(57)【特許請求の範囲】
【請求項１】
繰り返し単位（Ａ）、（Ｂ）及び（Ｃ）を含む両性ポリマーであって、
（Ａ）が、−Ｎ（Ｒ1）−及び−Ｎ+（Ｒ1）（Ｒ2）−から選択され、
（Ｂ）が、Ｃ1〜Ｃ10アルキレン、Ｃ3〜Ｃ20シクロアルキレン、Ｃ3〜Ｃ20ヘテロシクロアルキレン及びビスフェノール、並びに、ポリエーテル、及びポリチオエーテルから選択されるオリゴマー及びポリマー部分から選択され、
（Ｃ）が、−Ｃ（Ｒ3）（Ｒ4）−Ｃ（Ｒ5）（ＯＨ）−Ｃ（Ｒ6）（Ｒ7）−であり、
（Ａ）が（Ｃ）の−Ｃ（Ｒ3）（Ｒ4）−基に結合しており、
（Ｂ）が結合基Ｘを通じて（Ｃ）に結合しており、ＸがＯであり、
（Ｃ）が、Ｘに結合したグリシジル基から誘導され、
Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｈ、及びＣ1〜Ｃ10アルキルから選択され、Ｒ1が、又はＲ1及びＲ2の両方が、フェニルホスホン酸のカルシウム指数値以上のカルシウム指数値を有し、
Ｒ3〜Ｒ7がＨであり、
前記両性ポリマーが、繰り返し単位：Ｃ−Ｘ−Ｂ−Ｘ−Ｃを含み、
前記少なくとも１つの官能基が、
少なくとも１つのホスホン酸基、その部分エステル、及びその塩；
少なくとも２つのホスホン酸基、その部分エステル、及びその塩；
少なくとも１つのジェミナルビスホスホン酸基、その部分エステル、及びその塩；
−Ｃ（ＯＨ）（ＰＯ3Ｈ2）2、−ＣＨ2Ｃ（ＯＨ）（ＰＯ3Ｈ2）2、ＣＨ2ＣＨ2Ｃ（ＯＨ）（ＰＯ3Ｈ2）2、−ＣＨ2ＣＨ2ＣＨ2Ｃ（ＯＨ）（ＰＯ3Ｈ2）2、−ＣＨ（ＰＯ3Ｈ2）2、−ＣＨ2ＣＨ（ＰＯ3Ｈ2）2、その部分エステル、及びその塩；並びに
少なくとも１つのホスホン酸基又はその塩、及び前記ホスホン酸基又はその塩と隣接した又はジェミナルな少なくとも１つの第２のイオン性基、イオン化可能基、又は塩基性基
から選択される、両性ポリマー。
【請求項２】
繰り返し単位（Ａ）として、−Ｎ（Ｒ1）−及び−Ｎ+（Ｒ1）（Ｒ2）−の両方を含む、請求項１に記載の両性ポリマー。
【請求項３】
前記少なくとも１つの官能基が酸を含み、前記酸が、−ＨＰＯ3Ｈ、−ＯＰＯ3Ｈ及び−ＰＯ3Ｈから選択される少なくとも１つの基を含む、請求項１又は２に記載の両性ポリマー。
【請求項４】
前記両性ポリマーが３０以上の酸価を有し、前記酸価が、
ＡＮ＝（酸含有モノマーのモル）×５６．１ｍｇＫＯＨ／ｍｏｌ×ｎ×１０００／（ポリマー試料の総質量（ｇ））（式中、ｎ＝酸含有モノマーのモルに対するイオン化可能なプロトンのモル数）として規定されている、請求項１〜３のいずれか１項に記載の両性ポリマー。
【請求項５】
前記両性ポリマー中の（Ａ）繰り返し単位の数が、
ＡｍｉｎｅＮｕｍ＝アミノ含有モノマーのモル×５６．１ｍｇＫＯＨ／ｍｏｌ×ｎ×１０００／（ポリマー試料の総質量（ｇ））（式中、ｎ＝モノマーのモルに対する塩基窒素のモル数）
として規定されたアミン価により示され、前記アミン価が２５以上である、請求項１〜４のいずれか１項に記載の両性ポリマー。
【請求項６】
酸価がアミン価より大きい、請求項５に記載の両性ポリマー。
【請求項７】
式：Ｄ−Ｃ−Ｂ−Ｃを有する繰り返し単位をさらに含み、繰り返し単位（Ｄ）が、（Ｃ）の−Ｃ（Ｒ3）（Ｒ4）−基に結合しており、（Ｄ）が、アミン、ポリアミン、チオエーテル、及びポリチオエーテルから選択される、請求項１〜６のいずれか１項に記載の両性ポリマー。
【請求項８】
繰り返し単位（Ｄ）が、フェニルホスホン酸のカルシウム指数値以上のカルシウム指数値を有する官能基を含有していない、請求項７に記載の両性ポリマー。
【請求項９】
前記両性ポリマーが架橋されている、請求項１〜８のいずれか１項に記載の両性ポリマー。
【請求項１０】
請求項１〜９のいずれか１項に記載の両性ポリマーを含み、顔料及び液体ビヒクルをさらに含む、インクジェットインク組成物又は分散体。
【発明の詳細な説明】
【技術分野】
【０００１】
本明細書で開示されるのは、カルシウムを結合することができる両性ポリマー、並びにそのようなポリマーを含む分散体及びインクジェットインク組成物である。
【背景技術】
【０００２】
光学密度及びまだら性（ｍｏｔｔｌｅ）のような特性により測定されるような、インクジェット印刷からの画像品質を改善することについて、継続的な開発が行われている。水性の顔料分散体に基づくインクについて、光学密度は、基材上での顔料凝集率の影響を受ける場合がある。遅い顔料の凝集は、不良又は平均の画像品質をもたらす場合がある。カルシウムを結合することができる顔料を使用することで、凝集を増加することができることが以前に発見されている。多くの紙は、表面上に、Ｃａ2+、Ｍｇ2+及びＮａ+塩のような溶質を含有するため、カルシウム結合顔料は、その塩を通じて紙に固定される（ａｆｆｉｘ）ことができ、凝集率を向上させることができる。しかしながら、低濃度のそのような塩を含有する普通紙及びコーティング紙については、カルシウム結合顔料により生じた利点が低減される。
【発明の概要】
【発明が解決しようとする課題】
【０００３】
したがって、様々な基材上で改善した印刷性能を有するインクジェットインク組成物を開発するニーズが残っている。
【課題を解決するための手段】
【０００４】
１つの実施形態は、繰り返し単位（Ａ）、（Ｂ）、及び（Ｃ）を含むポリマーであって、
（Ａ）が、−Ｎ（Ｒ1）−及び−Ｎ+（Ｒ1）（Ｒ2）−から選択され、
（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20チオエーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択され、
（Ｃ）が、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される少なくとも１つの基を含み、
（Ａ）が（Ｃ）の−Ｃ（Ｒ3）（Ｒ4）−基と結合しており、
（Ｂ）が（Ｃ）と結合しており、
Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｈ、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、Ｒ1が、又はＲ1及びＲ2の両方が、フェニルホスホン酸のカルシウム指数値以上のカルシウム指数値を有し、
ｍが０〜１０の範囲の整数であり、
Ｒ3〜Ｒ7が、それぞれ独立して、Ｈ、Ｃ1〜Ｃ10アルキル、及びＣ4〜Ｃ18アリールから選択されるポリマーを提供する。
【０００５】
他の実施形態は、本明細書で開示されるポリマーを含む分散体及びインクジェットインク組成物を提供する。インクジェットインク組成物は、少なくとも１つの顔料（未修飾又は自己分散性）及び、液体ビヒクル、例えば、水性液体ビヒクルを含むことができる。組成物は、架橋ポリマーとしてポリマーを含むことができる。ポリマーは分散剤であることができる。１つの実施形態において、ポリマーは第１のポリマーであり、組成物はポリマー分散剤である第２のポリマーを含む。
【０００６】
別の実施形態では、繰り返し単位（Ａ）、（Ｂ）、及び（Ｃ）を含むポリマーであって
（Ａ）が、−Ｎ（Ｒ1）−及び−Ｎ+（Ｒ1）（Ｒ2）−から選択され、
（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20チオエーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択され、
（Ｃ）が、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される少なくとも１つの基を含み、
（Ａ）が（Ｃ）の−Ｃ（Ｒ3）（Ｒ4）−基と結合しており、
（Ｂ）が（Ｃ）と結合しており、
Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｈ、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、Ｒ1が、又はＲ1及びＲ2の両方が、フェニルホスホン酸のカルシウム指数値以上のカルシウム指数値を有し、
ｍが０〜１０の範囲の整数であり、
Ｒ3〜Ｒ7が、それぞれ独立して、Ｈ、Ｃ1〜Ｃ10アルキル、及びＣ4〜Ｃ18アリールから選択されるポリマーに結合した顔料を含む修飾顔料を提供する。
【０００７】
別の実施形態では、繰り返し単位（Ａ）及び（Ｂ）を含むポリマーを製造する方法であって、
構造Ｈ−Ａ−Ｈを有する少なくとも１つのモノマーを、グリシジルエーテル、α、β−不飽和カルボニル、及びα、β−不飽和スルホニルから選択される少なくとも１つの基に結合した（Ｂ）を含む少なくとも１つの第２のモノマーと反応させる工程であって、
式中、（Ａ）が、Ｎ（Ｒ1）−及び−Ｎ+（Ｒ1）（Ｒ2）−から選択され、Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、Ｒ1が、又はＲ1及びＲ2の両方が、フェニルホスホン酸のカルシウム指数値以上のカルシウム指数値を有し、
式中、（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリオレフィン、及びポリアルキルシロキサンから選択されるオリゴマー及びポリマー部分から選択される工程を含む、方法を提供する。
【発明を実施するための形態】
【０００８】
本明細書で開示されるのは、カルシウムと結合することができる両性ポリマーである。ポリマーの両性の性質（すなわち、カチオン基及びアニオン基の両方を含有する）のため、カルシウム結合基のタイプ、ｐＨ、及び遊離イオンの濃度等の制御により、全てのポリマーが、負電荷から陽電荷又は中性電荷に変化することが可能となる。そのようなポリマーを含有する顔料系インクが基材上に堆積された場合、元のカチオン／アニオン電荷の平衡が、基材中に存在するイオン性成分のために、さらに変化することができる。ポリマーの全体の電荷の変化は、顔料分散体の安定性に影響を及ぼすことができ、基材上に顔料の凝集をもたらし、次に、光学密度、まだら性、及び／又は耐久性を増加させることができる。
【０００９】
１つの実施形態では、繰り返し単位（Ａ）、（Ｂ）、及び（Ｃ）を含むポリマーであって、
（Ａ）が、−Ｎ（Ｒ1）−及び−Ｎ+（Ｒ1）（Ｒ2）−から選択され、
（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20チオエーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択され、
（Ｃ）が、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される少なくとも１つの基を含み、
（Ａ）が（Ｃ）の−Ｃ（Ｒ3）（Ｒ4）−基と結合しており、
（Ｂ）が（Ｃ）と結合しており、
Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｈ、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、Ｒ1が、又はＲ1及びＲ2の両方が、フェニルホスホン酸のカルシウム指数値以上のカルシウム指数値を有し、
ｍが０〜１０の範囲の整数であり、
Ｒ3〜Ｒ7が、それぞれ独立して、Ｈ、Ｃ1〜Ｃ10アルキル、及びＣ4〜Ｃ18アリールから選択されるポリマーを提供する。
【００１０】
別の実施形態において、ポリマーは、繰り返し単位（Ａ）、（Ｂ）及び（Ｃ）からなるか又はそれらから本質的になる。（Ａ）、（Ｂ）及び（Ｃ）のうち２つ以上を含む他のより大きい繰り返し単位をまた作り出すことができる。
【００１１】
１つの実施形態において、本明細書で開示される任意の繰り返し単位に関して、ポリマーはランダムコポリマーである。
【００１２】
１つの実施形態において、「アルキル」とは、直鎖状又は分枝状の炭化水素鎖を言い表し、例えば、Ｃ1〜Ｃ10アルキルとは、１〜１０個の炭素原子の直鎖状又は分枝状の炭化水素鎖を言い表す。１つの実施形態において、アルキルは、Ｃ1〜Ｃ6アルキル、又はＣ1〜Ｃ4アルキルから選択される。１つの実施形態において、「アリール」とは、モノ−、ジ−、又は他の複数の炭素環式の芳香環、例えば、Ｃ4〜Ｃ18アリール、Ｃ4〜Ｃ12アリール、Ｃ4〜Ｃ8アリール、又はＣ4〜Ｃ6アリールを言い表す。１つの実施形態において、「シクロアルキル」とは、３〜８個の炭素原子の１価の飽和又は不飽和環状炭化水素基、例えば、Ｃ3〜Ｃ8又はＣ3〜Ｃ6シクロアルキルを言い表す。１つの実施形態において、「ヘテロシクロアルキル」とは、環原子として１つ又は複数のヘテロ原子（例えば、Ｏ、Ｎ、及び／又はＳ）を有するシクロアルキルを言い表す。１つの実施形態において、「ヘテロアリール」とは、環原子として、１つ又は複数のヘテロ原子（例えば、Ｏ、Ｎ、及び／又はＳ）を有するアリールを言い表す。
【００１３】
１つの実施形態において、ポリマーは、−Ｎ（Ｒ1）−から選択される繰り返し単位（Ａ）を含む。任意選択で、（Ａ）繰り返し単位の一部又は全てを、その後、例えばプロトン化、アルキル化、又はアリール化により、−Ｎ+（Ｒ1）（Ｒ2）−に変換することができ、例えば、式中、Ｒ2は、Ｈ、Ｃ1〜Ｃ10アルキル、及びＣ4〜Ｃ18アリールから選択される。１つの実施形態において、ポリマーは、（Ａ）繰り返し単位として、−Ｎ+（Ｒ1）（Ｒ2）−及び−Ｎ（Ｒ1）−の両方を含有する。
【００１４】
１つの実施形態において、ポリマーの全電荷はｐＨにより影響を受ける。例えば、−Ｎ+（Ｒ1）（Ｒ2）−及び／又は−Ｎ（Ｒ1）−であることができる繰り返し単位（Ａ）については、Ｒ2がＨである場合は、低いｐＨが、より多くの正に帯電した−Ｎ+（Ｒ1）（Ｒ2）−繰り返し単位に好適である。さらに、官能基が酸である場合、高いｐＨがアニオン性の塩形態に好適である。
【００１５】
１つの実施形態は、３〜１２、例えば、３〜１１、３〜１０、３〜９．５、３〜９、４〜１２、４〜１１、４〜１０、４〜９．５、４〜９、５〜１２、５〜１１、５〜１０、５〜９．５、５〜９、６〜１２、６〜１１、６〜１０、６〜９．５、６〜９、７〜１２、７〜１１、７〜１０、７〜９．５、又は７〜９の範囲のｐＨを有するインクジェットインク組成物のような分散体（例えば、水性分散体）を提供する。１つの実施形態において、−Ｎ+（Ｒ1）（Ｒ2）−及び−Ｎ（Ｒ1）−基の両方が（Ａ）繰り返し単位として存在し、式中、Ｒ2がＨであり、−Ｎ（Ｒ1）−基に対する−Ｎ+（Ｒ1）（Ｒ2）−の比が、ｐＨに依存して変化する。１つの実施形態において、ｐＨは７〜１０、例えば、７〜９．５の範囲である。
【００１６】
本発明のインクジェットインク組成物のｐＨを制御又は管理するための添加剤をまた使用することができる。適切なｐＨ調整剤の例としては、様々なアミン、例えば、ジエタノールアミン及びトリエタノールアミン、並びに、様々な水酸化物反応剤が挙げられる。水酸化物反応剤は、ＯＨ-イオンを含む任意の反応剤、例えば、水酸化物カウンターイオンを有する塩である。例としては、水酸化ナトリウム、水酸化カリウム、水酸化リチウム、水酸化アンモニア、及び水酸化テトラメチルアンモニウムが挙げられる。他の水酸化物塩、並びに水酸化物反応剤の混合物をまた使用することができる。さらに、水性媒体中でＯＨ-イオンをもたらす他のアルカリ反応物を使用することができる。例としては、炭酸塩、例えば、炭酸ナトリウム、重炭酸塩、例えば、重炭酸ナトリウム、及びアルコキシド、例えば、ナトリウムメトキシド及びナトリウムエトキシドが挙げられる。緩衝剤をまた加えることができる。
【００１７】
１つの実施形態において、（Ｂ）は、
・Ｃ1〜Ｃ10アルキレン、例えば、架橋アルキル基、例えば、Ｃ1〜Ｃ6アルキレン又はＣ1〜Ｃ4アルキレン、例えば、エチレン又はプロピレン；
・Ｃ3〜Ｃ20シクロアルキレン、例えば、単環、二環、又は他の複素環アルキレンであることができる架橋シクロアルキル基、例えば、Ｃ3〜Ｃ12シクロアルキレン、Ｃ3〜Ｃ8シクロアルキレン（例えば、１、４−シクロヘキサンジメチル）、又はＣ3〜Ｃ6シクロアルキレン；
・Ｃ3〜Ｃ20ヘテロシクロアルキレン、例えば、環原子として１つ又は複数のヘテロ原子（例えば、Ｏ、Ｎ、及び／又はＳ）を有するシクロアルキレン、例えば、Ｃ3〜Ｃ12ヘテロシクロアルキレン、Ｃ3〜Ｃ8ヘテロシクロアルキレン、又はＣ3〜Ｃ6ヘテロシクロアルキレン；
・アリレン、例えば、１，２−、１，３−、又は１，４−炭素原子による架橋アリール基（例えば、Ｃ4〜Ｃ18アリレン）；
・ヘテロアリレン、例えば、環原子として１つ又は複数のヘテロ原子（例えば、Ｏ、Ｎ、及び／又はＳ）を有するアリレン；
・Ｃ2〜Ｃ20エーテル、例えば、−（Ｃ2~20アルキル）−Ｏ−、−Ｏ−（Ｃ2〜Ｃ20アルキル）−Ｏ−、−（Ｃ2~20アルキル）−Ｏ−（Ｃ2~20アルキル）−、−（Ｃ4~18アリール）−Ｏ−、−Ｏ−（Ｃ4~18アリール）−Ｏ−、−（Ｃ4~18アリール）−Ｏ−（Ｃ4~18アリール）−、−（Ｃ2~20アルキル）−Ｏ−（Ｃ4-18アリール）；
・Ｃ2〜Ｃ20チオエーテル、例えば、−（Ｃ2~20アルキル）−Ｓ−、−Ｓ−（Ｃ2〜Ｃ20アルキル）−Ｓ−、−（Ｃ2~20アルキル）−Ｓ−（Ｃ2~20アルキル）−、−（Ｃ4~18アリール）−Ｓ−、−Ｓ−（Ｃ4~18アリール）−Ｓ−、−（Ｃ4~18アリール）−Ｓ−（Ｃ4~18アリール）−、−（Ｃ2~20アルキル）−Ｓ−（Ｃ4~18アリール）；
・Ｃ2〜Ｃ20エステル、例えば、−（Ｃ2~20アルキル又はシクロアルキル）−Ｃ（Ｏ）Ｏ−、−ＯＣ（Ｏ）−（Ｃ2〜Ｃ20アルキル又はシクロアルキル）−Ｃ（Ｏ）Ｏ−、−（Ｃ2~20アルキル又はシクロアルキル）−Ｃ（Ｏ）Ｏ−（Ｃ2~20アルキル又はシクロアルキル）−、−（Ｃ4~18アリール）−Ｃ（Ｏ）Ｏ−、−ＯＣ（Ｏ）−（Ｃ4~18アリール）−Ｃ（Ｏ）Ｏ−、−（Ｃ4~18アリール）−Ｃ（Ｏ）Ｏ−（Ｃ2~20アルキル又はシクロアルキル）−；
・Ｃ2〜Ｃ20アセタール、例えば、−（Ｃ2〜Ｃ20アルキル又はシクロアルキル）−Ｃ（ＯＲa）（ＯＲb）−、−（Ｃ4〜Ｃ18アリール）−Ｃ（ＯＲa）（ＯＲb）−、式中、Ｒa及びＲbが、独立して、Ｈ及びＣ1〜Ｃ10アルキルから選択される；
・Ｃ2〜Ｃ20アミド、例えば、−（Ｃ2〜Ｃ20アルキル）−Ｃ（Ｏ）ＮＲa−、−（Ｃ4〜Ｃ18）−Ｃ（Ｏ）ＮＲa−、式中、ＲaがＨ及びＣ1〜Ｃ10アルキルから選択される；
・例えば、２つのヒドロキシフェニル基を含有するビスフェノール、例えば、ビスフェノールＡ、ビスフェノールＦ、フェノールノボラック、及びビスヒダントイン
から選択される。
【００１８】
（Ｂ）繰り返し単位の混合物をまた使用して、（Ｂ）繰り返し単位を形成することができる。例えば、（Ｂ）繰り返し単位としては、アリレン又はＣ1〜Ｃ10アルキレンにより結合したポリエーテルに結合したエーテル、アリレン又はＣ1〜Ｃ10アルキレンにより結合したポリチオエーテルに結合したポリエーテル、又はエーテル結合剤を通じてビスフェノール（例えば、ビスフェノールＡ）に結合したＣ1〜Ｃ10アルキレンを挙げることができる。
【００１９】
１つの実施形態において、（Ｂ）は、ポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択される。１つの実施形態において、オリゴマー又はポリマー部分は、少なくとも２つの繰り返し単位（すなわち、２モルのモノマーから誘導された）、例えば、２〜１００個の繰り返し単位、２〜７５個の繰り返し単位、２〜５０個の繰り返し単位、３〜１００個の繰り返し単位、３〜７５個の繰り返し単位、３〜５０個の繰り返し単位、５〜１００個の繰り返し単位、５〜７５個の繰り返し単位、又は５〜５０個の繰り返し単位の繰り返し単位を含む。１つの実施形態において、オリゴマー又はポリマー部分のモル質量（Ｍn）は、２００〜５０００、例えば、２００〜３０００、２００〜２０００、２００〜１０００、３００〜５０００、３００〜３０００、３００〜２０００、３００〜１０００、５００〜５０００、５００〜３０００、５００〜２０００、又は５００〜１０００の範囲である。
【００２０】
１つの実施形態において、（Ｂ）は、Ｃ1〜Ｃ10アルキレン、アリレン、Ｃ2〜Ｃ20エーテル、Ｃ2〜Ｃ20チオエーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリチオエーテル、ポリウレタン、ポリアルキルシロキサン、及びポリオレフィンから選択されるオリゴマー及びポリマー部分から選択される。１つの実施形態において、（Ｂ）は、Ｃ1〜Ｃ10アルキレン、Ｃ2〜Ｃ20エーテル、Ｃ2〜Ｃ20チオエーテル、ビスフェノール、並びに、ポリエーテル、ポリアミン、ポリチオエーテル、ポリウレタン、ポリアルキルシロキサン、及びポリオレフィンから選択されるオリゴマー及びポリマー部分から選択される。１つの実施形態において、（Ｂ）は、ポリエーテル、ポリチオエーテル、及びビスフェノールから選択され、例えば、ポリエーテル、及びビスフェノールから選択される。
【００２１】
１つの実施形態において、（Ｂ）はポリエーテルである。ポリエーテルは、脂肪族、芳香族、又はそれらの混合物であることができる。１つの実施形態において、ポリエーテルは、ポリアルキレンオキシドから選択され、ここでアルキレンは直鎖状又は分枝状の炭化水素鎖であることができ、例えば、Ｃ1〜Ｃ6又はＣ1〜Ｃ3アルキレンオキシド、例えば、エチレンオキシド又はプロピレンオキシドである。
【００２２】
１つの実施形態において、（Ｂ）はポリエステルである。ポリエステルは、脂肪族、芳香族、又はそれらの混合物であることができる。１つの実施形態において、ポリエステルは、ジカルボン酸（又はエステル又は無水物のような誘導体）と、ジオール（又はポリオール）との間の重縮合反応から誘導され、ここで、ジカルボン酸は、アジピン酸、グルタル酸、コハク酸、無水フタル酸、及びテレフタル酸であることができ、ジオールは、エチレングリコール、ジエチレングリコール、１，２−プロピレングリコール、１，４−ブタンジオール、ネオペンチルグリコール、及び１，６−ヘキサンジオールであることができる。
【００２３】
１つの実施形態において、（Ｂ）はポリウレタンである。ポリウレタンは、脂肪族、芳香族、又はそれらの混合物であることができる。１つの実施形態において、このポリウレタンは、ジイソシアネートとポリオールとの反応から誘導され、ジイソシアネートは、トルエンジイソシアネート、ヘキサメチレンジイソシアネート、メチレンジフェニルジイソシアネート、ｍ−テトラメチルキシレンジイソシアネート、及びイソホロンジイソシアネートであることができ、ポリオールは、Ｃ1〜Ｃ10アルキレン、Ｃ3〜Ｃ20シクロアルキレン、Ｃ3〜Ｃ20ヘテロシクロアルキレン、アリレン、ヘテロアリレン、ポリプロピレングリコール部分、及びポリテトラメチレンオキシド部分であることができる。
【００２４】
１つの実施形態において、（Ｂ）はポリチオエーテルである。ポリチオエーテルは、脂肪族、芳香族、又はそれらの混合物であることができる。
【００２５】
１つの実施形態において、（Ｂ）はポリアルキルシロキサンである。ポリアルキルシロキサンは、直鎖状又は分枝状であることができる。１つの実施形態において、ポリアルキルシロキサンは、ジアルキルジクロロシランと水との反応から誘導され、アルキルは本明細書で規定したとおりであり、例えば、メチルである。
【００２６】
１つの実施形態において、繰り返し単位（Ａ）は、（Ｃ）の−Ｃ（Ｒ3）（Ｒ4）−基に結合している。１つの実施形態において、繰り返し単位（Ｂ）はまた、−Ｃ（Ｒ3）（Ｒ4）−基を通じてではなく、（Ｃ）に結合することができる。１つの実施形態において、ポリマーは、繰り返し単位Ａ−Ｃ−Ｂ−Ｃを含む。
【００２７】
１つの実施形態において、（Ｃ）は、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される少なくとも１つの基を含む。
【００２８】
（Ｃ）はまた、少なくとも１つの基（ｉ）、（ｉｉ）、及び（ｉｉｉ）が存在している限り、他の基を含むことができる。
【００２９】
１つの実施形態において、Ｒ3〜Ｒ7は、それぞれ独立して、Ｈ、Ｃ1〜Ｃ10アルキル、及びＣ4〜Ｃ18アリールから選択される。別の実施形態において、Ｒ3〜Ｒ7は、それぞれ独立して、Ｈ、及びＣ1〜Ｃ10アルキルから選択される。
【００３０】
１つの実施形態において、繰り返し単位（Ｃ）は、ｍが０〜１０の範囲の整数である（ｉ）から選択される。１つの実施形態において、上記の繰り返し単位（Ｃ）（ｉ）は、繰り返し単位（Ｂ）のジグリシジルエーテルから誘導することができる。１つの実施形態において、（Ｃ）（ｉ）は構造：
【化１】
0006646068.tif 000002
を有するエポキシド基から誘導される。
【００３１】
エポキシドと、繰り返し単位（Ａ）の源としての１級アミンとの反応は、中間物：
【化２】
0006646068.tif 000003
として（Ａ）に結合した（Ｃ）（ｉ）を作り出すことができる。
【００３２】
繰り返し単位（Ａ）を、十分な求核性を有する１級アミン（例えば、ＡＨ2）から誘導して、グリシジルエーテル又は不飽和種、例えば、α，β−不飽和カルボニル誘導体及びα，β−不飽和スルホニル誘導体と反応することができる。
【００３３】
１つの実施形態において、繰り返し単位（Ｃ）は、ｍは０〜１０の範囲の整数である（ｉｉ）から選択される。１つの実施形態において、（Ｃ）（ｉｉ）は、繰り返し単位（Ｂ）のα，β−不飽和カルボニル誘導体から誘導される。１つの実施形態において、（Ｃ）（ｉｉ）は、構造：
【化３】
0006646068.tif 000004
を有するオレフィンから誘導される。
【００３４】
オレフィンと、繰り返し単位（Ａ）の源としての１級アミンとの反応は、中間物：
【化４】
0006646068.tif 000005
として（Ａ）と結合した（ｉｉ）を作り出すことができる。
【００３５】
１つの実施形態において、ｍは１〜１０の範囲の整数である繰り返し単位（Ｃ）は（ｉｉｉ）から選択される。１つの実施形態において、（Ｃ）（ｉｉｉ）は、繰り返し単位（Ｂ）のα，β−不飽和スルホニル誘導体から誘導される。１つの実施形態において、（Ｃ）（ｉｉｉ）は、構造：
【化５】
0006646068.tif 000006
を有するオレフィン基から誘導される。
【００３６】
オレフィンと、繰り返し単位（Ａ）の源としての１級アミンとの反応は、中間物：
【化６】
0006646068.tif 000007
として（Ａ）と結合した（ｉｉｉ）を作り出すことができる。
【００３７】
上の中間物中の２級アミンのいずれも、別のエポキシド又はオレフィンと反応して、３級アミンを有する繰り返し単位（Ａ）、例えば構造−Ｎ（Ｒ1）−を形成することができる。アミンは、Ｒ2含有基とさらに反応して、構造−Ｎ+（Ｒ1）（Ｒ2）−を有する繰り返し単位（Ａ）を形成することができる。この更なる反応は、プロトン化、アルキル化、アリール化などの形態を取ることができ、式中、Ｒ2は、Ｈ、Ｃ1〜Ｃ10アルキル、及びＣ4〜Ｃ18アリールから選択される。
【００３８】
１つの実施形態において、構造（ｉ）の場合は、（Ｂ）は（Ｃ）の−Ｃ（Ｒ5）（ＯＨ）−又は−（Ｃ（Ｒ6）（Ｒ7）m−基（ｍ＝１〜１０）を通じて（Ｃ）と結合するか、又は、構造（ｉｉ）の場合は、（Ｂ）は（Ｃ）の−Ｃ（Ｏ）−基を通じて（Ｃ）と結合するか、又は、構造（ｉｉｉ）の場合は、（Ｂ）は（Ｃ）の−Ｓ（Ｏ）（Ｏ）−基を通じて（Ｃ）と結合する。
【００３９】
１つの実施形態において、（Ｂ）は結合基Ｘを通じて１つ又は両方の（Ｃ）基と結合し、Ｘは、Ｏ、Ｎ（Ｒ8）、Ｃ（Ｒ9）（Ｒ10）、及びＯ−Ｃ（Ｒ9）（Ｒ10）から選択され、Ｒ8〜Ｒ10は、それぞれ独立して、Ｈ、Ｃ1〜Ｃ10アルキル、及びＣ4〜Ｃ18アリール、例えば、Ｈ、及びＣ1〜Ｃ10アルキルから選択される。したがって、１つ又は２つの結合基Ｘが存在することができる。結合基を使用して（Ｂ）を（Ｃ）に結合する１つの実施形態において、ポリマーは、繰り返し単位：
Ｃ−Ｂ−Ｘ−Ｃ、Ｃ−Ｘ−Ｂ−Ｃ、及びＣ−Ｘ−Ｂ−Ｘ−Ｃ
のいずれかを含むことができる。
１つの実施形態において、（Ａ）繰り返し単位を考慮すると、ポリマーは、繰り返し単位：
Ａ−Ｃ−Ｂ−Ｘ−Ｃ、Ａ−Ｃ−Ｘ−Ｂ−Ｃ、及びＡ−Ｃ−Ｘ−Ｂ−Ｘ−Ｃ
のいずれかを含む。
【００４０】
１つの実施形態において、（Ｃ）繰り返し単位を結合するために使用されるＸ基は、同一であるか又は異なることができ、Ｘ1及びＸ2と示され、ポリマーは、
Ｃ−Ｘ1−Ｂ−Ｘ2―Ｃ
から選択される繰り返し単位を含み、式中、Ｘ1及びＸ2が、それぞれ独立して、Ｏ、Ｎ（Ｒ8）、Ｃ（Ｒ9）（Ｒ10）、及びＯ−Ｃ（Ｒ9）（Ｒ10）から選択され、すなわち、Ｘ1及びＸ2が同一であるか又は異なることができる。例えば、異なるＸ基を使用して、非対称な（Ｂ）繰り返し単位、例えば、繰り返し単位が各端部で異なるオリゴマー又はポリマー部分を結合することができる。例えば、（Ｂ）が繰り返し単位−［アルキレン−Ｏ］−を有するポリエーテルである場合、Ｘ1は、ポリエーテル繰り返し単位のアルキレンに結合する酸素原子であることができ、Ｘ2は、ポリエーテル繰り返し単位の酸素原子に結合するアルキル又はアリールであることができる。（Ａ）繰り返し単位を考慮すると、１つの実施形態において、ポリマーは繰り返し単位
Ａ−Ｃ−Ｘ1−Ｂ−Ｘ2―Ｃ
を含む。
【００４１】
１つの実施形態において、（Ｃ）繰り返し単位は、繰り返し単位Ｃ1及びＣ2（２つの異なる繰り返し単位）を含む。様々な繰り返し単位、例えば、Ｃ1−Ｂ−Ｃ2及びその変形体、例えば、Ｃ1−Ｘ−Ｂ−Ｃ2、Ｃ1−Ｂ−Ｘ−Ｃ2、Ｃ1−Ｘ1−Ｂ−Ｘ2−Ｃ2を得ることができる。繰り返し単位（Ａ）及び（Ｂ）はまたそれぞれの変形体中で変わることができると理解される。そのような繰り返し単位の例としては：
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−（Ｃ（Ｒ11）（Ｒ12））m−Ｃ（Ｒ13）（ＯＨ）−Ｃ（Ｒ14）（Ｒ15）−、
−Ｃ（Ｒ3）（Ｒ4）−Ｃ（Ｒ5）（Ｈ）−Ｃ（Ｏ）−Ｘ1−Ｂ−Ｘ2−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｓ（Ｏ）（Ｏ）−Ｘ1−Ｂ−Ｘ2−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｃ（Ｏ）−Ｃ（Ｒ11）（Ｈ）−Ｃ（Ｒ12）（Ｒ13）−、及び
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｓ（Ｏ）（Ｏ）−Ｃ（Ｒ11）（Ｈ）−Ｃ（Ｒ12）（Ｒ13）−
が挙げられ、式中、Ｒ11〜Ｒ15は、それぞれ独立して、Ｈ、Ｃ1〜Ｃ10アルキル、及びＣ4〜Ｃ18アリールから選択され、例えば、独立して、Ｈ、及びＣ1〜Ｃ10アルキルから選択される。
【００４２】
１つの実施形態において、ポリマーは、
−Ｃ（Ｒ3）（Ｒ4）−Ｃ（Ｒ5）（ＯＨ）−（Ｃ（Ｒ6）（Ｒ7））m−Ｘ−Ｂ−（Ｃ（Ｒ11）（Ｒ12））m−Ｃ（Ｒ13）（ＯＨ）−Ｃ（Ｒ14）（Ｒ15）−、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−（Ｃ（Ｒ11）（Ｒ12））m−Ｃ（Ｒ13）（ＯＨ）−Ｃ（Ｒ14）（Ｒ15）−、
−Ｃ（Ｒ3）（Ｒ4）−Ｃ（Ｒ5）（Ｈ）−Ｃ（Ｏ）−Ｂ−Ｘ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｃ（Ｏ）−Ｘ−Ｂ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｃ（Ｏ）−Ｘ1−Ｂ−Ｘ2−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｓ（Ｏ）（Ｏ）−Ｂ−Ｘ−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｓ（Ｏ）（Ｏ）−Ｘ−Ｂ−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｓ（Ｏ）（Ｏ）−Ｘ1−Ｂ−Ｘ2−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｂ−Ｘ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｘ−Ｂ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｂ−Ｘ−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｘ−Ｂ−Ｓ（Ｏ）（Ｏ）−Ｃ（Ｒ11）（Ｈ）−Ｃ（Ｒ12）（Ｒ13）−、及び
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｓ（Ｏ）（Ｏ）−Ｃ（Ｒ11）（Ｈ）−Ｃ（Ｒ12）（Ｒ13）−
から選択される少なくとも１つの繰り返し単位を含み、式中、Ｒ11〜Ｒ15は、それぞれ独立して、Ｈ、Ｃ1〜Ｃ10アルキル、及びＣ4〜Ｃ18アリールから選択される。
【００４３】
Ｃ−Ｂ−Ｃ繰り返し単位の他の例（及びそれらの変形体）としては、
［−Ｃ（Ｒ3）（Ｒ4）−Ｃ（Ｒ5）（ＯＨ）−（Ｃ（Ｒ6）（Ｒ7））m−Ｘ1］2−Ｂ、
［−Ｃ（Ｒ3）（Ｒ4）−Ｃ（Ｒ5）（Ｈ）−Ｃ（Ｏ）−Ｘ1］2−Ｂ、
［−Ｃ（Ｒ3）（Ｒ4）−Ｃ（Ｒ5）（Ｈ）−Ｓ（Ｏ）（Ｏ）−Ｘ1］2−Ｂ、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｃ（Ｏ）−Ｃ（Ｒ11）（Ｈ）−Ｃ（Ｒ12）（Ｒ13）−、及び
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｓ（Ｏ）（Ｏ）−Ｃ（Ｒ11）（Ｈ）−Ｃ（Ｒ12）（Ｒ13）−
が挙げられ、Ｒ11〜Ｒ15は、それぞれ独立して、Ｈ、Ｃ1〜Ｃ10アルキル、及びＣ4〜Ｃ18アリールから選択される。
【００４４】
１つの実施形態において、ポリマーは、
−Ｃ（Ｒ3）（Ｒ4）−Ｃ（Ｒ5）（ＯＨ）−（Ｃ（Ｒ6）（Ｒ7））m−Ｂ−Ｘ−（Ｃ（Ｒ6）（Ｒ7））m−Ｃ（Ｒ5）（ＯＨ）−Ｃ（Ｒ3）（Ｒ4）−、
−Ｃ（Ｒ3）（Ｒ4）−Ｃ（Ｒ5）（ＯＨ）−（Ｃ（Ｒ6）（Ｒ7））m−Ｘ−Ｂ−（Ｃ（Ｒ6）（Ｒ7））m−Ｃ（Ｒ5）（ＯＨ）−Ｃ（Ｒ3）（Ｒ4）−、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−（Ｃ（Ｒ6）（Ｒ7））m−Ｃ（Ｒ5）（ＯＨ）−Ｃ（Ｒ3）（Ｒ4）−、
−Ｃ（Ｒ3）（Ｒ4）−Ｃ（Ｒ5）（Ｈ）−Ｃ（Ｏ）−Ｂ−Ｘ−Ｃ（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｃ（Ｏ）−Ｘ−Ｂ−Ｃ（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｃ（Ｏ）−Ｘ1−Ｂ−Ｘ2−Ｃ（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｓ（Ｏ）（Ｏ）−Ｂ−Ｘ−Ｓ（Ｏ）（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｓ（Ｏ）（Ｏ）−Ｘ−Ｂ−Ｓ（Ｏ）（Ｏ）−Ｃ（Ｒ5）（Ｈ）−Ｃ（Ｒ3）（Ｒ4）、及び
−Ｃ（Ｒ3）（Ｒ4）−Ｃ（Ｒ5）（Ｈ）−Ｓ（Ｏ）（Ｏ）−Ｘ1−Ｂ−Ｘ2−Ｓ（Ｏ）（Ｏ）−Ｃ（Ｒ5）（Ｈ）−Ｃ（Ｒ3）（Ｒ4）
から選択される少なくとも１つの繰り返し単位を含む。
【００４５】
１つの実施形態において、繰り返し単位Ｃ−Ｂ−Ｃ（及びそれらの変形体、例えば、Ｃ−Ｂ−Ｘ−Ｃ、Ｃ−Ｘ−Ｂ−Ｃ、Ｃ−Ｘ1−Ｂ−Ｘ2−Ｃ、Ｃ1−Ｂ−Ｃ2、Ｃ1−Ｘ−Ｂ−Ｃ2、Ｃ1−Ｂ−Ｘ−Ｃ2、Ｃ1−Ｘ1−Ｂ−Ｘ2−Ｃ2）は、単一の反応剤から誘導される。例えば、上記の繰り返し単位（Ｃ）（ｉ）は、繰り返し単位（Ｂ）のジグリシジルエーテル、例えば、ビスフェノールＡジグリシジルエーテル（ＢＰＡ−ＤＧＥ）又はポリプロピレングリコールジグリシジルエーテル（ＰＰＧ−ＤＧＥ）から誘導されることができ、式中、（Ｂ）は、それぞれ、ビスフェノールＡ及びプロピレングリコールである。他の例としては、ジオールジグリシジルエーテル、例えば、１，４−ブタンジオールジグリシジルエーテル（ＢはＣ4エーテルである）、１，４−シクロヘキサンジメタノールジグリシジルエーテル（ＢはＣ8シクロアルキレンである）、１，２，７，８−ジエポキシオクタン（ＢはＣ4アルキルである）、１，２−シクロヘキサンジカルボン酸ジグリシジル（ＢはＣ6シクロアルキルジエステルである）、ネオペンチルグリコールジグリシジルエーテル（ＢはＣ5エーテルである）、レゾルシノールジグリシジルエーテル（ＢはＣ6アリールである）、ビスフェノールＦジグリシジルエーテル（ＢはビスフェノールＦである）、ビスフェノールＡプロポキシレートジグリシジルエーテル（Ｂはプロポキシル化ビスフェノールＡである）、１，２，５，６−ジエポキシシクロオクタン（Ｂはシクロアルキレン）、及び３，４−エポキシシクロヘキシルメチル３，４−エポキシシクロヘキサンカルボキシレート（ＢはＣ2〜Ｃ20エステルである）が挙げられる。
【００４６】
１つの実施形態において、ジグリシジルエーテルは、エピクロロヒドリン（１−クロロ−２，３−エポキシプロパン）を様々な反応剤、例えば、ジオール（例えば、ビスフェノールＡ、ＰＥＧ、ＰＰＧ）と反応させることで調製することができる。当技術分野で知られる他のエポキシド形成反応、例えばオレフィンの酸化をまた使用することができる。
【００４７】
得られたポリマーは、繰り返し単位Ａ−Ｃ−Ｂ−Ｃを有することができ、その変形体としては、
Ａ−Ｃ−Ｂ−Ｘ−Ｃ、
Ａ−Ｃ−Ｘ−Ｂ−Ｃ、
Ａ−Ｃ−Ｘ1−Ｂ−Ｘ2−Ｃ、
Ａ−Ｃ1−Ｂ−Ｃ2、
Ａ−Ｃ1−Ｘ−Ｂ−Ｃ2、
Ａ−Ｃ1−Ｂ−Ｘ−Ｃ2、及び
Ａ−Ｃ1−Ｘ1−Ｂ−Ｘ2−Ｃ2
が挙げられる。
【００４８】
１つの実施形態において、繰り返し単位Ａ−Ｃ−Ｂ−Ｃ（及びその変形体）は、繰り返し単位（Ｂ）のα，β−不飽和カルボニル誘導体から、又は繰り返し単位（Ｂ）のα，β−不飽和スルホニル誘導体から、例えば、ビスフェノールＡ又はポリエーテルのα，β−不飽和カルボニル誘導体から誘導することができる。そのような繰り返し単位の例としては、
【化７】
0006646068.tif 000008
が挙げられ、式中、Ｘは２〜１００の範囲であるか、又は本明細書で開示されたような（Ｂ）繰り返し単位の他の範囲である。
【００４９】
繰り返し単位Ａ−Ｃ−Ｂ−Ｃ（及び本明細書で開示されたようなその変形体）の例としては、グリシジルエーテル及びα，β−不飽和カルボニルを含む（Ｂ）の誘導体（例えば、ポリエーテル）から得られるものが挙げられる。そのような繰り返し単位の例としては、
【化８】
0006646068.tif 000009
が挙げられる。
【００５０】
繰り返し単位Ａ−Ｃ−Ｂ−Ｃ（及び本明細書で開示されたようなその変形体）の例としては、グリシジルエーテル及びα，β−不飽和スルホニルを含む（Ｂ）の誘導体（例えば、ポリエーテル）から得られるものが挙げられる。そのような繰り返し単位の例としては、
【化９】
0006646068.tif 000010
が挙げられる。
【００５１】
１つの実施形態において、（Ａ）繰り返し単位は、本明細書で説明されるような１級アミンから誘導される。１つの実施形態において、（Ａ）繰り返し単位は、繰り返し単位Ａ1及びＡ2（２つの異なる繰り返し単位）を含み、それは、２つの異なる１級アミンを（Ｃ）繰り返し単位を含む反応剤と反応させることで得ることができる。１つの実施形態において、ポリマーは繰り返し単位
Ａ1−Ｃ−Ｂ−Ｃ−Ａ2−Ｃ−Ｂ−Ｃ
を含む。
【００５２】
この繰り返し単位の変形体としては、
Ａ1−Ｃ−Ｘ−Ｂ−Ｃ−Ａ2−Ｃ−Ｘ−Ｂ−Ｃ、
Ａ1−Ｃ−Ｂ−Ｘ−Ｃ−Ａ2−Ｃ−Ｂ−Ｘ−Ｃ、
Ａ1−Ｃ−Ｘ1−Ｂ−Ｘ2−Ｃ−Ａ2−Ｃ−  Ｘ1−Ｂ−Ｘ2−Ｃ
が挙げられる。（Ｂ）及び（Ｃ）はまた各変形体の中で変わることができる。
【００５３】
１つの実施形態において、（Ｂ）繰り返し単位は、繰り返し単位Ｂ1及びＢ2（２つの異なる繰り返し単位）を含み、繰り返し単位
Ａ−Ｃ−Ｂ1−Ｃ−Ａ−Ｃ−Ｂ2−Ｃ
を含むポリマーを形成する。
【００５４】
変形体としては、
Ａ−Ｃ−Ｘ−Ｂ1−Ｃ−Ａ−Ｃ−Ｘ−Ｂ2−Ｃ、
Ａ−Ｃ−Ｂ1−Ｘ−Ｃ−Ａ−Ｃ−Ｂ2−Ｘ−Ｃ、
Ａ−Ｃ−Ｘ1−Ｂ1−Ｘ2−Ｃ−Ａ−Ｃ−Ｘ1−Ｂ2−Ｘ2−Ｃ
が挙げられる。（Ａ）及び（Ｃ）はまた、各変形体の中で変わることができる。
【００５５】
例えば、Ｂ1はポリエーテルであることができ、Ｂ2はビスフェノールであることができる。２つの異なる（Ｂ）繰り返し単位を有するポリマーの１つの例は、構造：
【化１０】
0006646068.tif 000011
を有する。これらの（Ｂ）繰り返し単位は、ポリエーテル（例えば、ポリアルキレングリコール）と、ビスフェノール（例えば、ビスフェノールＡ）とのジグリシジルエーテル誘導体から得ることができる。
【００５６】
１つの実施形態において、ポリマー中のＡ−Ｃ−Ｂ−Ｃ繰り返し単位（又は本明細書で開示される他の変形体）の数は、２〜３００個、例えば、２〜２５０個、２〜２００個、２〜１５０個、２〜１００個、２〜６０個、又は２〜５０個の範囲である。１つの実施形態において、ポリマーは、１，０００〜１５０，０００、例えば、１，０００〜１００，０００、１，０００〜７５，０００、１，０００〜５０，０００、１，０００〜３０，０００、２，０００〜１５０，０００、２，０００〜１００，０００、２，０００〜７５，０００、２，０００〜５０，０００、又は２，０００〜３０，０００の範囲の分子量（Ｍn）を有する。
【００５７】
１つの実施形態において、繰り返し単位（Ａ）、（Ｂ）及び（Ｃ）を含むポリマーは、任意選択で、構造（Ａ）、（Ｂ）及び（Ｃ）を有さない他の繰り返し単位を含有することができる。１つの実施形態において、本明細書で開示されるような繰り返し単位（Ａ）、（Ｂ）及び（Ｃ）を有することに加えて、ポリマーは、式：
Ｄ−Ｃ−Ｂ−Ｃ
を有する繰り返し単位をさらに含み、式中、繰り返し単位（Ｂ）及び（Ｃ）は、上で説明したとおりであり、（Ｄ）は、アミン、ポリアミン、チオエーテル、及びポリチオエーテルから選択される。また本明細書で開示されるように、（Ｃ）は、結合基Ｘ、又は結合基Ｘ1及びＸ2を通じて、（Ｂ）及び（Ｄ）に結合することができ、以下の繰り返し単位：
Ｄ−Ｃ−Ｘ−Ｂ−Ｃ、
Ｄ−Ｃ−Ｂ−Ｘ−Ｃ、及び
Ｄ−Ｃ−Ｘ1−Ｂ−Ｘ2−Ｃ
を得る。
【００５８】
繰り返し単位（Ｄ）は、ポリマーの疎水性及び／又は両向性に影響を及ぼすように選択することができる。１つの実施形態において、（Ｄ）は、アミン、例えば、Ｃ1〜Ｃ10アルキルアミン、Ｃ4〜Ｃ18アリールアミン、Ｃ3〜Ｃ20ヘテロシクロアルキルアミン、及びＣ4〜Ｃ18ヘテロアリールアミンから選択される。（Ｄ）は、−ＮＨ2基を有するアミン又は２つの−ＮＨ基を有するアミンから誘導することができる。例えば、Ｃ1〜Ｃ10アルキルアミン又はＣ4〜Ｃ18アリールアミンは、（−ＮＨ2基を有する）１級アミンから、又は各アミンが２級アミンであり、−ＮＨ基を含むジアミンから誘導することができる。１つの実施形態において、Ｃ3〜Ｃ20ヘテロシクロアルキルアミン、及びＣ4〜Ｃ18ヘテロアリールアミンは、少なくとも２つの窒素環原子を含有する。これらの複素環は、２つの環状−ＮＨ基を有するヘテロアリールアミン及びヘテロシクロアルキルアミンから誘導することができる。そのようなヘテロシクロアルキルアミン及びヘテロアリールアミンの例としては、ピペラジン、４，４’−ビピペリジン、４，４’−エチレンジピペリジン、及び４，４’−トリメチレンジピペリジンが挙げられる。
【００５９】
１つの実施形態において、（Ｄ）は、フェニルホスホン酸のカルシウム指数値以上のカルシウム指数値を有する１つ又は複数の官能基を含有しない。
【００６０】
１つの実施形態において、存在する場合は、ポリマー中のＤ−Ｃ−Ｂ−Ｃ繰り返し単位（又は本明細書で開示される他の変形体）の数は、１〜３００個、例えば、２〜３００個、２〜２５０個、２〜２００個、２〜１５０個、２〜１００個、２〜６０個、２〜５０個、又は１〜５０個の範囲である。
【００６１】
１つの例において、２つの環状−ＮＨ基を有するヘテロシクロアルキルアミン、例えば、ピペラジンは、アルキレングリコール（例えば、ポリプロピレングリコール）ジグリシジルエーテルのようなジグリシジルエーテルと反応することができる。（Ｄ）繰り返し単位としてピペラジンを組み込んだ第２の繰り返し単位の１つの例は、構造
【化１１】
0006646068.tif 000012
を有し、式中、ｘは２〜１００の範囲、又は本明細書で開示される（Ｂ）繰り返し単位の他の範囲である。ピペラジン窒素環原子は塩基であり、プロトン化することができ、それによって、全電荷、したがってポリマーの両性の性質に影響を及ぼすことができる。
【００６２】
第１及び第２の繰り返し単位Ａ−Ｃ−Ｂ−Ｃ及びＤ−Ｃ−Ｂ−Ｃ（及び本明細書で説明される変形体）は、単一のポリマー中に存在することができる。同一のポリマー中に存在することができる例示のモノマーとしては、
【化１２】
0006646068.tif 000013
が挙げられ、式中、Ｒ＝３−ヒドロキシプロピル、Ｎ−ブチル、Ｎ−ヘキシル、又はＮ−ベンジルであり、ｘは上述したように規定される。この例において、第１の繰り返し単位は、フェニルホスホン酸より大きいカルシウム指数値を有する官能基（例えば、−ＣＨ2ＣＨ2ＣＨ2Ｃ（ＯＨ）（ＰＯ3ＨＮａ）2）を有するモノマー（Ａ）を含む。第２の繰り返し単位中で、モノマー（Ｄ）（例えば、ＮＲ）は、官能基を含まないが、プロトン化することができる塩基窒素基を含む。したがって、モノマー（Ｄ）は、全電荷に影響を与えることができ、したがって、ポリマーの両性の性質に影響を与えることができる。代替的に、第２の繰り返し単位は、本明細書で開示されるように、２つのＮＨ基を有する環構造（例えば、ピペラジン）を組み込むことができる。
【００６３】
ポリマーの疎水性を変更するために、他の繰り返し単位を加えることができる。１つの実施形態において、（Ｄ）は、例えば、−Ｓ−（Ｃ2〜Ｃ20アルキル）−Ｓ−又は−Ｓ−（Ｃ4〜18アリール）−Ｓ−を含有するＣ2〜Ｃ20チオエーテル及びポリチオエーテルから選択される。１つの実施形態において、チオエーテル及びポリチオエーテルは、２つの−ＳＨ基を有するチオールから誘導される。１つの実施形態において、チオエーテル又はポリチオエーテルは、アルキレンジチオール（例えば、エタンジチオール、プロパンジチオール、１，４−ブタンジチオール、２，３−ブタンジチオール、１，５−ペンタンジチオール、２，２’−（エチレンジオキシ）ジエタンチオール、２，２’−チオジエタンチオール、２−メルカプトエチルエーテルなど）と、ジグリシジルエーテル、例えば、アルキレングリコール（例えば、プロピレングリコール）ジグリシジルエーテルとの反応から誘導される。（Ｄ）がチオエーテルである第２の繰り返し単位Ｄ−Ｃ−Ｂ−Ｃ（及び本明細書で開示される変形体）の１つの例は、構造：
【化１３】
0006646068.tif 000014
を有し、式中、ｘは２〜１００の範囲、又は本明細書で開示されるような（Ｂ）繰り返し単位の他の範囲である。そのような第２の繰り返し単位の数が増加することで、ポリマーの全体の疎水性を増加することができる。
【００６４】
単一のポリマー中に存在することができる、他の第１及び第２の繰り返し単位Ａ−Ｃ−Ｂ−Ｃ及びＤ−Ｃ−Ｂ−Ｃ（及び本明細書で開示されるそれぞれの変形体）は、構造：
【化１４】
0006646068.tif 000015
により示され、ｘは上で規定したとおりである。この例において、第１の繰り返し単位は、フェニルホスホン酸よりも大きいカルシウム指数値を有する官能基（例えば、−ＣＨ2ＣＨ2ＣＨ2Ｃ（ＯＨ）（ＰＯ3ＨＮａ）2）を有するモノマー（Ａ）を含む。第２の繰り返し単位中で、モノマー（Ｄ）は、官能基又は塩基窒素基を含まないが、それは、疎水ユニットの長さを変更することができ、したがって、ポリマーの疎水性に影響を及ぼすことができる。
【００６５】
１つの実施形態では、繰り返し単位（Ａ）及び（Ｂ）を含むポリマーを製造する方法であって、
構造Ｈ−Ａ−Ｈを有する少なくとも１つのモノマーを、グリシジルエーテル、α、β−不飽和カルボニル、及びα、β−不飽和スルホニルから選択される少なくとも１つの基と結合した（Ｂ）を含む少なくとも１つの第２のモノマーと反応させる工程であって、
式中、（Ａ）が、Ｎ（Ｒ1）−及び−Ｎ+（Ｒ1）（Ｒ2）−から選択され、Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、式中、Ｒ1が、又はＲ1及びＲ2の両方が、フェニルホスホン酸のカルシウム指数値以上のカルシウム指数値を有し、
式中、（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20チオエーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択される工程を含む、方法を提供する。
【００６６】
１つの実施形態において、Ｈ−Ａ−Ｈモノマーは、グリシジルエーテル、α，β−不飽和カルボニル誘導体、及び／又はα，β−不飽和スルホニル誘導体と反応して、第３の繰り返し単位（Ｃ）を作り出し、それは、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される。他の（Ｃ）繰り返し単位は、本明細書で開示される。
【００６７】
１つの実施形態において、ポリマーは、本明細書で開示されるような追加の繰り返し単位（Ｄ）を含むことができる。したがって、方法は、少なくとも１つの第３のモノマーを、少なくとも１つのモノマー及び少なくとも１つの第２のモノマーと反応させることをさらに含み、少なくとも１つの第３のモノマーが、−ＮＨ2基を有するアミン、２つの−ＮＨ基を有するジアミン及びポリアミン、並びに２つの−ＳＨ基を有するチオールから選択される。
【００６８】
１つの実施形態において、Ｒ1及び／又はＲ2は、酸を含む官能基を含む。酸性基の数は、潜在する荷電種の数を定量化することができる。例えば、酸がアニオンにイオン化した場合、アニオン基の数を決定することができ、それによって、ポリマーの全電荷を示すことができる。
【００６９】
１つの実施形態において、酸性（例えばアニオン）基の数を酸価（ＡＮ）で決定することができる。酸価は、以下の式：
ＡＮ＝酸含有モノマーのモル×５６．１ｍｇＫＯＨ／ｍｏｌ×ｎ×１０００／（ポリマー試料の総質量（ｇ））（式中、ｎ＝酸含有モノマーのモルに対するイオン化可能なプロトンのモル数）
に基づいて、酸含有モノマーの量を使用して計算することができる。
【００７０】
官能基のための例示の酸としては、−ＣＯＯＨ、−ＳＯ3Ｈ、−ＯＳＯ3Ｈ、−ＨＰＯ3Ｈ、−ＯＰＯ3Ｈ及び−ＰＯ3Ｈが挙げられる。１つの実施形態において、酸価は３０以上、例えば４０以上である。
【００７１】
（Ａ）繰り返し単位は、アミン又はアンモニウム基を含み、それは、正又は潜在的に正の荷電種の数を示すことができる。任意選択で、官能基を含有しない他のアミン系繰り返し単位を、上で説明したように組み込むことができ、これらの追加のアミン又はアンモニウム基は正であるか又は潜在的に性に帯電することができる。１つの実施形態において、アミン基の数は、アミン価（ＡｍｉｎｅＮｕｍ）により示すことができる。アミン価は、以下の式：
ＡｍｉｎｅＮｕｍ＝アミノ含有モノマーのモル×５６．１ｍｇＫＯＨ／ｍｏｌ×ｎ×１０００／（ポリマー試料の総質量（ｇ））（式中、ｎ＝アミノ含有モノマーのモルに対する塩基窒素のモル数）
に基づいて、アミノ含有モノマーの量を使用して計算することができる。
【００７２】
１つの実施形態において、酸価はアミン価より大きい。
【００７３】
１つの実施形態において、（例えば、ｐＨ、（Ａ）、（Ｂ）又は（Ｃ）繰り返し単位の選択、任意選択のアミンなどによる）ポリマーの全電荷、疎水性、官能基などの制御は、ポリマーの１つ又は複数の特性、例えば、疎水性及びＴｇに影響を及ぼすことができ、それにより、次に、１つ又は複数の印刷性能の特性、例えば、ＯＤ、まだら性、及び耐久性に影響を及ぼすことができる。
【００７４】
１つの実施形態において、本明細書で開示される両性ポリマーは、アミン（例えば、２級アミン）及びヒドロキシルから選択される少なくとも１つの末端封鎖基を有する。例えば、モノマー（Ａ）及び（Ｃ）を結合するための反応は、１級アミンとエポキシ基との間の反応を伴うことができる。反応剤の比に応じて、得られる末端基は、２級アミン又はエポキシであることができ、それは、次に加水分解してヒドロキシル基を形成することができる。
【００７５】
カルシウム指数値
本明細書で使用される場合、「カルシウム指数値」という用語は、Ｒ1単独、又はＲ1とＲ2の組み合わせの、溶液中のカルシウムに配位する又は結合する能力の測定値を言い表す。カルシウム指数値が高くなるほど、その基はカルシウムイオンにより強く又はより効果的に配位することができる。そのような値は、当業者に公知の任意の方法を使用して決定することができる。例えば、カルシウム指数値は、可溶性カルシウムイオン及び変色指示薬を含有した標準溶液中の化合物により配位したカルシウムの量は、ＵＶ−Ｖｉｓ分光法を使用して測定される。加えて、強い色を有する化合物については、カルシウム指数値を、ＮＭＲ法を使用して測定することができる。
【００７６】
１つの実施形態において、「カルシウム指数値」は、米国特許第８，８５８，６９５号明細書に記載された、例えば欄２９の４５行目〜欄３１の３７行目に記載された方法（方法Ａ又は方法Ｂ）に従って計算され、その開示は参照することにより本明細書に組み込まれる。使用されるいずれかの方法について、試験されるべき所望の官能基に対応する化合物が選択されている。試験化合物において、カルシウムイオンを結合するのに寄与する原子が少なくとも２つの結合部により残基から分離されている限り、官能基は任意の残基に結合することができる。残基は、水素、Ｃ1〜Ｃ10アルキル（置換又は未置換）、又はＣ4〜18アリール（置換又は未置換）を含むか又はそれらから構成され、例えば、化合物は、水素、Ｃ1〜Ｃ10アルキル（置換又は未置換）、又はＣ4〜18アリール（置換又は未置換）に結合した官能基を含むことができる。例えば、３，４，５−トリカルボキシフェニル官能基及びその塩については、１，２，３−ベンゼントリカルボン酸を選択することができる。この例において、残基は水素であり、カルボン酸の酸素原子は、水素残基から離れた少なくとも２つの結合部である。
【００７７】
１つの実施形態において、カルシウム指数値に対する言及は、その値が参考材料の値以上であることを意味する。１つの実施形態において、その参考はフェニルホスホン酸である。したがって、Ｒ1単独、又はＲ1とＲ2の組み合わせは、フェニルホスホン酸のカルシウム指数値以上のカルシウム指数値を有する。１つの実施形態において、以下で詳細に説明されるようなＵＶ−Ｖｉｓ分光法（又は方法Ａ）を使用して決定されるように、カルシウム指数値は、２．８以上、例えば、３．０以上、又は３．２以上である。
【００７８】
方法Ａ
この方法において、一連の溶液はｐＨ９で調製され、０．０８７ｍＭのコンゴーレッド指示薬と、５ｍＭの塩化セシウムと、１ｗｔ％のＭＷ３５０のポリエチレングリコールメチルエーテルと、０〜７ｍＭ（０．２、０．５、１、２、３、４、４．５、６、及び７ｍＭ）の塩化カルシウムとを含有していた。これらの溶液のＵＶ−Ｖｉｓスペクトルを、ＵＶ−２５０１ＰＣを使用して、それらの調製後１時間以内に記録した。これらのスペクトルを使用して、５２０ｎｍの吸光とカルシウム濃度とを関連付ける校正曲線を作り出した。
【００７９】
次いで、ｐＨ９でのイオン濃度が５ｍＭになるように、試験溶液はｐＨ９で調製され、０．０８７ｍＭのコンゴーレッド指示薬と、１ｗｔ％のＭＷ３５０のポリエチレングリコールメチルエーテルと、５ｍＭの塩化カルシウムと、対象物の化合物のセシウム塩とを含んでいた。未錯体化カルシウム濃度は、校正曲線と比較して決定される。次いで、カルシウム指数値は、ｌｏｇ10（（０．００５−未錯体化カルシウム）／（未錯体化カルシウム）2）として計算される。測定は、繰り返して行われ平均化される。
【００８０】
方法Ｂ
高レベルの色を現像し、したがって方法Ａで使用するのが難しい化合物のために、第２の方法を開発した。この方法については、43ＣａＣＯ3、ＨＣｌ／Ｄ2Ｏ、ＮａＯＨ／Ｄ2Ｏ、Ｄ2Ｏ及び水から、０．０１Ｍの43ＣａＣｌ2、０．０１ＭのＮａＣｌ、１０％Ｄ2Ｏである水性溶液を、ｐＨ８又は９で調製した。ｐＨは、調査中の化合物をイオン化するように、かつ、化合物を溶解するように選択される。約０．６５ｇの重さである溶液の一部を５ｍｍＮＭＲ管に加えて、０．００１ｇの桁で重量測定した。未束縛の43Ｃａの化学シフトは、Ｂｒｕｋｅｒ  Ａｖａｎｃｅ  ＩＩ分光計を使用して、４００．１３ＭＨｚでの陽子共振周波数で測定した。調査中の化合物（配位子）の０．２〜１．０Ｍ溶液を、連続的に増やして加えた。それぞれを追加した後、43Ｃａの化学シフトを測定して、試料の化学シフトと、非束縛カルシウムの化学シフトとの間の差δを計算した。Ｌo／Ｃａo比（Ｌoは配位子から錯体化し、プロトン化し、遊離したアニオンの全体濃度であり、Ｃａoは、存在する全種中のカルシウムの全体濃度である）が０．２５、０．５、１、２、３、４、６及び８になるように連続的に追加した。カルシウム指数値（ＮＭＲ）は、ｌｏｇ10（Ｘ）として計算され、Ｘは式：
【数１】
0006646068.tif 000016
中のパラメータＸ及びδmをフィッティングすることで決定されて、データと式から予測された化学シフトとの間のＲＭＳ差は最小化され、ここで
δは、遊離水性43Ｃａ2+の化学シフトに対する試料の43Ｃａ化学シフトの差であり、
δmは、遊離43Ｃａ2+の化学シフトに対する無限Ｌ／Ｃａでの43Ｃａ化学シフトの計算された差
Ｌoは、配位子からの錯体化した、プロトン化した及び遊離のアニオンの全体濃度であり、
Ｃａoは、存在する全種中のカルシウムの全体濃度であり、
Ｘはフィッティングパラメータであり、
Ｋaは、配位子ＬＨについてのプロトン解離定数である。
【００８１】
官能基
本明細書で開示されるように、繰り返し単位（Ａ）は、−Ｎ+（Ｒ1）（Ｒ2）−及び／又は−Ｎ（Ｒ1）−であることができる。１つの実施形態において、繰り返し単位（Ａ）の各タイプについて、Ｒ1は、Ｃ1〜Ｃ10アルキル、Ｃ4〜18アリール、Ｃ4〜18ヘテロアリール、及びＣ3〜Ｃ20ヘテロシクロアルキルから選択され、それぞれが、少なくとも１つの官能基で置換されている。別の言い方をすれば、Ｒ1は、少なくとも１つの官能基で置換されたＣ1〜Ｃ10アルキル、少なくとも１つの官能基で置換されたＣ4〜18アリール、少なくとも１つの官能基で置換されたＣ4〜18ヘテロアリール、及び少なくとも１つの官能基で置換されたＣ3〜Ｃ20ヘテロシクロアルキルから選択される。
【００８２】
１つの実施形態において、Ｒ1、又はＲ1及びＲ2の両方は、フェニルホスホン酸のカルシウム指数値以上のカルシウム指数値を有する。１つの実施形態において、Ｒ1自体の官能基は、フェニルホスホン酸のカルシウム指数値以上のカルシウム指数値を有する。この実施形態において、Ｒ2は、フェニルホスホン酸のカルシウム指数値以上のカルシウム指数値を有する官能基を含まないことができるか、又はＲ2は、いかなる官能基を含まないことができる。例えば、Ｒ2は、水素、Ｃ1〜Ｃ10アルキル、及びＣ4〜18アリールから選択することができる。
【００８３】
別の実施形態において、（Ａ）の窒素原子はＲ1及びＲ2の両方と結合することができ（アンモニウム種を形成する）、ここで、Ｒ1及びＲ2のそれぞれは、官能基を含有している。Ｒ1及びＲ2の複合官能基は、フェニルホスホン酸のカルシウム指数値以上のカルシウム指数値を共に有するＲ1及びＲ2をもたらすことができる。
【００８４】
１つの実施形態において、Ｒ1は、少なくとも１つの官能基で置換されたＣ1〜Ｃ10アルキル、及び少なくとも１つの官能基で置換されたＣ4〜18アリールから選択され、Ｒ2が、Ｈ、Ｃ1〜Ｃ10アルキル、及びＣ4〜18アリールから選択され、Ｒ1がフェニルホスホン酸のカルシウム指数値以上のカルシウム指数値を有する。
【００８５】
１つの実施形態において、Ｒ1は、少なくとも１つの官能基で置換されたＣ1〜Ｃ10アルキル、及び少なくとも１つの官能基で置換されたＣ4〜18アリールから選択され、Ｒ2が、Ｈ、及びＣ1〜Ｃ10アルキルから選択され、Ｒ1がフェニルホスホン酸のカルシウム指数値以上のカルシウム指数値を有する。
【００８６】
１つの実施形態において、少なくとも１つの官能基は、少なくとも１つのイオン性基、少なくとも１つのイオン化可能基、又はそれらの混合物を含む。イオン性基は、アニオン性又はカチオン性のいずれかであることができ、無機又は有機のカウンターイオン、例えば、Ｎａ+、Ｋ+、Ｌｉ+、ＮＨ4+、ＮＲ’4+、アセテート、ＮＯ3-、ＳＯ4-2、Ｒ’ＳＯ3-、Ｒ’ＯＳＯ3-、ＯＨ-、又はＣｌ-を含む反対の電荷のカウンターイオンに関連することができ、ここで、Ｒ’が水素又は有機基、例えば、置換又は非置換のアリール又はアルキル基を示す。１つの実施形態において、両性ポリマーの正電荷及び負電荷は、内部で平衡することができる。イオン性基は、例えば、カウンターイオンを有する部分的に又は完全にイオン化された、塩の形態であることができる。イオン化可能基は、使用媒体中でイオン性基を形成することができるものである。イオン化可能基は、酸基又はエステル基の形態であることができ、例えば、酸性基の全て又は一部がエステル、例えば、アルキル又はアリールエステルに変換される。アニオン性基は、アニオン（アニオン化可能基）を形成することができるイオン化可能置換基、例えば、酸性置換基を有する基から作り出すことができる負に帯電したイオン性基である。カチオン性基は、カチオン（カチオン化可能基）、例えば、プロトン化アミンを形成することができるイオン化可能置換基から作り出すことができる正に帯電した有機イオン性基である。アニオン性基の具体例としては、−ＣＯＯ-、−ＳＯ3-、−ＯＳＯ3-、−ＨＰＯ3-、−ＯＰＯ3-2、又は−ＰＯ3-2が挙げられ、アニオン化可能基の具体例としては、ＣＯＯＨ、−ＳＯ3Ｈ、−ＰＯ3Ｈ2、−Ｒ’ＳＨ、又は−Ｒ’ＯＨが挙げられ、ここでＲ’は、水素、又は有機基、例えば、置換又は未置換のアリール又はアルキル基である。また、カチオン性又はカチオン化可能基の具体例としては、酸性媒体中でプロトン化して、アンモニウム基−ＮＲ’2Ｈ+を形成することができる、アルキル又はアリールアミンが挙げられ、ここで、Ｒ’は有機基、例えば、置換又は非置換のアリール又はアルキル基を示す。有機イオン性基としては、米国特許第５，６９８，０１６号明細書で説明されるものが挙げられ、その開示は、参照することにより本明細書に組み込まれる。
【００８７】
１つの実施形態において、Ｒ1、又はＲ1及びＲ2の組み合わせは、イオン性及び／又はイオン化可能である少なくとも１つの官能基を含み、かつ、Ｒ1、又はＲ1及びＲ2の組み合わせがフェニルホスホン酸のカルシウム指数値以上のカルシウム指数値を有する程度に、カルシウムイオンをキレートすることができる。
【００８８】
１つの実施形態において、少なくとも１つの官能基は、少なくとも１つのＰ−Ｏ又はＰ＝Ｏ結合を有する少なくとも１つのリン含有基、例えば、少なくとも１つのホスホン酸基、少なくとも１つのホスフィン酸基、少なくとも１つの亜ホスフィン酸、少なくとも１つの亜リン酸塩基、少なくとも１つのリン酸塩、二リン酸塩、三リン酸塩、又はピロリン酸塩、その部分エステル、及びその塩を含む。例えば、官能基は、少なくとも１つのホスホン酸基、その部分エステル、又はその塩を含む。１つの実施形態において、少なくとも１つの官能基は、これらの基のうち少なくとも２つを含み、例えば、少なくとも２つのホスホン酸基、その部分エステル、及びその塩を含む。「その部分エステル」とは、ホスホン酸基が式−ＰＯ3ＲＨを有する部分ホスホン酸エステル基又はその塩であることができることを意味しており、Ｒがアリール、アルカリル、アラルキル、又はアルキル基である。少なくとも１つの官能基が、少なくとも２つのホスホン酸基及びその塩を含む場合、ホスホン酸基のいずれか又は両方が部分ホスホン酸エステル基であることができる。また、ホスホン酸基の一方が、式−ＰＯ3Ｒ2を有するホスホン酸エステルであることができ、他方のホスホン酸基は、部分ホスホン酸エステル基、ホスホン酸基、又はその塩のいずれかであることができる。１つの実施形態において、ホスホン酸基のうち少なくとも１つは、ホスホン酸、その部分エステル、及びその塩のいずれかである。「その塩」とは、ホスホン酸基がカチオン性カウンターイオンを有する部分的に又は完全にイオン化した形態であることができることを意味する。少なくとも１つの官能基が、少なくとも２つのホスホン酸基を含む場合、ホスホン酸基のいずれか又は両方が、部分的に又は完全にイオン化された形態であることができる。１つの実施形態において、少なくとも１つの官能基は、少なくとも２つのホスホン酸基を含み、いずれか又は両方が、式−ＰＯ3Ｈ2、−ＰＯ3Ｈ-Ｍ+（一塩基塩）、又はＰＯ3-2Ｍ+2（二塩基塩）を有することができ、Ｍ+はカチオン、例えば、Ｎａ+、Ｋ+、Ｌｉ+、又はＮＲ4+であり、Ｒは、同一であるか又は異なることができ、水素又は有機基、例えば、置換又は非置換のアリール及び／又はアルキル基を示す。
【００８９】
１つの実施形態において、少なくとも１つの官能基は、少なくとも１つのジェミナル（ｇｅｍｉｎａｌ）ビスホスホン酸基、その部分エステル、及びその塩を含むことができ、すなわち、少なくとも１つの官能基が、同一の炭素原子に直接結合した少なくとも２つのホスホン酸基、その部分エステル、及びその塩を含むことができる。そのような基はまた、１，１−ジホスホン酸基、その部分エステル、又はその塩と称されることがある。したがって、例えば、少なくとも１つの官能基が、式−ＣＱ（ＰＯ3Ｈ2）2、その部分エステル、及びその塩を含むことができる。Ｑは、ジェミナル位置に結合されており、Ｈ、Ｒ、ＯＨ、ＳＲ又はＮＲ2であることができ、ここで、Ｒは、同一であるか又は異なることができ、Ｈ、Ｃ1〜Ｃ18飽和又は不飽和の直鎖状又は分枝状のアルキル基、Ｃ1〜Ｃ18飽和又は不飽和の直鎖状又は分枝状のアシル基、アラルキル基、アルカリル基、又はアリール基である。例えば、Ｑは、Ｈ、Ｒ、ＯＲ、ＳＲ又はＮＲ2であることができ、ここで、Ｒは、同一であるか又は異なることができ、Ｃ1〜Ｃ6アルキル基、又はアリール基である。１つの実施形態において、ＱはＨ、ＯＨ、又はＮＨ2である。さらに、少なくとも１つの官能基は、式−（ＣＨ2）n−ＣＱ（ＰＯ3Ｈ2）2を有する基、その部分エステル、及びその塩を含むことができ、ここで、Ｑは上で規定したとおりであり、ｎは０〜９、例えば、１〜９、０〜３、又は１〜３である。１つの実施形態において、ｎは０又は１のいずれかである。また、少なくとも１つの官能基が、式−Ｙ−（ＣＨ2）n−ＣＱ（ＰＯ3Ｈ2）2を有する基、その部分エステル、及びその塩を含むことができ、Ｑ及びｎは上で規定したとおりであり、Ｙはアリレン、ヘテロアリレン、アルキレン、ビニリデン、アルカリレン、アラルキレン、環状、又は複素環基である。１つの実施形態において、Ｙはアリレン基、例えば、フェニレン、ナフタレン、又はビフェニレン基であり、それは、任意の基、例えば、１つ又は複数のアルキル基又はアリール基でさらに置換されることがある。Ｙがアルキレン基である場合、例としては、限定されないが、置換又は未置換のアルキレン基が挙げられ、それらは分枝状又は非分枝状であることができ、１つ又は複数の基、例えば、芳香族基で置換されることができる。例としては、限定されないが、Ｃ1〜Ｃ12基、例えば、メチレン、エチレン、プロピレン、又はブチレン基が挙げられる。
【００９０】
Ｙは、限定されないが、Ｒ’、ＯＲ’、ＣＯＲ’、ＣＯＯＲ’、ＯＣＯＲ’、カルボン酸塩、ハロゲン、ＣＮ、ＮＲ’2、ＳＯ3Ｈ、スルホン酸塩、硫酸塩、ＮＲ’（ＣＯＲ’）、ＣＯＮＲ’2、イミド、ＮＯ2、リン酸塩、ホスホン酸塩、Ｎ＝ＮＲ’、ＳＯＲ’、ＮＲ’ＳＯ2Ｒ’、及びＳＯ2ＮＲ2’から選択される１つ又は複数の基でさらに置換されることがあり、ここでＲ’は、同一であるか又は異なることができ、独立して、ハロゲン、分枝状又は非分枝状Ｃ1〜Ｃ20置換又は未置換の、飽和又は不飽和炭化水素、例えば、アルキル、アルケニル、アルキニル、置換又は未置換のアリール、置換又は未置換のヘテロアリール、置換又は未置換のアルカリル、或いは置換又は未置換のアラルキルである。
【００９１】
１つの実施形態において、少なくとも１つの官能基が、−Ｙ−Ｓｐ−（ＣＨ2）n−ＣＱ（ＰＯ3Ｈ2）2を有する基、その部分エステル、又はその塩を含むことができ、Ｙ、Ｑ及びｎは上で規定したとおりである。Ｓｐはスペーサー基であり、それは、本明細書で使用される場合、２つの基の間の結合部である。Ｓｐは、結合基又は化学基であることができる。化学基の例としては、限定されないが、−ＣＯ2−、−Ｏ2Ｃ−、−ＣＯ−、−ＯＳＯ2−、−ＳＯ3−、−ＳＯ2−、−ＳＯ2Ｃ2Ｈ4Ｏ−、−ＳＯ2Ｃ2Ｈ4Ｓ−、−ＳＯ2Ｃ2Ｈ4ＮＲ”−、−Ｏ−、−Ｓ−、−ＮＲ”−、−ＮＲ”ＣＯ−、−ＣＯＮＲ”−、−ＮＲ”ＣＯ2−、−Ｏ2ＣＮＲ”−、−ＮＲ”ＣＯＮＲ”−、−Ｎ（ＣＯＲ”）ＣＯ−、−ＣＯＮ（ＣＯＲ”）−、−ＮＲ”ＣＯＣＨ（ＣＨ2ＣＯ2Ｒ”）−及びそれからの環状イミド、−ＮＲ”ＣＯＣＨ2ＣＨ（ＣＯ2Ｒ”）−及びそれからの環状イミド、−ＣＨ（ＣＨ2ＣＯ2Ｒ”）ＣＯＮＲ”−それからの環状イミド、−ＣＨ（ＣＯ2Ｒ”）ＣＨ2ＣＯＮＲ”及びそれからの環状イミド（例えば、これらのフタルイミド及びマレイミド）、スルホンアミド基（例えば、−ＳＯ2ＮＲ”−及び−ＮＲ”ＳＯ2−基）、アリレン基、アルキレン基などが挙げられる。Ｒ”は、同一であるか又は異なることができ、水素又は有機基、例えば、置換又は未置換のアリール又はアルキル基を示す。上述した構造により示されるように、少なくとも２つのホスホン酸基を含む基及びその塩は、スペーサー基Ｓｐを通じてＹと結合する。１つの実施形態において、Ｓｐは、−ＣＯ2−、−Ｏ2Ｃ−、−Ｏ−、−ＮＲ”ＣＯ−、又は−ＣＯＮＲ”−、−ＳＯ2ＮＲ”−、−ＳＯ2ＣＨ2ＣＨ2ＮＲ”−、−ＳＯ2ＣＨ2ＣＨ2Ｏ−、又は−ＳＯ2ＣＨ2ＣＨ2Ｓ−であり、Ｒ”は、Ｈ又はＣ1〜Ｃ6アルキル基である。
【００９２】
それに加えて、少なくとも１つの官能基は、式−ＣＲ＝Ｃ（ＰＯ3Ｈ2）2を有する基、その部分エステル、及びその塩を含むことができる。Ｒは、Ｈ、Ｃ1〜Ｃ18飽和又は不飽和の分枝状又は非分枝状のアルキル基、Ｃ1〜Ｃ18飽和又は不飽和の、分枝状又は非分枝状のアシル基、アラルキル基、アルカリル基、又はアリール基であることができる。１つの実施形態において、Ｒは、Ｈ、Ｃ1〜Ｃ6アルキル基、又はアリール基である。
【００９３】
この実施形態について、少なくとも１つの官能基は、２つ以上のホスホン酸基、その部分エステル、及びその塩を含むことができ、例えば、１つ又は２つ以上の基（例えば、２つ以上）を含むことができ、基のそれぞれのタイプは、少なくとも２つのホスホン酸基、その部分エステル、及びその塩を含む。例えば、少なくとも１つの官能基は、式−Ｙ−［ＣＱ（ＰＯ3Ｈ2）2］pを有する基、その部分エステル、又はその塩を含むことができる。Ｙ及びＱは上で規定したとおりである。１つの実施形態において、Ｙはアリレン、ヘテロアリレン、アルキレン、アルカリレン又はアラルキレン基である。この式中、ｐは１〜４であり、例えば、ｐは２である。
【００９４】
１つの実施形態において、少なくとも１つの官能基は、少なくとも１つの隣接ビスホスホン酸基、その部分エステル、及びその塩を含むことができ、それはこれらの基が互いに隣り合うことを意味する。したがって、少なくとも１つの官能基は、隣り合った又は近隣の炭素原子に結合した２つのホスホン酸基、その部分エステル、及びその塩を含むことができる。そのような基はまた、時折、１，２−ジホスホン酸基、その部分エステル、及びその塩と称される。２つのホスホン酸基を含む基、その部分エステル、及びその塩は芳香族基又はアルキル基であることができ、したがって、隣接ビスホスホン酸基は、隣接アルキル又は隣接アリールジホスホン酸基、その部分エステル、及びその塩であることができる。例えば、少なくとも１つの官能基は、式−Ｃ6Ｈ3−（ＰＯ3Ｈ2）2を有する基、その部分エステル、又はその塩であることができ、酸、エステル又は塩の基は、互いにオルト位にある。
【００９５】
１つの実施形態において、Ｒ1及びＲ2のそれぞれの官能基は、少なくとも１つのホスホン酸基、その部分エステル、及びその塩を含むことができ、したがって、Ｒ1及びＲ2の組み合わせは、本明細書で開示されるカルシウム指数値を提供する。
【００９６】
１つの実施形態において、少なくとも１つの官能基は、少なくとも１つのホスホン酸基又はその塩と、ホスホン酸基に隣接した又はジェミナルな少なくとも１つの第２のイオン性、イオン化可能、又は塩基性基及びその塩とを含む。
【００９７】
１つの実施形態において、少なくとも１つの官能基は、−Ｃ（ＯＨ）（ＰＯ3Ｈ2）2、−ＣＨ2Ｃ（ＯＨ）（ＰＯ3Ｈ2）2、−ＣＨ2ＣＨ2Ｃ（ＯＨ）（ＰＯ3Ｈ2）2、−ＣＨ2ＣＨ2ＣＨ2Ｃ（ＯＨ）（ＰＯ3Ｈ2）2、−ＣＨ（ＰＯ3Ｈ2）2、−ＣＨ2ＣＨ（ＰＯ3Ｈ2）2、その部分エステル、及びその塩から選択される。
【００９８】
１つの実施形態において、少なくとも１つの官能基は、少なくとも１つのＯＨ基、例えば、２つのＯＨ基を有する複素環基（例えば、ヘテロアリール基）及びその塩を含む。複素環基は、窒素含有ヘテロアリール基、例えば、ピリジニル基又はキノリニル基であることができ、少なくとも１つの官能基は、ヒドロキシピリジニル基又はヒドロキシキノリニル基である。ヒドロキシ基は、それがヘテロ原子に幾何学的に近い、例えば、ヘテロ原子に対しオルト位にあるように、ヘテロアリール基上に位置することができる。そのような基は塩の形態であることができる。例えば、少なくとも１つの官能基は、２−ヒドロキシピリジニル基又は２−ヒドロキシキノリニル基、並びに、８−ヒドロキシキノリニル基及びその塩を含むことができる。他の異性体及び互変異性体はまた、当業者に公知である。１つの実施形態において、少なくとも１つの官能基は、８−ヒドロキシキノリニル基を含む。それに加えて、少なくとも１つの官能基は、追加の官能基、例えば、Ｙについて上で説明した官能基をさらに含むことができる。例えば、電子吸引基、例えば、クロロ又はニトロ基を、ＯＨ基のｐＫａを下げるために含めることができる。１つの実施形態において、Ｒ1及びＲ2のそれぞれの官能基は、少なくとも１つのＯＨ基を含む少なくとも１つの複素環基（例えば、ヘテロアリール基）及びその塩を含むことができる。
【００９９】
１つの実施形態において、少なくとも１つの官能基はまた、少なくとも２つのＯＨ基を有する少なくとも１つのヘテロアリール基を含むことができる。２つのＯＨ基が存在する場合は、ＯＨ基はヘテロアリール基上に互いにオルト位にあることができる。３以上のＯＨ基が存在する場合は、ＯＨ基の少なくとも２つが、ヘテロアリール基上に互いにオルト位になる。例えば、少なくとも１つの官能基は、ジヒドロキシピリジニル基、例えば、２，３−ジヒドロキシピリジニル基（それは３−ヒドロキシ−２−ピリドニル基と称することもできる）、３，４−ジヒドロキシピリジニル基（それはまた、３−ヒドロキシ−４−ピリドニル基と称することもできる）、２，３−ジヒドロキシキノリニル基（それはまた、３−ヒドロキシ−２−キノリニル基と称することもできる）、又は３，４−ジヒドロキシキノリニル基（それはまた、３−ヒドロキシ−４−キノリニル基と称することもできる）であることができる。他の異性体及び互変異性体がまた、当業者に公知である。
【０１００】
１つの実施形態において、少なくとも１つの官能基は、少なくとも１つのホスホン酸基、その部分エステル、及びその塩と、少なくとも１つの第２のイオン性基、イオン化可能基、又は塩基性基とを含む。第２の基はホスホン酸基、又はその塩ではない。１つの実施形態において、第２のイオン性又はイオン化可能基は、カルボン酸基、スルホン酸基、又はその塩である。１つの実施形態において、塩基性基は、ルイス塩基、例えば、ＯＨ基（ヒドロキシル基）又はアミノ基である。１つの実施形態において、これらの２つの基は、互いにジェミナルであり、それは、同一の炭素原子に直接結合していることを意味する。したがって、例えば、第２のイオン性又はイオン化可能基がカルボン酸基又はその塩である場合は、少なくとも１つの官能基は、式−ＣＱ（ＰＯ3Ｈ2）（ＣＯ2Ｈ）を有する基及びその塩を含むことができる。ジェミナル位置に結合しているＱは、上で説明したものの任意のものであることができる。１つの実施形態において、ＱはＨである。それに加えて、少なくとも１つの官能基は、式−（ＣＨ2）n−ＣＱ（ＰＯ3Ｈ2）（ＣＯ2Ｈ）を有する基及びその塩を含むことができ、式中、ｎは０〜９、例えば０〜３である。さらに、少なくとも１つの官能基は、式−Ｙ−（ＣＨ2）n−ＣＱ（ＰＯ3Ｈ2）（ＣＯ2Ｈ）を有する基又はその塩を含むことができ、Ｙは上で説明したとおりである。１つの実施形態において、Ｙはアリレン基である。また、少なくとも１つの官能基は、式−Ｙ−Ｓｐ−（ＣＨ2）n−ＣＱ（ＰＯ3Ｈ2）（ＣＯ2Ｈ）を有する基又はその塩を含むことができ、Ｙ及びスペーサー基であるＳｐは上で規定したとおりである。１つの実施形態において、Ｙはアリレン基である。１つの実施形態において、Ｒ1の官能基は、少なくとも１つのホスホン酸基、その部分エステル、及びその塩を含み、Ｒ2の官能基は、少なくとも１つの第２のイオン性基、イオン化可能基、又は塩基性基を含む。
【０１０１】
１つの実施形態において、少なくとも１つの官能基は、少なくとも１つのホスホン酸基、その部分エステル、及びその塩と、少なくとも１つのヒドロキシ基又はその塩、例えば、式−Ｙ−（ＰＯ3Ｈ2）（ＯＨ）を有する基及びその塩とを含むことができ、ここでＹは上で規定したとおりである。１つの実施形態において、Ｙはアリレン基であり、ホスホン酸基及びヒドロキシ基は互いにオルト位にある。これらの基がジェミナルである場合は、少なくとも１つの官能基は、式−ＣＲ（ＰＯ3Ｈ2）（ＯＨ）を有する少なくとも１つの基及びその塩を含むことができ、式中、ＲはＨ又はＣ1〜Ｃ6アルキル基である。１つの実施形態において、ＲはＨである。また、少なくとも１つの官能基は、−（ＣＨ2）n−ＣＲ（ＰＯ3Ｈ2）（ＯＨ）を有する少なくとも１つの基及びその塩を含むことができ、式中、ｎは０〜９、例えば０〜３である。さらに、少なくとも１つの官能基は、式−Ｙ−（ＣＨ2）n−ＣＲ（ＰＯ3Ｈ2）（ＯＨ）を有する基及びその塩、又は、−Ｙ−Ｓｐ−（ＣＨ2）n−ＣＲ（ＰＯ3Ｈ2）（ＯＨ）を有する基及びその塩を含むことができ、Ｙ及びＳｐは上で説明したとおりである。
【０１０２】
１つの実施形態において、少なくとも１つの官能基は、少なくとも３つのカルボン酸を有するアリール又はアルキルポリ酸基を含む。１つの実施形態において、カルボン酸基の少なくとも２つは、隣接しており、これは、それらが隣の原子（例えば、隣の炭素原子）に結合していることを意味する。例えば、少なくとも１つの官能基は、少なくとも３つのカルボン酸を有するアリールポリ酸基、例えば、１，２，３−又は１，２，４−トリカルボン酸基、１，２，３，４−又は１，２，４，５−テトラカルボン酸基である。
【０１０３】
１つの実施形態において、少なくとも１つの官能基は、少なくとも１つのカルボン酸基を有するヘテロアリール基又はその塩を含む。ヘテロアリール基は、当技術分野において公知のもののいずれかであることができる。１つの実施形態において、ヘテロアリール基は、窒素含有ヘテロアリール基、例えば、ピリジニル基、ピリミジニル基、ピロリル基、キノリニル基、又はピラジニル基である。１つの実施形態において、少なくとも１つの官能基は、２つのカルボン酸基及びその塩を含む。これらの酸性基は、ヘテロアリール環の任意の場所にあることができる。１つの実施形態において、酸性基は、互いにオルト位又はメタ位のいずれかであることができる。さらに、ヘテロアリール基が少なくとも１つの窒素原子を含有する場合、２つの酸性基は、両方、窒素原子に隣接している（すなわち、オルト位である）ことができる。したがって、例えば、ヘテロアリール基は、２，６−ピリジニルジカルボン酸基であることができる。
【０１０４】
１つの実施形態において、少なくとも１つの官能基は、少なくとも１つのニトロソ基と、少なくとも１つのＯＨ基とを有するアリール基、又はその塩を含む。２つの基は、アリール基の任意の場所に位置することができる。１つの実施形態において、アリール基はフェニル基であり、ニトロソ基及びＯＨ基は、互いにオルト位にある。アリール基は、それがどの互変異性型であるかにかかわらず、他の置換基、例えば、アルキル基、ハロゲン基、エーテル基など、例えば、少なくとも１つの官能基のｐＫａを下げることができる電子吸引基、例えば、クロロ及びニトロ基をさらに含むことができる。例えば、少なくとも１つの官能基は、ニトロソフェノール基、例えば、式−Ｃ6Ｈ3（ＯＨ）（ＮＯ）を有する基又は式−Ｃ6Ｈ2Ｚ（ＯＨ）（ＮＯ）を有する基であることができ、Ｚは電子吸引基、例えば、クロロ又はニトロである。
【０１０５】
１つの実施形態において、少なくとも１つの官能基は、アゾアレーン基を含む、例えば、少なくとも１つの官能基は、式Ａｒ1−Ｎ＝Ｎ−Ａｒ2を有する基を含むことができ、ここで、Ａｒ1及びＡｒ2は、同一であるか又は異なることができ、アリレン基、例えば、フェニレン若しくはナフタレン基、又はアリール基、例えば、フェニル基若しくはナフチル基であり、Ａｒ1又はＡｒ2の少なくとも１つは、アリレン基である。この実施形態について、アゾアレーン基は、少なくとも１つ又は少なくとも２つのＯＨ基、少なくとも１つ又は少なくとも２つのＮＨ2基、又は少なくとも１つのＯＨ基と少なくとも１つのＮＨ2基とを有する。したがって、例えば、アゾアレーン基は、式−（ＨＯ）Ａｒ1−Ｎ＝Ｎ−Ａｒ2（ＯＨ）（ビスヒドロキシアゾアレーン基）、−（Ｈ2Ｎ）Ａｒ1−Ｎ＝Ｎ−Ａｒ2（ＮＨ2）（ビスアミノアゾアレーン基）、又は−（ＨＯ）Ａｒ1−Ｎ＝Ｎ−Ａｒ2（ＮＨ2）又は−（Ｈ2Ｎ）Ａｒ1−Ｎ＝Ｎ−Ａｒ2（ＯＨ）（アミノヒドロキシアゾアレーン基）を有することができる。他の組み合わせがまた可能である。１つの実施形態において、ＯＨ及び／又はＮＨ2基は、アゾ基（Ｎ＝Ｎ基）に対してオルト位に位置する。例えば、少なくとも１つの官能基は、構造−（ＨＯ）Ｃ6Ｈ3−Ｎ＝Ｎ−Ｃ6Ｈ3（ＯＨ）を有する基であることができる。また、電子吸引基、例えば、クロロ又はニトロ基は、アリール基及び／又はアリレン基上に含まれることがある。例えば、少なくとも１つの官能基は、構造−（ＨＯ）Ｃ6Ｈ3−Ｎ＝Ｎ−Ｃ6Ｈ3Ｚ（ＯＨ）を有する基であり、Ｚは電子吸引基、例えば、クロロ又はニトロ基である。
【０１０６】
１つの実施形態において、少なくとも１つの官能基は、
・少なくとも１つのホスホン酸基（例えば、少なくとも２つのホスホン酸基）、その部分エステル、及びその塩、例えば、ジェミナルビスホスホン酸基、その部分エステル、及びその塩；
・少なくとも１つのＯＨ基（例えば、少なくとも２つのＯＨ基）を有する少なくとも１つの複素環基、及びその塩；
・少なくとも１つのホスホン酸基又はその塩と、ホスホン酸基に隣接した又はジェミナルな少なくとも１つの第２のイオン性基、イオン化可能基、又は塩基性基、及びその塩；
・少なくとも３つのカルボン酸を有するアリール又はアルキルポリ酸基；
・少なくとも１つのカルボン酸基を有するヘテロアリール基、及びその塩；
・少なくとも１つのニトロソ基と少なくとも１つのＯＨ基とを有するアリール基、及びその塩；
・少なくとも１つのＯＨ基、少なくとも１つのＮＨ2基、又は少なくとも１つのＯＨ基と少なくとも１つのＮＨ２基とを有し、式Ａｒ1−Ｎ＝Ｎ−Ａｒ2を有するアゾアレーン基であって、式中、Ａｒ1及びＡｒ2は、同一であるか又は異なることができ、アリレン基、又はアリール基であり、Ａｒ1又はＡｒ2の少なくとも１つは、アリレン基である、アゾアレーン基
のうち１つ又は複数から選択される。
【０１０７】
顔料
１つの実施形態において、インクジェットインク組成物は、修飾されないか又は修飾されることができる少なくとも１つの顔料を含む。顔料は、一般的に粒状形態又は容易に粒状になる形態の固形材料、例えば、プレスケーキである。１つの実施形態において、修飾顔料は、少なくとも１つの部分、例えば、酸性基（及び部分塩、部分エステル、塩、及びそれらのエステル）及び有機基に付着する。別の実施形態において、修飾顔料は酸化顔料であり、それは、付着部をさらに含むことができる。１つの実施形態において、修飾顔料は、外部の分散剤が顔料を分散するために要求されないように、自己分散することができる（自己分散性顔料）。
【０１０８】
顔料が修飾されていない１つの実施形態において、繰り返し単位（Ａ）、（Ｂ）及び（Ｃ）を含むポリマーは、分散剤としてさらに機能することができる。顔料が修飾されている１つの実施形態において、ポリマーは、添加剤としてさらに機能することができる。どちらの実施形態においても、ポリマーは、１つ又は複数の印刷性能の性質、例えば、Ｏ．Ｄ．、まだら性、及び耐久性を改善することができる。
【０１０９】
非修飾顔料は、当業者により従来使用されている任意のタイプの顔料、例えば、黒色顔料及び他の着色顔料、例えば、青色、黒色、茶色、シアン、緑色、白色、紫色、マゼンタ、赤色、橙色、又は黄色の顔料であることができる。様々な顔料の混合物を使用することもできる。黒色顔料の代表的な例としては、様々なカーボンブラック（Ｐｉｇｍｅｎｔ  Ｂｌａｃｋ  ７）、例えば、チャネルブラック、ファーネスブラック、ガスブラック、及びランプブラックが挙げられ、例えば、キャボットコーポレーションから入手可能なＲｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｍｏｇｕｌ（登録商標）、及びＶｕｌｃａｎ（登録商標）カーボンブラックとして売られているカーボンブラック（例えば、Ｂｌａｃｋ  Ｐｅａｒｌｓ（登録商標）２０００、Ｂｌａｃｋ  Ｐｅａｒｌｓ（登録商標）１４００、Ｂｌａｃｋ  Ｐｅａｒｌｓ（登録商標）１３００、Ｂｌａｃｋ  Ｐｅａｒｌｓ（登録商標）１１００、Ｂｌａｃｋ  Ｐｅａｒｌｓ（登録商標）１０００、Ｂｌａｃｋ  Ｐｅａｒｌｓ（登録商標）９００、Ｂｌａｃｋ  Ｐｅａｒｌｓ（登録商標）８８０、Ｂｌａｃｋ  Ｐｅａｒｌｓ（登録商標）８００、Ｂｌａｃｋ  Ｐｅａｒｌｓ（登録商標）７００、Ｂｌａｃｋ  Ｐｅａｒｌｓ（登録商標）５７０、Ｂｌａｃｋ  Ｐｅａｒｌｓ（登録商標）Ｌ、Ｅｌｆｔｅｘ（登録商標）８、Ｍｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、Ｍｏｎａｒｃｈ（登録商標）７００、Ｒｅｇａｌ（登録商標）６６０、Ｍｏｇｕｌ（登録商標）Ｌ、Ｒｅｇａｌ（登録商標）３３０、Ｒｅｇａｌ（登録商標）４００、Ｖｕｌｃａｎ（登録商標）Ｐ）が挙げられる。他の供給先から入手可能なカーボンブラックを使用することができる。着色顔料の適切な分類としては、例えば、アントラキノン、フタロシアニンブルー、フタロシアニングリーン、ジアゾ化合物、モノアゾ化合物、ピラントロン、ペリレン、複素環式イエロー、キナクリドン、キノロノキノロン、及び（チオ）インジゴイドが挙げられる。そのような顔料は粉状又はプレスケーキの形態で、ＢＡＳＦ  Ｃｏｒｐｏｒａｔｉｏｎ、Ｅｎｇｅｌｈａｒｄ  Ｃｏｒｐｏｒａｔｉｏｎ、Ｓｕｎ  Ｃｈｅｍｉｃａｌ  Ｃｏｒｐｏｒａｔｉｏｎ、Ｃｌａｒｉａｎｔ、及びＤａｉｎｉｐｐｏｎ  Ｉｎｋ  ａｎｄ  Ｃｈｅｍｉｃａｌｓ  （ＤＩＣ）を含む多くの供給源からの商業的に入手可能である。他の適切な着色顔料の例としては、Ｃｏｌｏｕｒ  Ｉｎｄｅｘ、３ｒｄ  ｅｄｉｔｉｏｎ（英国染料染色学会、１９８２）に記載されている。１つの実施形態において、顔料は、Ｐｉｇｍｅｎｔ  Ｂｌｕｅ１５、Ｐｉｇｍｅｎｔ  Ｂｌｕｅ１５：３、Ｐｉｇｍｅｎｔ  Ｂｌｕｅ１５：４、又はＰｉｇｍｅｎｔ  Ｂｌｕｅ６０のようなシアン顔料、Ｐｉｇｍｅｎｔ  Ｒｅｄ１２２、Ｐｉｇｍｅｎｔ  Ｒｅｄ１７７、Ｐｉｇｍｅｎｔ  Ｒｅｄ１８５、Ｐｉｇｍｅｎｔ  Ｒｅｄ２０２、又はＰｉｇｍｅｎｔ  Ｖｉｏｌｅｔ１９のようなマゼンタ顔料、Ｐｉｇｍｅｎｔ  Ｙｅｌｌｏｗ７４、Ｐｉｇｍｅｎｔ  Ｙｅｌｌｏｗ１２８、Ｐｉｇｍｅｎｔ  Ｙｅｌｌｏｗ１３９、Ｐｉｇｍｅｎｔ  Ｙｅｌｌｏｗ１５５、Ｐｉｇｍｅｎｔ  Ｙｅｌｌｏｗ１８０、Ｐｉｇｍｅｎｔ  Ｙｅｌｌｏｗ１８５、Ｐｉｇｍｅｎｔ  Ｙｅｌｌｏｗ２１８、Ｐｉｇｍｅｎｔ  Ｙｅｌｌｏｗ２２０、又はＰｉｇｍｅｎｔ  Ｙｅｌｌｏｗ２２１のような黄色顔料、Ｐｉｇｍｅｎｔ  Ｏｒａｎｇｅ１６８のような橙色顔料、Ｐｉｇｍｅｎｔ  Ｇｒｅｅｎ７又はＰｉｇｍｅｎｔ  Ｇｒｅｅｎ３６のような緑色顔料、又はカーボンブラックのような黒色顔料である。
【０１１０】
１つの実施形態において、自己分散性顔料は、酸化カーボンブラックである。１つの実施形態において、「酸化カーボンブラック」とは、表面結合したイオン性又はイオン化可能基、例えば、１つ又は複数のアルコール（フェノール、ナフトール）、ラクトン、カルボニル、カルボキシル（例えばカルボン酸）、無水物、エーテル、及びキノンを特徴づける、一般的にｐＨ＜７．０を有するカーボンブラック顔料である。カーボンブラックの酸化の程度は、これらの基の表面濃度を決定することができる。１つの実施形態において、酸化カーボンブラックは、未修飾カーボンブラック、例えば、チャネルブラック、ファーネスブラック、ガスブラック、及びランプブラックから選択される顔料を酸化することで得られる。例示の未修飾カーボンブラックとしては、Ｒｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｍｏｇｕｌ（登録商標）、及びＶｕｌｃａｎ（登録商標）、例えば、Ｂｌａｃｋ  Ｐｅａｒｌｓ（登録商標）１１００、Ｂｌａｃｋ  Ｐｅａｒｌｓ（登録商標）９００、Ｂｌａｃｋ  Ｐｅａｒｌｓ（登録商標）８８０、Ｂｌａｃｋ  Ｐｅａｒｌｓ（登録商標）８００、Ｂｌａｃｋ  Ｐｅａｒｌｓ（登録商標）７００、Ｂｌａｃｋ  Ｐｅａｒｌｓ（登録商標）５７０、Ｅｌｆｔｅｘ（登録商標）８、Ｍｏｎａｒｃｈ（登録商標）９００、Ｍｏｎａｒｃｈ（登録商標）８８０、Ｍｏｎａｒｃｈ（登録商標）８００、Ｍｏｎａｒｃｈ（登録商標）７００、Ｒｅｇａｌ（登録商標）６６０、及びＲｅｇａｌ（登録商標）３３０として、キャボットコーポレーションから商業的に入手可能なものが挙げられる。カーボンブラックについての例示の酸化剤としては、酸素ガス、オゾン、過酸化物、例えば、過酸化水素、過硫化物、例えば、過硫酸ナトリウム及び過硫酸カリウム、次亜塩素酸塩、例えば、次亜塩素酸ナトリウム、硝酸、及び遷移金属含有酸化剤、例えば、過マンガン酸塩、四酸化オスミウム、酸化クロム、硝酸セリウムアンモニウム、及びそれらの混合物（例えば、ガス状酸化剤、例えば酸素及びオゾンの混合物）が挙げられる。
【０１１１】
別の実施形態において、酸化カーボンブラックは、商業的な供給源から得られ、例えば、キャボットコーポレーションから商業的に入手可能なＢｌａｃｋ  Ｐｅａｒｌｓ（登録商標）１４００、Ｂｌａｃｋ  Ｐｅａｒｌｓ（登録商標）１３００、Ｂｌａｃｋ  Ｐｅａｒｌｓ（登録商標）１０００、Ｂｌａｃｋ  Ｐｅａｒｌｓ（登録商標）Ｌ、Ｍｏｎａｒｃｈ（登録商標）１０００、Ｍｏｇｕｌ（登録商標）Ｌ、及びＲｅｇａｌ（登録商標）４００である。
【０１１２】
１つの実施形態において、顔料は、少なくとも１つの有機基に付着し、ここで「付着」有機基は、数時間（例えば、４、６、８、１２、又は２４時間）のソックスレー抽出が顔料から付着基を取り除かない点で、吸着基と区別することができる。別の実施形態において、初期有機処理材料を溶解することができるが、処理顔料を分散させることができない溶媒又は溶媒混合物で洗浄するのを繰り返した後に有機基を取り除くことができない場合、有機基は顔料に付着する。また別の実施形態において、「付着」とは、共有結合部のような結合部、例えば、求核剤又は有機基に結合又は共有結合した顔料を言い表す。
【０１１３】
アリレン、ヘテロアリレン、及びアルキレンは、置換されない又は置換されることができる。例示のアリレンとしては、フェニレン、ナフチレン、及びビフェニレンが挙げられ、例示のヘテロアリレンとしては、１つ又は複数の酸素又は窒素原子で置換された環状炭素を有するフェニレン、ナフチレン、及びビフェニレンが挙げられる。１つの実施形態において、アリレンはＣ5〜Ｃ20アリレンである。ヘテロアリレンは、本明細書で規定したようなアリレンであることができ、１つ又は複数の環状炭素原子がヘテロ原子、例えば、Ｎ，Ｏ及びＳで置き換えられている。ヘテロ原子は、環原子に加えて他の基と結合することができる。アルキレンは、分枝状であるか又は非分枝状であることができる。アルキレンはＣ1〜Ｃ12アルキレン、例えば、メチレン、エチレン、プロピレン、又はブチレンであることができる。
【０１１４】
１つの実施形態において、顔料（カーボンブラック又は着色顔料）は、例えば、以下の特許：米国特許第５，５５４，７３９号；５，６３０，８６８号；５，６７２，１９８号；５，７０７，４３２号；５，８５１，２８０号；５，８８５，３３５号；５，８９５，５２２号；５，９００，０２９号；５，９２２，１１８号；６，０４２，６４３号；６，５０６，２４５号、６，５３４，５６９号；６，６４１，６５３号、７，２２３，３０２号、６，３９８，８５８号及び６，４９４，９４３号（高せん断条件）、６，３７２，８２０号；６，３６８，２３９号；６，３５０，５１９号；６，３３７，３５８号；６，１０３，３８０号；７，１７３，０７８号；７，０５６，９６２号；６，９４２，７２４号；６，９２９，８８９号；６，９１１，０７３号；６，４７８，８６３号；６，４７２，４７１号の各明細書、国際公開２０１１／１４３５３３号；及び米国特許第８，８５８，６９５号明細書で詳述されるようなジアゾニウム処理を通じて、少なくとも１つの有機基に修飾され、これらの開示は参照されることにより本明細書に組み込まれる。１つの実施形態において、付着は、ジアゾニウム反応を通じて与えられ、少なくとも１つの有機基がジアゾニウム塩置換基を有する。別の実施形態において、直接的な付着は、例えば、米国特許第６，０６８，６８８号；６，３３７，３５８号；６，３６８，２３９号；６，５５１，３９３号；６，８５２，１５８号の各明細書で説明される、安定フリーラジカル方法とジアゾニウムを使用することで形成することができ、これらの開示は参照することにより本明細書に組み込まれ、それは少なくとも１つのラジカルを少なくとも１つの粒子に反応させるのに活用され、ここで、ラジカルは、ラジカル捕獲などをすることができる１つ又は複数の粒子の存在下で、少なくとも１つの遷移金属化合物と、少なくとも１つの有機ハライド化合物との相互作用から作り出される。また別の実施形態において、米国特許第５，８３７，０４５号明細書、同第６，６６０，０７５号明細書及び国際公開第２００９／０４８５６４号（少なくとも１つの置換基で活性化されたＣ−Ｃ二重結合又は三重結合を含有する有機化合物との反応）又は米国特許出願公開第２００４／０１７１７２５号明細書、米国特許第６，６６４，３１２号明細書、同第６，８３１，１９４号明細書（無水物成分との反応）、同第６，９３６，０９７号、米国特許出願公開第２００１／００３６９９４号、同第２００３／０１０１９０１号（−Ｎ＝Ｎ−Ｎ−基を有する有機基との反応）、カナダ特許第２，３５１，１６２号明細書、欧州特許第１３９４２２１号明細書、及び国際公開第０１／５１５６６（少なくとも１つの求電子剤と、少なくとも１つの求核剤の間の反応）、同第０４／６３２８９号、同第２０１０／１４１０７１号（Ｈ２Ｎ−Ａ−Ｙとの反応、ここでＡはヘテロ原子）、及び同第９９／２３１７４号の方法を使用することで、顔料（カーボンブラック又は着色顔料）を、（例えば、官能基を付着するために）修飾することができ、これらの開示は参照することにより本明細書に組み込まれる。
【０１１５】
１つの実施形態において、インクジェットインク組成物中の最終的な量が、インクジェットの性能に悪影響を及ぼすことなく所望の画像品質（例えば、光学密度）を提供することに有効であるように、分散体を配合して多量の顔料に提供することができる。１つの実施形態において、着色剤（例えば、顔料）は、組成物の全体質量に対して１〜１０ｗｔ％、例えば、組成物の全体質量に対して、２〜１０ｗｔ％、３〜１０ｗｔ％、２〜７ｗｔ％、又は３〜７ｗｔ％の範囲の量で存在する。
【０１１６】
別の実施形態では、本明細書で開示される両性ポリマーのいずれかに付着した顔料を含む修飾顔料を提供する。付着は、本明細書で開示される方法で、かつ、例えば、米国特許第６，７２３，７８３号明細書及び同第８，８５８，６９５号明細書に開示されるような求電子顔料との二次反応による方法に従って行うことができ、これらの開示は、参照することにより本明細書に組み込まれる。１つの実施形態において、修飾顔料は、顔料に付着した少なくとも１つの有機基（例えば、芳香族基）と、少なくとも１つの求核性有機基を含む少なくとも１つの末端封鎖基を含む、本明細書で開示される両性ポリマーとの反応生成物を含む。１つの実施形態において、求核性有機基は、本明細書で開示されるように、アミン及びヒドロキシルから選択され、例えば、両性ポリマーは、アミン及びヒドロキシルから選択される少なくとも１つの末端封鎖基を含む。別の実施形態において、修飾顔料は、アミノフェニル−（２−スルホエチル）−スルホン（ＡＰＳＥＳ）と、少なくとも１つの求核性有機基を含む両性ポリマーとの反応生成物であり、フェニル−（２−スルホエチル）−スルホンは顔料に付着する。
【０１１７】
分散体及びインクジェットインク組成物
１つの実施形態において、分散体は、例えば、液体ビヒクルを含むインクジェットインク組成物のような水性分散体である。１つの実施形態において、分散体又はインクジェットインク組成物は５０％以上の水を含む。
【０１１８】
１つの実施形態において、分散体又はインクジェットインク組成物は、１〜５０ｗｔ％の範囲、又は本明細書で開示されるような他の量で存在する少なくとも１つの有機溶媒を含む。１つの実施形態において、有機溶媒は水溶性又は水混和性である。別の実施形態において、有機溶媒は、水性の加水分解条件（例えば、例えばエステル及びラクトンの加水分解を含むヒートエージング条件下での水との反応）に対し化学的に安定である。１つの実施形態において、有機溶媒は水未満の誘電率を有し、例えば、２０℃で約１０〜約７８の範囲の誘電率を有する。適切な有機溶媒の例としては、低分子量のグリコール（例えば、エチレングリコール、ジエチレングリコール、トリエチレングリコール、テトラエチレングリコール、ジプロピレングリコール、エチレングリコールモノメチルエーテル、エチレングリコールモノエチルエーテル、トリエチレングリコールモノメチル又はモノエチルエーテル、ジエチレングリコールモノメチルエーテル、ジエチレングリコールモノエチルエーテル、ジエチレングリコールモノモノブチルエーテル、及びテトラエチレングリコールモノブチルエーテル）；アルコール（例えば、エタノール、プロパノール、イソプロピルアルコール、ｎ−ブチルアルコール、ｓｅｃ−ブチルアルコール、及びｔｅｒｔ−ブチルアルコール、２−プロピン−１−オール（プロパジルアルコール）、２−ブテン−１−オール、３−ブテン−２−オール、３−ブチン−２−オール、及びシクロプロパノール）；約２〜約４０個の炭素原子を含有するジオール（例えば、１，３−ペンタンジオール、１，４−ブタンジオール、１，５−ペンタンジオール、１，４−ペンタンジオール、１，６−ヘキサンジオール、１，５−ヘキサンジオール、２，６−ヘキサンジオール、ネオペンチルグリコール（２，２−ジメチル−１，３−プロパンジオール）、１，３−プロパンジオール、１，４−ブタンジオール、１，５−ペンタンジオール、１，６−ヘキサンジオール、１，２，６−ヘキサントリオール、及びポリ（エチレン−コ−プロピレン）グリコール、並びに、エチレンオキシドを含む、エチレンオキシド及びプロピレンオキシドを含むアルキレンオキシドとのそれらの反応生成物）；約３〜約４０個の炭素原子を含有するトリオール（例えば、グリセリン（グリセロール）、トリメチロールエタン、トリメチロールプロパン、１，３，５−ペンタントリオール、１，２，６−ヘキサントリオールなど、並びに、エチレンオキシド、プロピレンオキシド、及びそれらの混合物を含むアルキレンオキシドとの反応生成物）；ポリオール（例えば、ペンタエリトリトール）；アミド（例えば、ジメチルホルムアミド及びジメチルアセタミド）；ケトン又はケトアルコール（例えば、アセトン、及びジアセトンアルコール）；エーテル（例えば、テトラヒドロフラン及びジオキサン）；ラクタム（例えば、２−ピロリドン、Ｎ−メチル−２−ピロリドン、及びε−カプロラクタム）；尿素又は尿素誘導体（例えば、ジ−（２−ヒドロキシエチル）−５，５−ジメチルヒダントイン（ｄａｎｔａｃｏｌ）及び１，３−ジメチル−２−イミダゾリジノン）；内部塩（例えば、ベタイン）；並びにヒドロキシアミド誘導体（例えば、アセチ���エタノールアミン、アセチルプロパノールアミン、プロピルカルボキシエタノールアミン、及びプロピルカルボキシプロパノールアミン、並びにアルキレンオキシドとのそれらの反応生成物）が挙げられる。追加の例としては、単糖類（例えば、マルチトール、ソルビトール、グルコノラクトン及びマルトース）；約２〜約４０個の炭素原子を含有するスルホキシド誘導体（対称又は非対称）（例えば、ジメチルスルホキシド、メチルエチルスルホキシド、及びアルキルフェニルスルホキシド）；並びに約２〜約４０個の炭素原子を含有するスルホン誘導体（対称又は非対称）（例えば、ジメチルスルホン、メチルエチルスルホン、スルホラン（テトラメチレンスルホン、環状スルホン）、ジアルキルスルホン、アルキルフェニルスルホン、ジメチルスルホン、メチルエチルスルホン、ジエチルスルホン、エチルプロピルスルホン、メチルフェニルスルホン、メチルスルホラン、及びチルスルホラン）が挙げられる。有機溶媒は、有機溶媒の混合物を含むことができる。
【０１１９】
溶媒の量は、様々な因子、例えば、溶媒の特性（溶解度及び／又は誘電率）、着色剤の種類、並びに結果として得られるインクジェットインク組成物の所望の性能に応じて変えることができる。溶媒は、インクジェットインク組成物の全体質量に対して、１〜４０ｗｔ％の範囲の量、例えば、１〜３０ｗｔ％の範囲の量、又は１〜２０ｗｔ％の範囲の量で使用することができる。別の実施形態において、溶媒の量は、水性分散体又はインクジェットインク組成物の全体質量に対して約２ｗｔ％以上、例えば、約５ｗｔ％以上、及び約１０ｗｔ％以上である。
【０１２０】
１つの実施形態において、インク組成物（例えば、インクジェットインク組成物）は、組成物の全体質量に対して、０．１〜２０ｗｔ％の範囲の量で、例えば、組成物の全体質量に対して０．１〜１０ｗｔ％、０．１〜５ｗｔ％、０．２〜２０ｗｔ％、０．２〜１０ｗｔ％、０．２〜５ｗｔ％、０．５〜２０ｗｔ％、０．５〜１０ｗｔ％、又は０．５〜５ｗｔ％の範囲の量で、本明細書に開示される両性ポリマーを含む。
【０１２１】
１つの実施形態において、インク組成物（例えば、インクジェットインク組成物）は、例えば、顔料が自己分散性でない場合には、少なくとも１つの界面活性剤を含む。少なくとも１つの界面活性剤は、本組成物のコロイド安定性を高めるか、あるいはインクと、印刷用基材、例えば印刷用紙、又はインク印刷ヘッドのいずれかとの相互作用を変化させることができる。様々なアニオン性、カチオン性及びノニオン性分散剤を、本発明のインク組成物と組み合わせて使用することができ、そしてそれらは原液で、又は水溶液として使用することができる。１つの実施形態において、界面活性剤は、インクジェットインク組成物の全体質量に対して、０．０５〜５ｗｔ％の範囲の量、例えば、０．１〜５ｗｔ％、又は０．５〜２ｗｔ％の量で存在する。
【０１２２】
アニオン性分散剤又は界面活性剤の代表的な例としては、限定されないが、高級脂肪酸塩、高級アルキルジカルボキシレート、高級アルコールの硫酸エステル塩、高級アルキルスルホン酸塩、アルキルベンゼンスルホン酸塩、アルキルナフタレンスルホン酸塩、ナフタレンスルホン酸塩（Ｎａ、Ｋ、Ｌｉ、Ｃａなど）、ホルマリン重縮合物、高級脂肪酸及びアミノ酸の縮合物、ジアルキルスルホコハク酸エステル塩、アルキルスルホサクシネートコハク酸塩、ナフテン酸塩、アルキルエーテルカルボキシレート、アシル化ペプチド、α−オレフィンスルホン酸塩、Ｎ−アクリルメチルタウリン、アルキルエーテルスルホネート、２級高級アルコールエトキシスルフェート、ポリオキシエチレンアルキルフェニルエーテルスルフェート、モノグリシルスルフェート、アルキルエーテルホスフェート、及びアルキルホスフェート、アルキルホスホネート及びビスホスホネート、例えばヒドロキシル化若しくはアミノ化誘導体が挙げられる。例えば、スチレンスルホン酸塩、非置換及び置換ナフタレンスルホン酸塩（例えば、アルキル若しくはアルコキシ置換ナフタレン誘導体）、アルデヒド誘導体（例えば、非置換アルキルアルデヒド誘導体、例えばホルムアルデヒド、アセトアルデヒド、プロピルアルデヒドなど）、マレイン酸塩及びそれらの混合物のポリマー及びコポリマーを、アニオン性分散助剤として使用することができる。塩としては、例えば、Ｎａ+、Ｌｉ+、Ｋ+、Ｃｓ+、Ｒｂ+、並びに置換及び非置換アンモニウムカチオンが挙げられる。カチオン性界面活性剤の代表的な例としては、脂肪族アミン、第四級アンモニウム塩、スルホニウム塩、ホスホニウム塩などが挙げられる。
【０１２３】
本発明のインクジェットインクに使用することができるノニオン性分散剤又は界面活性剤の代表的な例としては、フッ素誘導体、シリコーン誘導体、アクリル酸コポリマー、ポリオキシエチレンアルキルエーテル、ポリオキシエチレンアルキルフェニルエーテル、ポリオキシエチレン２級アルコールエーテル、ポリオキシエチレンスチロールエーテル、エトキシル化アセチレンジオール、ポリオキシエチレンラノリン誘導体、アルキルフェノールホルマリン縮合物のエチレンオキシド誘導体、ポリオキシエチレンポリオキシプロピレンブロックポリマー、ポリオキシエチレンポリオキシプロピレンアルキルエーテルポリオキシエチレン化合物の脂肪酸エステル、ポリエチレンオキシド縮合物型のエチレングリコール脂肪酸エステル、脂肪酸モノグリセリド、ポリグリセロールの脂肪酸エステル、プロピレングリコールの脂肪酸エステル、ショ糖脂肪酸エステル、脂肪酸アルカノールアミド、ポリオキシエチレン脂肪酸アミド、及びポリオキシエチレンアルキルアミンオキシドが挙げられる。例えば、エトキシル化モノアルキル又はジアルキルフェノールを使用することができる。それらのノニオン性界面活性剤又は分散剤は、単独で、又は上述のアニオン性及びカチオン性分散剤と組み合わせて使用することができる。
【０１２４】
１つの実施形態において、インクジェットインク組成物は、第１のポリマーとして本明細書で開示される両性ポリマーを含み、第２のポリマー、すなわちポリマー分散剤、例えば、天然ポリマー又は合成ポリマー分散剤をさらに含む。天然ポリマー分散剤の具体的な例としては、タンパク質、例えば、膠（ｇｌｕｅ）、ゼラチン、カゼイン、アルブミン；天然ゴム、例えば、アラビアゴム及びトラガカントガム；グルコシド、例えば、サポニン；アルギン酸、及びアルギン酸誘導体、例えば、アルギン酸プロピレングリコール、トリエタノールアミンアルギネート、及びアルギン酸アンモニウム；並びにセルロース誘導体、例えば、メチルセルロース、カルボキシメチルセルロース、ヒドロキシエチルセルロース、及びエチルヒドロキシセルロースが挙げられる。合成ポリマー分散剤を含むポリマー分散剤の具体的な例としては、ポリビニルアルコール、ポリビニルピロリドン、アクリル若しくはメタクリル樹脂（しばしば「（メタ）アクリル」と記載される）、例えばポリ（メタ）アクリル酸、アクリル酸−（メタ）アクリロニトリルコポリマー、（メタ）アクリル酸カリウム−（メタ）アクリロニトリルコポリマー、酢酸ビニル−（メタ）アクリル酸エステルコポリマー及び（メタ）アクリル酸−（メタ）アクリル酸エステルコポリマー；スチレン−アクリル若しくはメタクリル樹脂、例えば、スチレン−（メタ）アクリル酸コポリマー、スチレン−（メタ）アクリル酸−（メタ）アクリル酸エステルコポリマー、スチレン−α−メチルスチレン−（メタ）アクリル酸コポリマー、スチレン−α−メチルスチレン−（メタ）アクリル酸−（メタ）アクリル酸エステルコポリマー；スチレン−マレイン酸コポリマー；スチレン−マレイン酸無水物コポリマー、ビニルナフタレン−アクリル若しくはメタクリル酸コポリマー；ビニルナフタレン−マレイン酸コポリマー；並びに酢酸ビニルコポリマー、例えば、酢酸ビニル−エチレンコポリマー、酢酸ビニル−脂肪酸ビニルエチレンコポリマー、酢酸ビニル−マレイン酸エステルコポリマー、酢酸ビニル−クロトン酸コポリマー及び酢酸ビニル−アクリル酸コポリマー；並びにその塩が挙げられる。
【０１２５】
１つの実施形態において、ポリマー分散剤は、顔料に吸着する。別の実施形態において、ポリマー分散剤は顔料を封入する（例えば、ポリマー封入顔料）。ポリマー分散顔料は、本明細書で説明されるような天然ポリマー又は合成ポリマー分散剤を含むことができる。顔料は、本明細書で説明される任意の顔料、例えば、非修飾、又は他の未処理の顔料、又は修飾（自己分散性）顔料であることができる。１つの実施形態において、ポリマー分散剤は、インクジェットインク組成物の全体質量に対して、０．１〜２０ｗｔ％、例えば、０．２〜２０ｗｔ％、又は０．５〜２０ｗｔ％の範囲の量で存在する。
【０１２６】
１つの実施形態において、ポリマー封入顔料は、様々な架橋剤で架橋されたポリマーを含む。１つの実施形態において、顔料を封入したポリマーは、本明細書で開示されるようなポリマー分散剤を含む。別の実施形態において、顔料を封入したポリマーは、本明細書で開示される両性ポリマーを含む。１つの実施形態において、架橋剤は、トリエポキシ系化合物から選択され、例えば、トリメチロールプロパンポリグリシジルエーテルから選択される。
【０１２７】
ポリマー結合剤はまた、組成物の粘土を調整するため、並びに、他の望ましい性質を提供するために、本発明のインクジェットインク組成物と併用することができる。適切なポリマー結合剤としては、限定されないが、水溶性ポリマー及びコポリマー、例えば、アラビアゴム、ポリアクリレート塩、ポリメタクリレート塩、ポリビニルアルコール（Ｄｕｐｏｎｔ製のＥｌｖａｎｏｌ（登録商標）ポリビニルアルコール、Ｓｅｋｉｓｕｉ  Ｓｐｅｃｉａｌｔｙ  Ｃｈｅｍｉｃａｌｓ製の  Ｓｅｌｖｏｌ（商標））、ヒドロキシプロピレンセルロース、ヒドロキシエチルセルロース、ポリビニルピロリドン（例えば、ＢＡＳＦ製のＬｕｖｉｔｅｃ（登録商標）ポリビニルピロリドン及びＫｏｌｌｉｄｏｎ（登録商標）ポリビニルピロリドン）、ポリビニルエーテル、でんぷん、多糖類、エチレンオキシド及びプロピレンオキシドで誘導体化された又はされていないポリエチレンイミン；Ｊｅｆｆａｍｉｎｅ（登録商標）ポリエーテルアミン（Ｈｕｎｔｓｍａｎ）などが挙げられる。水溶性ポリマー化合物の追加の例としては、上で説明した様々な分散剤又は界面活性剤、例えば、スチレン−アクリル酸コポリマー（例えば、ＢＡＳＦ製のＪｏｎｃｒｙｌ（登録商標）樹脂）、スチレン−アクリル酸−アルキルアクリレートターポリマー、スチレン−メタクリル酸コポリマー（例えば、ＢＡＳＦ製のＪｏｎｃｒｙｌ（登録商標）樹脂）、スチレン−マレイン酸コポリマー（例えば、Ｃｒａｙ  Ｖａｌｌｅｙ製のＳＭＡ（登録商標）樹脂）、スチレン−マレイン酸−アルキルアクリレートターポリマー、スチレン−メタクリル酸−アルキルアクリレートターポリマー、スチレン−マレイン酸半エステルコポリマー、ビニルナフタレン−アクリル酸コポリマー、アルギン酸、ポリアクリル酸又はその塩及びそれらの誘導体が挙げられる。それに加えて、結合剤は、分散体又はラテックス形態で加えることができ又は存在することができる。例えば、ポリマー結合剤は、アクリレート又はメタクリレートコポリマーのラテックス（例えば、Ｋｏｎｉｎｋｌｉｊｋｅ  ＤＳＭ  Ｎ．Ｖ．製のＮｅｏＣｒｙｌ（登録商標）樹脂、Ａｌｂｅｒｄｉｎｇｋ−Ｂｏｌｅｙ製のＡＣ及びＡＳポリマー）であることができ、又は水分散性のポリウレタン（例えば、Ａｌｂｅｒｄｉｎｇｋ−Ｂｏｌｅｙ製のＡＢＵポリマー）又はポリエステル（例えば、Ｅａｓｔｍａｎ  Ｃｈｅｍｉｃａｌ製のＥａｓｔｍａｎＡＱ（商標）ポリマー）であることができる。インクジェットインク中で結合剤のために使用することができる上に挙げたようなポリマー、変形体及び関連材料には、Ｌｙｏｎｄｅｌｌ  Ｃｈｅｍｉｃａｌ  Ｃｏｍｐａｎｙ製のＥｔｈａｃｙｌ（登録商標）分散剤、ＢＡＳＦ製のＪｏｎｃｒｙｌ（登録商標）樹脂、Ｋｏｎｉｎｋｌｉｊｋｅ  ＤＳＭ  Ｎ．Ｖ．制のＮｅｏＣｒｙｌ（登録商標）樹脂、及びＡｌｂｅｒｄｉｎｇｋ−ＢｏｌｅｙのＡＣ及びＡＳポリマーが含まれる。
【０１２８】
１つの実施形態では、界面活性剤に加えて、インクジェットインク組成物は、その組成物の安定性を維持しながら、多くの所望の性質を与えるために、１つ又は複数の適切な添加剤をさらに含むことができる。他の添加剤は、当技術分野で公知であり、湿潤剤、殺生物剤及び殺菌剤、結合剤、例えばポリマー結合剤、ｐＨ調整剤、乾燥促進剤、浸透剤などが挙げられる。特定の添加剤の量は、様々な因子に応じて変わる可能性があるが、通常は、インクジェットインク組成物の質量に対して、０．０１〜４０ｗｔ％の範囲の量で存在する。１つの実施形態では、少なくとも１つの添加剤は、インクジェットインク組成物の全体質量に対して、０．０５〜５ｗｔ％の範囲の量、例えば、０．１〜５ｗｔ％の範囲の量、０．５〜２ｗｔ％の範囲の量で存在する。
【０１２９】
湿潤剤及び、少なくとも１つの有機溶媒以外の水溶性有機化合物をまた、例えば、ノズルの閉塞を防止する目的で、並びに紙への浸透（浸透剤）、向上した乾燥（乾燥促進剤）、及び抗荒れ性（ａｎｔｉ−ｃｏｃｋｌｉｎｇ  ｐｒｏｐｅｒｔｉｅｓ）を提供する目的で、本発明のインクジェットインク組成物に加えることができ、１つの実施形態において、湿潤剤及び／又は水溶性化合物は、０．１〜１０％の範囲の量、例えば１〜１０％の量、又は０．１〜５％、又は１〜５％の範囲の量で存在する。
【０１３０】
使用することができる湿潤剤及び他の水溶性化合物の具体的な例としては、低分子量グリコール、例えば、エチレングリコール、ジエチレングリコール、トリエチレングリコール、テトラエチレングリコール、及びジプロピレングリコール；約２〜約４０個の炭素原子を含むジオール、例えば、１，３−ペンタンジオール、１，４−ブタンジオール、１，５−ペンタンジオール、１，４−ペンタンジオール、１，６−ヘキサンジオール、１，５−ヘキサンジオール、２，６−ヘキサンジオール、ネオペンチルグリコール（２，２−ジメチル−１，３−プロパンジオール）、１，３−プロパンジオール、１，４−ブタンジオール、１，５−ペンタンジオール、１，６−ヘキサンジオール、１，２，６−ヘキサントリオール、ポリ（エチレン−コ−プロピレン）グリコールなど、並びにそれらのアルキレンオキシド、例えば、エチレンオキシド、例えば、エチレンオキシド及びプロピレンオキシドとの反応生成物；約３〜約４０個の炭素原子を含むトリオール誘導体、例えば、グリセリン、トリメチロールプロパン、１，３，５−ペンタントリオール、１，２，６−ヘキサントリオールなど、並びにそれらのアルキレンオキシド、例えば、エチレンオキシド、プロピレンオキシド、及びそれらの混合物との反応生成物；ネオペンチルグリコール、（２，２−ジメチル−１，３−プロパンジオール）など、並びにそれらのアルキレンオキシド、例えば、エチレンオキシド、プロピレンオキシドの、いずれかの所望のモル比で広範囲な分子量の材料を形成する、反応生成物；チオジグリコール；ペンタエリスリトール及び低級アルコール、例えば、エタノール、プロパノール、イソ−プロピルアルコール、ｎ−ブチルアルコール、ｓｅｃ−ブチルアルコール、及びｔｅｒｔ−ブチルアルコール、２−プロピン−１−オール（プロパルギルアルコール）、２−ブテン−１−オール、３−ブテン−２−オール、３−ブチン−２−オール及びシクロプロパノール；アミド、例えば、ジメチルホルムアルデヒド及びジメチルアセトアミド；ケトン又はケトアルコール、例えば、アセトン及びジアセトンアルコール；エーテル、例えば、テトラヒドロフラン及びジオキサン；セロソルブ、例えば、エチレングリコールモノメチルエーテル及びエチレングリコールモノエチルエーテル、トリエチレングリコールモノメチル（又はモノエチル）エーテル；カルビトール、例えば、ジエチレングリコールモノメチルエーテル、ジエチレングリコールモノエチルエーテル、及びジエチレングリコールモノブチルエーテル；ラクタム、例えば、２−ピロリドン、Ｎ−メチル−２−ピロリドン及びε−カプロラクタム；尿素及び尿素誘導体；内部塩、例えば、ベタインなど；前述の材料のチオ（硫黄）誘導体、例えば、１−ブタンチオール；ｔ−ブタンチオール１−メチル−１−プロパンチオール、２−メチル−１−プロパンチオール；２−メチル−２−プロパンチオール；チオシクロプロパノール、チオエチレングリコール、チオジエチレングリコール、トリチオ−又はジチオ−ジエチレングリコールなど；ヒドロキシアミド誘導体、例えば、アセチルエタノールアミン、アセチルプロパノールアミン、プロピルカルボキシエタノールアミン、プロピルカルボキシプ���パノールアミンなど；前述の材料とアルキレンオキシドとの反応生成物；並びにそれらの混合物が挙げられる。追加の例としては、単糖類、例えば、マルチトール、ソルビトール、グルコノラクトン及びマルトース；多価アルコール、例えば、トリメチロールプロパン及びトリメチロールエタン；Ｎ−メチル−２−ピロリドン；１，３−ジメチル−２−イミダゾリジノン；約２〜約４０個の炭素原子を含むスルホキシド誘導体、例えば、ジアルキルスルフィド（対称及び非対称スルホキシド）、例えば、ジメチルスルホキシド、メチルエチルスルホキシド、アルキルフェニルスルホキシドなど；並びに約２〜約４０個の炭素原子を含むスルホン誘導体（対称及び非対称スルホン）、例えば、ジメチルスルホン、メチルエチルスルホン、スルホラン（テトラメチレンスルホン、環状スルホン）、ジアルキルスルホン、アルキルフェニルスルホン、ジメチルスルホン、メチルエチルスルホン、ジエチルスルホン、エチルプロピルスルホン、メチルフェニルスルホン、メチルスルホラン、ジメチルスルホランなどが挙げられる。そのような材料は、単独で又は組み合わせて使用することができる。
【０１３１】
殺生物剤及び／又は殺菌剤をまた、本明細書に開示した水性分散液又はインクジェットインク組成物に加えることができる。細菌はしばしばインクノズルよりも大きく、そして閉塞を発生させる可能性があること、並びに他の印刷トラブルのために、殺生物剤は細菌の成長を防止するために重要である。有用な殺生物剤の例としては、限定されないが、安息香酸塩又はソルビン酸塩、及びイソチアゾリノンが挙げられる。１つの実施形態では、殺生物剤及び／又は殺菌剤は、組成物の全体質量に対して、０．０５〜５ｗｔ％、０．０５〜２ｗｔ％、０．１〜５ｗｔ％、又は０．１〜２ｗｔ％の量で存在する。
【０１３２】
１つの実施形態において、ポリマーは、繰り返し単位（Ａ）、（Ｂ）、（Ｃ）、（Ｄ）、Ｘ1及びＸ2からなるか又はそれらから本質的になる。
【実施例】
【０１３３】
定義及び略語：
ＮａＡＬ＝アレンドロン酸ナトリウム
ＮａＯＨ＝水酸化ナトリウム
ＰＰＧ−ＤＧＥ＝約３８０〜約９００ｇ／ｍｏｌの可変平均分子量を持つポリプロピレングリコールジグリシジルエーテル
ＢＰＡ−ＤＧＥ＝ビスフェノールＡジグリシジルエーテル
ＡＰ＝３−アミノプロピルアルコール
ＢＡ＝ｎ−ブチルアミン
ＨＡ＝ｎ−ヘキシルアミン
ＢｚＡ＝ベンジルアミン
ＰｉＰ＝ピペラジン
ＡＡ＝ジメチルアミノエチルアミン
ＩＰＡ＝２−プロパノール
酸性イオン交換樹脂＝Ｐｕｒｏｌｉｔｅ（登録商標）Ｃ１０７Ｅイオン交換樹脂
ＴＥＡ／アセテート＝トリエタノールアミンと酢酸（８０／２０のモル比）の混合による塩
ＳＵＲＦＹＮＯＬ４６５＝Ａｉｒ  Ｐｒｏｄｕｃｔｓ製のノニオン性界面活性剤のＳＵＲＦＹＮＯＬ（登録商標）４６５界面活性剤
ＴＥＧＭＢＥ＝トリエチレングリコールモノブチルエーテル
【０１３４】
酸価（ＡＮ）は、以下の式：ＡＮ＝酸含有モノマーのモル×５６．１ｍｇＫＯＨ／ｍｏｌ×ｎ×１０００／（ポリマー試料の総質量（ｇ））であって、式中、ｎ＝酸含有モノマーのモルに対するイオン化可能プロトンのモル数である式に基づく酸含有モノマーの量を使用することで計算される。酸含有モノマーがＮａＡＬである場合、ｎ＝４であり、酸含有モノマーが１つのカルボン酸基又は１つのスルホン酸基を含有する場合は、ｎ＝１である。
【０１３５】
アミン価（ＡｍｉｎｅＮｕｍ）は、以下の式：ＡｍｉｎｅＮｕｍ＝アミノ含有モノマーのモル×５６．１ｍｇＫＯＨ／ｍｏｌ×ｎ×１０００／（ポリマー試料の総質量（ｇ））であって、式中、ｎ＝アミノ含有モノマーのモルに対する塩基窒素のモル数である式に基づくアミノ含有モノマーの量を使用することで計算される。アミノ含有モノマーがアレンドロン酸ナトリウム（「ＮａＡＬ」）、３−アミノプロピルアルコール（「ＡＰ」）、ｎ−ブチルアミン（「ＢＡ」）、ｎ−ヘキシルアミン（「ＨＡ」）、又はベンジルアミン（「ＢｚＡ」）である場合、ｎ＝１であり、アミノ含有モノマーがピペラジン（「ＰｉＰ」）又はジメチルアミノエチルアミン（「ＡＡ」）である場合、ｎ＝２である。
【０１３６】
ポリマー例
ポリマーＡ〜ポリマーＫの例は、カチオン性基及びアニオン性基の両方を有するポリマーの合成を説明しており、アニオン性官能基は、フェニルホスホン酸のカルシウム結合指数値超のカルシウム指数値を有する。一般的な反応スキームが以下に示され、（Ａ）及び（Ｂ）基は、ポリマーＡ〜ポリマーＫのそれぞれについて変更される。
【化１５】
0006646068.tif 000017
【０１３７】
表１は、使用した反応剤と、ポリマーＡ〜ポリマーＫの反応条件と、最終的なポリマーの物理特性とを示している。
【０１３８】
ポリマーＡ
１４２ｍＬの０．５ＭのＮａＯＨ中でアレンドロン酸ナトリウム三水和物（７．６８部）を溶解することでＮａＡＬ溶液を調製した。この撹拌混合物に、ＰＰＧ−ＤＧＥ（１９．０５部、Ｍｎ６００ｇ／ｍｏｌ）、次いで７０ｍｌの２−プロパノール（「ＩＰＡ」）を加えた。得られた混合物を８０℃で２４時間加熱した。この時間の間に、初期のかすんだ混合物は透明にかつ均一になった。室温まで冷却した後、溶液を蒸発フラスコに移して、反応フラスコをＤＩ水でさらに洗浄し、また、蒸発フラスコに加えた。揮発物を、ＩＰＡが有効に除去されるまで、４０℃／４０ｔｏｒｒにおいて真空中で除去した。１１〜１２の初期値からｐＨが９．５〜９．７になるまで、酸性樹脂の存在下で、４０〜５０℃で溶液を撹拌することで、ｐＨを調整した。イオン交換ビーズを除去するためのガラスフリットを通じた吸引ろ過により透明な無色の液体を得た。1Ｈ  ＮＭＲを使用して、その平均分子量を決定した。最終的な物理特性を表１に示した。
【０１３９】
この例は、第２のタイプの（Ｂ）基をＢＰＡ−ＤＧＥを通じて導入したことを除き、ポリマーＡと同様のポリマー（「ポリマーＢ」）の合成を説明する。ＰＰＧ−ＤＧＥ（５．３６部、Ｍｎ３８０ｇ／ｍｏｌ）とＢＰＡ−ＤＧＥ（１．２部、Ｍｎ３４０ｇ／ｍｏｌ）との溶液を、５５ｍｌの２−プロパノール（「ＩＰＡ」）中において６０度で加熱した。この加熱溶液を、５０〜６０℃で、９５ｍｌの０．５ＭのＮａＯＨ中のアレンドロン酸ナトリウム三水和物（５．１７部）の撹拌溶液に素早く加えた。初期のかすんだ溶液を８０℃で２４ｊ間加熱して、その間に混合物は透明になった。室温まで冷却した後、溶液を蒸発フラスコに移して、反応フラスコをＤＩ水でさらに洗浄し、また、蒸発フラスコに加えた。揮発物を、２−プロパノールが有効に除去されるまで、４０℃／４０ｔｏｒｒにおいて真空中で除去した。１１〜１２の初期値からｐＨが９．５〜９．７になるまで、酸性樹脂の存在下で、４０〜５０℃で溶液を撹拌することで、ｐＨを調整した。イオン交換ビーズを除去するためのガラスフリットを通じた吸引ろ過により透明な無色の液体を得た。最終的な物理特性を表１に示した。
【０１４０】
ポリマーＣ
この例は、第２のアミン基を３−アミノプロピルアルコール（「ＡＰ」）を通じて導入したことを除き、ポリマーＡと同様のポリマー（「ポリマーＣ」）の合成を説明する。ポリマーＣを、ポリマーＡで説明した手順に従って調製し、具体的な反応条件及び最終的な物理特性は表１に示した。
【０１４１】
ポリマーＤ
この例は、第２のアミン基、３−アミノプロピルアルコールの割合を増加させたことを除き、ポリマーＣと同様のポリマー（「ポリマーＤ」）の合成を説明する。ポリマーＤを、ポリマーＡで説明した手順に従って調製し、具体的な反応条件及び最終的な物理特性は表１に示した。
【０１４２】
ポリマーＥ
この例は、ＰＰＧのＭｎが異なることを除き、ポリマーＡと同様のポリマー（「ポリマーＥ」）の合成を説明する。ポリマーＥを、ポリマーＡで説明した手順に従って調製し、具体的な反応条件及び最終的な物理特性は表１に示した。
【０１４３】
ポリマーＦ
この例は、ＰＰＧのＭｎが異なることを除き、ポリマーＡと同様のポリマー（「ポリマーＦ」）の合成を説明する。ポリマーＦを、ポリマーＡで説明した手順に従って調製し、具体的な反応条件及び最終的な物理特性は表１に示した。
【０１４４】
ポリマーＧ
この例は、第２のアミン基を、ジメチルアミノエチルアミン（「ＡＡ」）を通じて導入したことを除き、ポリマーＡと同様のポリマー（「ポリマーＧ」）の合成を説明する。ポリマーＧを、ポリマーＡで説明した手順に従って調製し、具体的な反応条件及び最終的な物理特性は表１に示した。
【０１４５】
ポリマーＨ
この例は、第２のアミン基を、ピペラジン（「ＰｉＰ」）を通じて導入したことを除き、ポリマーＡと同様のポリマー（「ポリマーＨ」）の合成を説明する。ポリマーＨを、ポリマーＡで説明した手順に従って調製し、具体的な反応条件及び最終的な物理特性は表１に示した。ポリマーＨの繰り返し単位は、構造：
【化１６】
0006646068.tif 000018
を含む。
【０１４６】
ポリマーＩ
この例は、第２のアミン基を、ｎ−ブチルアミン（「ＢＡ」）を通じて導入したことを除き、ポリマーＡと同様のポリマー（「ポリマーＩ」）の合成を説明する。ポリマーＩを、ポリマーＡで説明した手順に従って調製し、具体的な反応条件及び最終的な物理特性は表１に示した。
【０１４７】
ポリマーＪ
この例は、第２のアミン基を、ＨＡを通じて導入したことを除き、ポリマーＡと同様のポリマー（「ポリマーＪ」）の合成を説明する。ポリマーＪを、ポリマーＡで説明した手順に従って調製し、具体的な反応条件及び最終的な物理特性は表１に示した。
【０１４８】
ポリマーＫ
この例は、第２のアミン基を、ＢｚＡを通じて導入したことを除き、ポリマーＡと同様のポリマー（「ポリマーＫ」）の合成を説明する。ポリマーＫを、ポリマーＡで説明した手順に従って調製し、具体的な反応条件及び最終的な物理特性は表１に示した。
【０１４９】
【表１】
0006646068.tif 000019
【０１５０】
ポリマーＬ
ポリマーＬは、塩基性ＮａＯＨ溶液中に溶解した商業的に入手可能なスチレン−アクリル樹脂（Ｊｏｎｃｒｙｌ（登録商標）６８３樹脂、ＢＡＳＦ）である。このポリマーは、非両性であり、カルボン酸基を含有する。
【０１５１】
ポリマーＭ
ポリマーＭは、（ＮｅｏＲｅｚ（商標）Ｒ５５１樹脂、ＤＳＭ  Ｃｏａｔｉｎｇ  Ｒｅｓｉｎｓ  Ｉｎｃ．）として使用される、商業的に入手可能な脂肪族ポリエーテル水性ポリウレタンである。このポリマーは非両性であり、カルボン酸基を含有する。
【０１５２】
ポリマーＮ
ポリマーＮは、塩基性ＫＯＨ溶液中に溶解した、商業的に入手可能なスチレンマレイン無水物コポリマー（ＳＭＡ（登録商標）３０００、Ｔｏｔａｌ  Ｃｒａｙ  Ｖａｌｌｅｙ）である。このポリマーは非両性であり、カルボン酸基を含有する。
【０１５３】
ポリマーＯ
この例では、繰り返し単位中にカルボン酸基のみを含有する水性脂肪族ポリエーテルポリウレタン（「ポリマーＯ」）の調製を説明する。このポリマーは非両性である。ポリマーＯを、水中のＮＣＯ終端されたプレポリマーの鎖延長から調製し、ここで、ＴＤＩの代わりにイソホロンジイソシアネートを使用したことを除き、プレポリマーを、米国特許出願公開第２０１３／０２１０９９９号明細書の例１で説明された手順に従って調製した。ポリウレタンを、米国特許出願公開第２０１３／０２１０９９９号明細書の比較例１Ｂに従って調製した。ポリプロピレングリコール系ポリウレタンを含有する最終的な溶液を得た（２０．４％固形物、Ｍｗ＝１４，６００ｇ／ｍｏｌ、ＡＮ＝４８）。
【０１５４】
ポリマーＰ
この例では、繰り返し単位中にカルボン酸基及びビスホスホネート基を含有する水性脂肪族ポリエーテルポリウレタン（「ポリマーＰ」）の調製を説明する。このポリマーは非両性である。ポリマーＰを、水中のＮＣＯ終端されたプレポリマーの鎖延長から調製し、プレポリマーを、ＴＤＩの代わりにイソホロンジイソシアネートを使用したことを除き、米国特許出願公開第２０１３／０２１０９９９号明細書の例１で説明された手順に従って調製した。ポリウレタンを、米国特許出願公開第２０１３／０２１０９９９号明細書の例１Ａに従って調製した。ビスホスホネート基を有するポリプロピレングリコール系ポリウレタンを含有する最終的な溶液を得た（１４．３％固形物、Ｍｗ＝２１，６００ｇ／ｍｏｌ、Ａｎ＝５６  Ｐ  ｗｔ％＝０．２１）。
【０１５５】
ポリマーＱ
カルボキシメチルキトサン（「ＣＣ」）、炭水化物多糖キトサン誘導体（ＢＯＣ  Ｓｃｉｅｎｃｅｓ）を水中で溶解した。ポリマー試料は、カルボン酸基及びアミノ基の両方を含有する。このポリマーは、両性であるが、フェニルホスホン酸のカルシウム結合指数値以上のカルシウム指数値を有する官能基を有さない。
【０１５６】
ポリマーＲ
この例は、繰り返し単位中にアミノ基及びスルホン酸基を有する両性ポリマー（「ポリマーＲ」）の調製を説明する。このポリマーは、フェニルホスホン酸のカルシウム結合指数値以上のカルシウム指数値を有する官能基を含まない。
【０１５７】
９６ｍＬの０．５ＭのＮａＯＨ中でタウリン（４．０部）を溶解することで、タウリン溶液を調製した。この撹拌混合物に、ＰＰＧ−ＤＧＥ（２２．７部、Ｍｎ  ５４４ｇ／ｍｏｌ）、次いで５０ｍＬの２−プロパノール（「ＩＰＡ」）を加えた。得られた混合物を７５℃で１６時間撹拌した。この時間の間に、初期のかすんだ混合物は透明にかつ均一になった。室温まで冷却した後、溶液を蒸発フラスコに移して、反応フラスコをＤＩ水でさらに洗浄し、また、蒸発フラスコに加えた。揮発物を、２−プロパノールが有効に除去されるまで、４０℃／４０ｔｏｒｒにおいて真空中で除去した。１２．６の初期値からｐＨが７．８になるまで、酸性樹脂の存在下で、４０〜５０℃で溶液を撹拌することで、ｐＨを調整した。イオン交換ビーズを除去するためのガラスフリットを通じた吸引ろ過により透明な無色の液体を得た（３３．６％固形物、ＡＮ＝７７、ＡｍｉｎｅＮｕｍ＝７７）。
【０１５８】
例１〜２１
例１〜２１は、ポリマーＡ〜ポリマーＲを含有する分散体の調製と、Ｃａ2+イオンに対するそれらの相対感度とを説明する。
【０１５９】
これらの例で使用された顔料は、少なくとも１つの酸性基又はその塩に付着した有機顔料（自己分散性顔料）又はカーボンブラックであり、全て、Ｃａｂｏｔ  Ｃｏｒｐｏｒａｔｉｏｎ製の顔料分散体として商業的に入手可能であり、ＣＡＢ−Ｏ−ＪＥＴ（登録商標）分散体（“ＣＯＪ”）、例えば、ＣＡＢ−Ｏ−ＪＥＴ（登録商標）２００（カーボンブラック分散体）、ＣＡＢ−Ｏ−ＪＥＴ（登録商標）２５０Ｃ（シアン顔料分散体）、ＣＡＢ−Ｏ−ＪＥＴ（登録商標）２６５Ｍ（マゼンタ顔料分散体）、ＣＡＢ−Ｏ−ＪＥＴ（登録商標）２７０Ｙ（黄色顔料分散体）及びＣＡＢ−Ｏ−ＪＥＴ（登録商標）３００（カーボンブラック分散体）分散体として販売されている。
【０１６０】
表２は、顔料分散体の例１〜２１を示し、各々がＣＡＢ−Ｏ−ＪＥＴ（登録商標）２５０Ｃ含有している。例１〜１９は、添加剤として、最終的な分散体組成物の各々の質量パーセントでポリマーＡ〜ポリマーＲを含有しており、残りは水である。例２０は、アレンドロン酸ナトリウムのみを含有して（ポリマーは含まない）、例２１は顔料のみを含有している。添加剤は固形物基準で記し、顔料分散体は顔料基準で記した。
【０１６１】
【表２】
0006646068.tif 000020
【０１６２】
フェニルホスホン酸のカルシウム指数値は２．５３であり、米国特許第８，８５８，６９５号明細書、２９欄の４５行〜３０欄の４４行に説明されるような方法Ａを使用して測定され、表５Ａに様々な化合物についてのカルシウム指数値のリストを含み、この開示は参照することにより本明細書に組み込まれる。例１〜１２はポリマーＡ〜ポリマーＫを含有し、それぞれが、官能基−ＣＨ2ＣＨ2ＣＨ2Ｃ（ＯＨ）（ＰＯ3ＨＮａ）2を有する両性ポリマーである。ＣＨ2（ＰＯ32-）2（米国特許第８，８５８，６９５号明細書の表５Ａ）の以前の測定に基づいて、この官能基のカルシウム指数値を約３．４５と決定した。例１７はポリマーＰを含有し、それはアニオン性であり、官能基として、−ＣＨ2ＣＨ2ＣＨ2Ｃ（ＯＨ）（ＰＯ3ＨＮａ）2を有する。例１３〜１６及び１８は、カルボン酸を有するポリマーを含有し、これらの官能基のカルシウム指数値を、安息香酸及びコハク酸の以前の測定に基づき、約１．２７〜約２．３７の範囲にあると決定した。例１９はスルホン酸官能基を有するポリマーを含有し、トルエンスルホン酸の以前の測定に基づき、カルシウム指数値を約０．７８と決定した。
【０１６３】
したがって、例１〜１２は、フェニルホスホン酸のカルシウム結合指数値超のカルシウム指数値を持つ官能基を含む両性ポリマーを含有する。例１３〜１６、１８及び１９は、フェニルホスホン酸のカルシウム結合指数値未満のカルシウム指数値を有する官能基を持つ非両性ポリマーを含有していた。最後に、例１７は、フェニルホスホン酸のカルシウム指数値超のカルシウム結合指数値を有する官能基を含むアニオン性ポリマーを含有していた。
【０１６４】
カルシウムを結合するポリマーの能力を考慮するために、官能基、両向性、及び疎水性、他の因子を考慮して、カルシウム感度試験を行った。分散体例１〜２１の１滴（約０．０５ｇ）を、様々なレベルのモル濃度：０．５０ｍＭ、１．０ｍＭ、２．５ｍＭ、５ｍＭ、１０ｍＭ及び５０ｍＭで、一連の２５ｍＬのＣａＣｌ2溶液中に加えることで、Ｃａ感度試験を行った。分散体の追加の際に、顔料分散体の中間沈殿物が観測された場合にＣａＣｌ2の最低モル濃度を記録した。全てのこれらの例を試験した後、顔料が沈殿し始めたそれらのＣａＣｌ2モル濃度を表３にまとめた。沈殿のために要求されるＣａＣｌ2濃度をより低くすることが、カルシウムに対する感度を大きくし、それは、カルシウム結合のための能力を示すことができる。
【０１６５】
【表３】
0006646068.tif 000021
【０１６６】
表３から、最も高いカルシウム感度（沈殿物に対して要求された最も低いＣａＣｌ2濃度）を、それぞれがフェニルホスホン酸のカルシウム結合指数値超のカルシウム指数値を持つ官能基を有する両性ポリマーであるポリマーＡ〜ポリマーＫを含有する分散体例１〜１２で達成したことを理解することができる。これは、フェニルホスホン酸のカルシウム結合指数値以上のカルシウム指数値を持つ官能基を有さない非両性ポリマーを含有する、分散体例１３〜１６に対する改善である。さらに、例１〜１２のカルシウム感度は、フェニルホスホン酸のカルシウム結合指数値超のカルシウム指数値を有する官能基を持つ非両性ポリマーを含有する例１７に比べて改善した。フェニルホスホン酸のカルシウム結合指数値以上のカルシウム指数値を持つ官能基を有さない両性ポリマーを含有する分散体例１８及び１９は、ビスホスホネート官能基がポリマーの一部でない、ポリマー添加剤を含有しない分散体（例２１、顔料のみ；例２０、顔料及びＮａＡＬのみ）と同じくらい不十分であった。例１８〜２１は、沈殿を達成するのに５０ｍＭのＣａＣｌ2を要したので、Ｃａ2+イオンの存在にほとんど反応しなかった。
【０１６７】
例２２〜４１
ポリマーを含有するインクジェットインク組成物を調整して、インクジェット印刷の画像品質特徴、例えば、光学密度（ＯＤ）、まだら性、及びストライクスルーを評価した。そのような特性は、Ｃａ2+のような多価金属イオンに対する顔料分散体の感度と相関がある場合があり、それは多くの紙がこれらの多価金属イオンの特定量を含有しているためである。インクジェットインク組成物の印刷性能を様々な紙上で試験した。
【０１６８】
インク組成物
表４は、例２２〜４１についての顔料及び添加剤成分を示し、表５は、各組成物に共通しているインク成分を示す。
【０１６９】
【表４】
0006646068.tif 000022
【０１７０】
【表５】
0006646068.tif 000023
【０１７１】
インク評価
インク例２２〜４１を、＃１８巻き線ラボロッド（ｗｉｒｅ−ｗｏｕｎｄ  ｌａｂ  ｒｏｄ）を使用することで様々な紙上にインクのドローダウン（ｄｒａｗｄｏｗｎ）（７０μＬ）を行うことにより評価した。インクを、Ａｐｐｌｅｔｏｎ  Ｃｏａｔｅｄ製のＵｔｏｐｉａ（登録商標）Ｂｏｏｋ  Ｉｎｋｊｅｔ  Ｍａｔｔｅ＃４５ＰＥ紙（ＰＥ）上及びＨｅｗｌｅｔｔ−Ｐａｃｋａｒｄの多目的印刷紙（ＨＰＭＰ）上で評価した。得られた画像の特性、例えば、光学密度（ＯＤ）、まだら性及びストライクスルーを測定した。
【０１７２】
これらの画像の光学密度は、Ｑｕａｌｉｔｙ  Ｅｎｇｉｎｅｅｒｉｎｇ  Ａｓｓｏｃｉａｔｅｓ（ＱＥＡ），Ｉｎｃ製のＰＩＡＳ−ＩＩ画像分析システムを使用して分析した。低分解能の光学モジュールを、それぞれ関連する色のＯＤを記録するためにＰＩＡＳ−ＩＩで使用した。各紙について、ＯＤ値を、ドローダウン画像の様々な点で得た少なくとも３つの測定値の平均として記録した。
【０１７３】
ＰＥ紙上のこれらの画像のまだら性を、ＱＥＡ製のＰＩＡＳ−ＩＩ画像分析システムを使用して分析した。低分解の光学モジュールを、まだら性タイルサイズを４２３．０μｍに設定した、Ｌ*値を記録するためにＰＩＡＳ−ＩＩにおいて使用した。ドローダウン画像の様々な点で少なくとも３つの測定値を得た。顔料のみを含有する（添加剤を含まない）例３３、３４、３６及び３８は、それぞれ、１．６、２．２、２．４及び２．２のＬ*値を有していた。全ての画像について、それらのまだら性性能を以下の基準に基づいてランク付けした。
良＝Ｌ*≦１．２
並＝１．２＜Ｌ*＜１．６
不良＝Ｌ*≧１．６
【０１７４】
これらの画像のストライクスルーをまた、ＱＥＡ製のＰＩＡＳ−ＩＩ画像分析システムを使用することで分析した。低分解能の光学モジュールを、各画像の裏面上のそれぞれ関連する色のＯＤを記録するためにＰＩＡＳ−ＩＩで行った。各紙について、これらのドローダウン画像の裏面上の様々な点で得た少なくとも３つの測定値の平均としてＯＤ値を記録した。新品のＰＥ紙及びＨＰＭＰ紙について、ＯＤ（シアン）値は、ＰＥ紙及びＨＰＭＰの両方について０．０９であり、ＯＤ（マゼンタ又は黒色）は、ＰＥについては０．０８で、ＨＰＭＰについては０．０７であった。全ての画像について、それらのストライクスルー性能を、ΔＯＤの値に基づきランク付けし、それは、ΔＯＤ＝画像の裏から読んだ平均ＯＤ−新品の紙から読んだＯＤとして規定される：
良＝ストライクスルーは全く又はほとんど観測されなかった（すなわち、ΔＯＤ≦０．０４）
並＝微量のストライクスルーが観測された（すなわち、０．０４＜ΔＯＤ＜０．１）
不良＝明確なストライクスルーが観測された（すなわち、０．１≦ΔＯＤ＜０．２）
悪＝極めて劣悪なストライクスルーが観測された（すなわち、ΔＯＤ≧０．２）
【０１７５】
例２２〜４１についてのこれらの試験の結果を表６に示す。
【０１７６】
【表６】
0006646068.tif 000024
【０１７７】
ＣＯＪ２５０Ｃシリーズ（例２２〜３３）について、多量のポリマーＡを含み、ビスホスホネート官能基を有する両性ポリマーを含有する例２２〜２４が、ＰＥ紙及びＨＰＭＰ紙上のＯＤ、まだら性及びストライクスルーに関して、例２５〜３３に対して大きく改善（３０〜６０％のＯＤ増加、極めてより良好なまだら性及び大きく低減したストライクスルー）したことを示したことを、表６は示している。顔料のみの組成物である例３３は、ＰＥ紙上で低いＯＤ及び不良なまだら性と、ＨＭＰＭ紙上で低いＯＤ及び極めて悪いストライクスルーとを示した。同様に、フェニルホスホン酸のカルシウム結合指数値以上のカルシウム指数値を有する官能基を含まない両性ポリマーを含有する例３０及び３１と、ＮａＡＬのみを含有する例３２は、顔料のみの例３３に比べて少しの又は取るに足らない改善を示した。例２５〜２８におけるカルボン酸安定化ポリマーの追加は、せいぜい、例３３に対して少しの又は小さい改善を示した。最後に、フェニルホスホン酸のカルシウム結合指数値超のカルシウム指数値を有する官能基を含む非両性ポリマーを含有する例２９は、例３３に対して少しの改善のみを示した。
【０１７８】
ＣＯＪ２６５Ｍ含有インクについても同様の傾向が観測された。ビスホスホネート官能基を含有する両性ポリマーを有する例３５は、顔料のみの組成物の例３４に対して、ＰＥ紙及びＨＰＭＰ紙の両方で、極めて良好なまだら性及び大きく減少したストライクスルーと共に３５〜５２％のＯＤ増加を示した。
【０１７９】
黒色インク（ＣＯＪ２００及び３００）については、ビスホスホネート官能基を含有する両性ポリマーを有する組成物（例３７及び３９）は、例３６、３８及び４０〜４１に対して、ＰＥ紙及びＨＰＭＰ紙の両方で、ＯＤ、まだら性及びストライクスルーに関して最良の結果を示した。フェニルホスホン酸のカルシウム結合指数値以上のカルシウム指数値を有する官能基を含まない両性ポリマーを含有する例４１は、顔料のみの例３８に対してＰＥ紙上でわずかな改善を示したが、ＨＰＭＰ紙上で最も悪い性能を示した。非両性ポリマーを含有する組成物（例４０）は、ＰＥ紙及びＨＭＰＭ紙の両方で、顔料のみの例３８に対してせいぜい小さい改善を示した。
【０１８０】
例４２〜４５
例４２〜４５は、非修飾顔料を含むインク組成物である。顔料分散体（「ＰｉｇＤｉｓｐ」）を以下のように調製した。
【０１８１】
ＰｉｇＤｉｓｐ−Ａ
ポリマーＡ（３９．４ｇの溶液、水中の１９．３％の固形物）を、７６ｇのＤＩ水と１７．８ｇのＰｉｇｍｅｎｔ  Ｂｌｕｅ１５：４（プレスケーキとして、その量はその固形含有量により決定した）と組み合わせた。次いで、この混合物を、３０分間、Ｍｉｓｏｎｉｘ（登録商標）プローブ超音波粉砕機（ｓｏｎｉｃａｔｏｒ）を用いて、約１０℃で超音波破砕して、約１３１ｎｍの平均粒子サイズ（Ｍｉｃｒｏｔｒａｃ（登録商標）Ｐａｒｔｉｃｌｅ  Ｓｉｚｅ  Ａｎａｌｙｚｅｒを使用して決定した）を有する、低粘度のシアン分散体を得た。分散体を２０分間２５００Ｇで遠心分離して、次いで、デカンテーションして生成物を分離した。１４．９％の固形物を含み、１３１ｎｍの平均粒子サイズを持つポリマーＡ分散シアン顔料の最終的な溶液を得た。
【０１８２】
ＰｉｇＤｉｓｐ−Ｂ
ポリマーＬ（５９ｇの溶液、水中の２２．６％の固形物）を、２０１ｇのＤＩ水と４０ｇのＰｉｇｍｅｎｔ  Ｂｌｕｅ１５：４（プレスケーキとして、その量はその固形含有量により決定した）と組み合わせた。次いで、この混合物を、１時間、Ｍｉｓｏｎｉｘ（登録商標）プローブ超音波粉砕機を用いて、約１０℃で超音波破砕して、約１３８ｎｍの平均粒子サイズ（Ｍｉｃｒｏｔｒａｃ（登録商標）Ｐａｒｔｉｃｌｅ  Ｓｉｚｅ  Ａｎａｌｙｚｅｒを使用して決定した）を有する、低粘度のシアン分散体を得た。分散体を２０分間２５００Ｇで遠心分離して、次いで、デカンテーションして生成物を分離した。１４．１％の固形物を含み、１２９ｎｍの平均粒子サイズを持つポリマーＬ分散シアン顔料の最終的な溶液を得た。
【０１８３】
ＰｉｇＤｉｓｐ−Ｃ
ポリマーＯ（７３．５ｇの溶液、水中の２０．４％の固形物）を、２１９ｇのＤＩ水と４５ｇのＰｉｇｍｅｎｔ  Ｂｌｕｅ１５：４（プレスケーキとして、その量はその固形含有量により決定した）と組み合わせた。次いで、この混合物を、１．５時間、Ｍｉｓｏｎｉｘ（登録商標）プローブ超音波粉砕機を用いて、約１０℃で超音波破砕して、約１８２ｎｍの平均粒子サイズ（Ｍｉｃｒｏｔｒａｃ（登録商標）Ｐａｒｔｉｃｌｅ  Ｓｉｚｅ  Ａｎａｌｙｚｅｒを使用して決定した）を有する、低粘度のシアン分散体を得た。分散体を２０分間２５００Ｇで遠心分離して、次いで、デカンテーションして生成物を分離した。１２．３％の固形物を含み、１６７ｎｍの平均粒子サイズを持つポリマーＯ分散シアン顔料の最終的な溶液を得た。
【０１８４】
ＰｉｇＤｉｓｐ−Ｄ
ポリマーＰ（１０４．６ｇの溶液、水中の１４．３％の固形物）を、１８８ｇのＤＩ水と４５ｇのＰｉｇｍｅｎｔ  Ｂｌｕｅ１５：４（プレスケーキとして、その量はその固形含有量により決定した）と組み合わせた。次いで、この混合物を、２時間、Ｍｉｓｏｎｉｘ（登録商標）プローブ超音波粉砕機を用いて、約１０℃で超音波破砕して、約１４７ｎｍの平均粒子サイズ（Ｍｉｃｒｏｔｒａｃ（登録商標）Ｐａｒｔｉｃｌｅ  Ｓｉｚｅ  Ａｎａｌｙｚｅｒを使用して決定した）を有する、低粘度のシアン分散体を得た。分散体を２０分間２５００Ｇで遠心分離して、次いで、デカンテーションして生成物を分離した。１３．２％の固形物を含み、１５０ｎｍの平均粒子サイズを持つポリマーＰ分散シアン顔料の最終的な溶液を得た。
【０１８５】
ＰｉｇＤｉｓｐ−Ｅ
ポリマーＢ（６９．３ｇの溶液、水中の１１．４％の固形物）を、３２ｇのＤＩ水と１７．８ｇのＰｉｇｍｅｎｔ  Ｒｅｄ１２２（プレスケーキとして、その量はその固形含有量により決定した）と組み合わせた。次いで、この混合物を、０．５時間、Ｍｉｓｏｎｉｘ（登録商標）プローブ超音波粉砕機を用いて、約１０℃で超音波破砕して、低粘度のマゼンタ分散体を得た。分散体を２０分間２５００Ｇで遠心分離して、次いで、デカンテーションして生成物を分離した。１６．９％の固形物を含み、８９ｎｍの平均粒子サイズを持つポリマーＢ分散マゼンタ顔料の最終的な溶液を得た。
【０１８６】
ＰｉｇＤｉｓｐ−Ｆ
ポリマーＡ（２８ｇの溶液、水中の１９．３％の固形物）を、４９ｇのＤＩ水と１２．７ｇのＰｉｇｍｅｎｔ  Ｙｅｌｌｏｗ７４（プレスケーキとして、その量はその固形含有量により決定した）と組み合わせた。次いで、この混合物を、１時間、Ｍｉｓｏｎｉｘ（登録商標）プローブ超音波粉砕機を用いて、約１０℃で超音波破砕して、低粘度の黄色分散体を得た。分散体を２０分間２５００Ｇで遠心分離して、次いで、デカンテーションして生成物を分離した。１８．７％の固形物を含み、１７２ｎｍの平均粒子サイズを持つポリマーＡ分散黄色顔料の最終的な溶液を得た。
【０１８７】
ＰｉｇＤｉｓｐ−Ｇ
ポリマーＡ（２２．８ｇの溶液、水中の１９．３％の固形物）を、６７ｇのＤＩ水と１０ｇのＢｌａｃｋ  Ｐｅａｒｌｓ７００（Ｃａｂｏｔ  Ｃｏｒｐｏｒａｔｉｏｎ製）と組み合わせた。次いで、この混合物を、０．５時間、Ｍｉｓｏｎｉｘ（登録商標）プローブ超音波粉砕機を用いて、約１０℃で超音波破砕して、低粘度の黒色分散体を得た。分散体を２０分間２５００Ｇで遠心分離して、次いで、デカンテーションして生成物を分離した。１４．３％の固形物を含み、１５１ｎｍの平均粒子サイズを持つポリマーＡ分散黒色顔料の最終的な溶液を得た。
【０１８８】
インク組成物及びインク評価
インク組成物（例４２〜４５）を、顔料分散体ＰｉｇＤｉｓｐＡ〜Ｄから調製した。表７は、インクの成分を示しており、最終的なインク組成物の質量パーセントで示されている。顔料分散体は、顔料固形物基準で記されている。
【０１８９】
【表７】
0006646068.tif 000025
【０１９０】
上で説明したように、様々な紙上でドローダウン実験によりインクを評価した。ＰＥ紙及びＨＭＰＭ紙上でのＯＤ、まだら性及びストライクスルーに関してのこれらのインクの試験結果を、インク例２２〜４１のために使用された方法により得て、それを表８にまとめた。
【０１９１】
【表８】
0006646068.tif 000026
【０１９２】
表８に示されるように、ビスホスホネート官能基を含有する両性ポリマーである、ポリマーＡを分散剤と使用したインク例４２は、ＰＥ紙上で、高いＯＤと、良好なまだら性と、良好なストライクスルーを提供し、ＨＭＰＭ紙上で、高いＯＤと、並のストライクスルー性能を提供した。反対に、ポリマー分散剤としてポリマーＬ、ポリマーＯ及びポリマーＰを使用した例４３〜例４５では、ＰＥ紙上で、極めて低いＯＤと、最も悪いまだら性とを示し、ＨＭＰＭ紙上で、より低いＯＤと、最も悪いストライクスルーとを示した。
【０１９３】
例４６〜５７
例４６〜５１及び５３〜５６は、ポリマー例のポリマーＥ、ポリマーＧ〜ポリマーＫのポリマー例を含むインク組成物であり、それらは両性であり、ビスホスホネート官能基を含有する。
【０１９４】
インク組成物及びインク評価
表９は、顔料及び添加剤成分を示し、例４６〜５７についての印刷データの結果を示しており、表５は、各組成物に共通するインク成分を示している。上で説明したように、これらのインクを、様々な紙上でドローダウン実験により評価した。ＰＥ紙上のまだら性に関するこれらのインクの試験結果を、インク例２２〜４１について使用した方法により得た。ＰＥ紙及びＨＭＰＭ紙の両方で、ＯＤに関するこれらのインクの試験結果を、Ｘ−ｒｉｔｅ５３０分光光度計を使用することで分析した。以下の設定を使用した：Ｄ６５での照明、２°のスタンダードオブザーバー（２  ｄｅｇｒｅｅ  Ｓｔａｎｄａｒｄ  Ｏｂｓｅｒｖｅｒ）、ＤＩＮ密度基準、Ａｂｓへの白色ベースセット（ｗｈｉｔｅ  ｂａｓｅ  ｓｅｔ  ｔｏ  Ａｂｓ）、及びフィルタ無し。各紙について、ドローダウン画像の様々な位置で得た少なくとも３つの測定値の平均としてＯＤ値を報告した。
【０１９５】
【表９】
0006646068.tif 000027
【０１９６】
表９に示されるように、例２２〜２４及び例３５でのポリマーＡのように、ビスホスホネート官能基を含有する両性ポリマーのポリマーＥ、ポリマーＧ〜ポリマーＫを添加剤として使用した、インク例４６〜５１及びインク例５３〜５６は、ＰＥ紙上で、高いＯＤと、良好なまだら性とを提供し、ＨＭＰＭ紙上で、高いＯＤを提供した。反対に、顔料のみの組成物である例５２及び５７は、極めて低いＯＤと不良のまだら性の性能を示した。
【０１９７】
例５８〜６９
例５８〜６１は、修飾顔料のみを含むインク組成物であり、例６２〜６５は、修飾顔料と、両性でありビスホスホネート官能基を含有するポリマーＡとを含むインク組成物である。例６６〜６９は、ＰｉｇＤｉｓｐ−Ａ、ＰｉｇＤｉｓｐ−Ｅ、ＰｉｇＤｉｓｐ−Ｆ、及びＰｉｇＤｉｓｐ−Ｇをそれぞれ含むインク組成物であり、これらはポリマーＡ又はポリマーＢにより分散された非修飾顔料である。
【０１９８】
インク組成物及びインク評価
表１０は、インクの成分を示し、最終的なインク組成物の質量パーセントで示され、残りは水である。顔料分散体は、顔料固形物基準に基づき記されている。
【０１９９】
【表１０】
0006646068.tif 000028
【０２００】
標準モードで、ＰＥ紙及びＨＭＰＭ紙の両方で、ＥＰＳＯＮ  Ｃ８８プリンターによりすべてのインクを印刷した。これらの画像の光学密度を、Ｘ−ｒｉｔｅ５３０分光光度計を使用することで分析した。以下の設定を使用した：Ｄ６５での照明、２°のスタンダードオブザーバー、ＤＩＮ密度基準、Ａｂｓへの白色ベースセット、及びフィルタ無し。ＯＤデータを表１１に示す。
【０２０１】
【表１１】
0006646068.tif 000029
【０２０２】
表１１に示されるように、ビスホスホネート官能基を含有する両性ポリマーのポリマーＡを添加剤として使用したインク例６２、６３、６４及び６５は、ＰＥ紙及びＨＭＰＭ紙の両方で、それぞれ、比較のインク例５８、５９、６０及び６１の関連する色より高いＯＤを提供した。同様に、非修飾顔料を分散させるためにポリマーＡ又はポリマーＢを使用したインク例６６〜６９は、ＰＥ紙及びＨＭＰＭ紙の両方で、高いＯＤを示した。
【０２０３】
例７０〜７８
例７０〜７８は、両性ポリマーを含有するポリマー安定化分散体の調製と、Ｃａ2+イオンへのそれらの相対感度とを説明している。
【０２０４】
例７０〜７７で使用された顔料は、Ｐｒｏ−Ｊｅｔ（商標）水性顔料分散体であり、従来のポリマー分散剤を使用することで、カーボンブラック及び有機顔料が安定化されており、全て、ＦＵＪＩＦＩＬＭ  Ｉｍａｇｉｎｇ  Ｃｏｌｏｒｎａｔｓ，Ｉｎｃ．から顔料分散体として商業的に入手可能であり、Ｐｒｏ−Ｊｅｔ（商標）ＡＰＤ１０００分散体（ＡＰＤ１０００ブラック、ＡＰＤ１０００シアン、ＡＰＤ１０００マゼンタ、及びＡＰＤ１０００イエロー）として販売されている。
【０２０５】
例７８で使用される顔料は、両性ポリマー付着顔料を含む水性分散体ＰｉｇＤｉｓｐ−Ｈである。ＰｉｇＤｉｓｐ−Ｈは以下のように調製された。
【０２０６】
ＰｉｇＤｉｓｐ−Ｈ
２８８ｍＬの０．５ＭのＮａＯＨ中でアレンドロン酸ナトリウム三水和物（１５．６部）を溶解することでＮａＡＬ溶液を調製した。この撹拌混合物に、ＰＰＧ−ＤＧＥ（２７．８部、Ｍｎ６３８ｇ／ｍｏｌ）、次いで１４４ｍｌのＩＰＡを加えた。得られた混合物を７５℃で１６時間加熱した。この時間の間に、初期のかすんだ混合物は透明にかつ均一になった。室温まで冷却した後、溶液を蒸発フラスコに移して、反応フラスコをＤＩ水でさらに洗浄し、また、蒸発フラスコに加えた。揮発物を、ＩＰＡが有効に除去されるまで、４０℃／４０ｔｏｒｒにおいて真空中で除去した。１１．７の初期値からｐＨが９．７になるまで、酸性樹脂の存在下で、４０〜５０℃で溶液を撹拌することで、ｐＨを調整した。イオン交換ビーズを除去するためのガラスフリットを通じた吸引ろ過により透明な無色の液体：１６．２％固形物を得た。1Ｈ  ＮＭＲを使用して、その平均分子量：６８００ｇ／モルを決定した。これらのポリマーは、２級アミノ基で封鎖されていた。
【０２０７】
２５．２％固形物でのＡＰＳＥＳ修飾シアン分散体を、Ｐｉｇｍｅｎｔ  Ｂｌｕｅ１５：４プレスケーキと、硫酸水素２−（４−アミノフェニル）スルホニルエチルとのジアゾニウム反応により調製した（すなわち、ＡＰＳＥＳ；乾燥顔料の単位グラム当たり０．３ｍｍｏｌのＡＰＳＥＳ；ＡＰＳＥＳ修飾顔料分散体を、米国特許第６，７２３，７８３号明細書及び同第８，８５８，６９５号明細書で開示された方法に従って調製し、これらの開示は参照することにより本明細書に組み込まれる）。この撹拌溶液に、４６．６ｇの上記の両性ポリマー溶液を加えて、得られた混合物を、ステンレス鋼ビーカー内において室温で撹拌した。最後に、３ｇの４０％水酸化ナトリウムを滴下して加えて、１２．８の最終的なｐＨを得た。室温で４時間撹拌した後、混合物をＤＩ水で希釈して、５００，０００ＭＷのカットオフポリスルホン薄膜を使用して透析ろ過することで精製した。これにより１２７ｇの分散体：ｐＨ１０．５、１６．９％固形物を得た。
【０２０８】
Ｃａ感度試験は、分散体例７０〜７８の１滴（約０．０５ｇ）を、様々なモル濃度：０．５０ｍＭ、１．０ｍＭ、２．５ｍＭ、５ｍＭ、１０ｍＭ及び５０ｍＭで、一連の２５ｍＬのＣａＣｌ2溶液中に加えることで行った。分散体の追加の際に、顔料分散体の中間沈殿物が観測された場合にＣａＣｌ2の最低モル濃度を記録した。全てのこれらの例を試験した後、顔料が沈殿し始めたそれらのＣａＣｌ2モル濃度を表１２にまとめた。沈殿のために要求されるＣａＣｌ2濃度をより低くすることが、カルシウムに対する感度を大きくし、それは、カルシウム結合についての能力を示すことができる。
【０２０９】
【表１２】
0006646068.tif 000030
【０２１０】
表１２から、ポリマー安定化顔料分散体のカルシウムは、ポリマーＦを加えた場合に、劇的に改善することを理解することができる。同様に、両性ポリマー付着顔料分散体のＰｉｇＤｉｓｐ−Ｈは、極めて高いＣａ感度を示した。
【０２１１】
本発明を説明する中での（特に特許請求の範囲の中での）「１つの（ａ）」、「１つの（ａｎ）」及び「その（ｔｈｅ）」という用語は、本明細書で別段の指摘がないか又は文脈によって明確に否定されない限り、単数及び複数の両方を包含すると解されるべきである。「含む（ｃｏｍｐｒｉｓｉｎｇ）」、「有する（ｈａｖｉｎｇ）」、「含む（ｉｎｃｌｕｄｉｎｇ）」及び「含有する（ｃｏｎｔａｉｎｉｎｇ）」という用語は、特に断りのない限り、制限のない用語（すなわち、「含むが、限定されない」ことを意味する）として解されるべきである。本明細書における値の範囲の記載は、本明細書で別段の指摘がない限り、単に範囲内に入っているそれぞれ独立した値を個々に言及することの省略方法として機能することを意図しており、それぞれの独立した値は、まるでそれが本明細書で個々に列挙されたかのように本明細書中に組み込まれる。本明細書に記載の全ての方法は、本明細書で別段の指摘がないか又は文脈によって明確に否定されない限り、任意の適切な順序で実施することができる。本明細書で提供される任意の及び全ての例又は例示的な語（例えば、「のような（ｓｕｃｈ  ａｓ）」）の使用は、単に本発明をより明らかにすることを意図しており、特許請求の範囲に別段の記載がない限り、本発明の範囲に関する限定をもたらすものではない。本明細書中の如何なる言語も、特許請求の範囲に記載されていない任意の要素を本発明の実施に必須であるものとして示すと解されるべきではない。
本発明の実施形態としては、以下の実施形態を挙げることができる。
（付記１）
繰り返し単位（Ａ）、（Ｂ）及び（Ｃ）を含むポリマーであって、
（Ａ）が、−Ｎ（Ｒ1）−及び−Ｎ+（Ｒ1）（Ｒ2）−から選択され、
（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20チオエーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択され、
（Ｃ）が、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される少なくとも１つの基を含み、
（Ａ）が（Ｃ）の−Ｃ（Ｒ3）（Ｒ4）−基に結合しており、
（Ｂ）が（Ｃ）に結合しており、
Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｈ、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、Ｒ1が、又はＲ1及びＲ2の両方が、フェニルホスホン酸のカルシウム指数値以上のカルシウム指数値を有し、
ｍが０〜１０の範囲の整数であり、
Ｒ3〜Ｒ7が、それぞれ独立して、Ｈ、Ｃ1〜Ｃ10アルキル、及びＣ4〜Ｃ18アリールから選択される、ポリマー。
（付記２）
（Ｂ）が結合基Ｘを通じて（Ｃ）に結合しており、Ｘが、Ｏ、Ｎ（Ｒ8）、Ｃ（Ｒ9）（Ｒ10）、及びＯ−Ｃ（Ｒ9）（Ｒ10）から選択され、Ｒ8〜Ｒ10が、それぞれ独立して、Ｈ、Ｃ1〜Ｃ10アルキル、及びＣ4〜Ｃ18アリールから選択される、付記１に記載のポリマー。
（付記３）
前記ポリマーが、繰り返し単位：Ｃ−Ｘ1−Ｂ−Ｘ2−Ｃであって、式中、Ｘ1及びＸ2が、独立して、Ｏ、Ｎ（Ｒ8）、Ｃ（Ｒ9）（Ｒ10）、及びＯ−Ｃ（Ｒ9）（Ｒ10）から選択される繰り返し単位を含むように、（Ｂ）が、それぞれのＸ基、Ｘ1及びＸ2を通じて２つの（Ｃ）繰り返し単位に結合している、付記２に記載のポリマー。
（付記４）
前記ポリマーが、繰り返し単位Ｃ1−Ｂ−Ｃ2を含むように、（Ｂ）が、２つの異なる（Ｃ）繰り返し単位に結合している、付記１〜３のいずれか１つに記載のポリマー。
（付記５）
−Ｃ（Ｒ3）（Ｒ4）−Ｃ（Ｒ5）（ＯＨ）−（Ｃ（Ｒ6）（Ｒ7））m−Ｂ−Ｘ−（Ｃ（Ｒ11）（Ｒ12））m−Ｃ（Ｒ13）（ＯＨ）−Ｃ（Ｒ14）（Ｒ15）−、
−Ｃ（Ｒ3）（Ｒ4）−Ｃ（Ｒ5）（ＯＨ）−（Ｃ（Ｒ6）（Ｒ7））m−Ｘ−Ｂ−（Ｃ（Ｒ11）（Ｒ12））m−Ｃ（Ｒ13）（ＯＨ）−Ｃ（Ｒ14）（Ｒ15）−、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−（Ｃ（Ｒ11）（Ｒ12））m−Ｃ（Ｒ13）（ＯＨ）−Ｃ（Ｒ14）（Ｒ15）−、
−Ｃ（Ｒ3）（Ｒ4）−Ｃ（Ｒ5）（Ｈ）−Ｃ（Ｏ）−Ｂ−Ｘ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｃ（Ｏ）−Ｘ−Ｂ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｃ（Ｏ）−Ｘ1−Ｂ−Ｘ2−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｓ（Ｏ）（Ｏ）−Ｂ−Ｘ−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｓ（Ｏ）（Ｏ）−Ｘ−Ｂ−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（Ｈ）−Ｓ（Ｏ）（Ｏ）−Ｘ1−Ｂ−Ｘ2−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｂ−Ｘ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｘ−Ｂ−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｃ（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｂ−Ｘ−Ｓ（Ｏ）（Ｏ）−Ｃ（Ｒ11）（Ｈ）−Ｃ（Ｒ12）（Ｒ13）−、
−Ｃ（Ｒ3）（Ｒ4）−Ｃ（Ｒ5）（ＯＨ）−（Ｃ（Ｒ6）（Ｒ7））m−Ｘ−Ｂ−Ｓ（Ｏ）（Ｏ）−Ｃ（Ｒ11）（Ｈ）−Ｃ（Ｒ12）（Ｒ13）−、及び
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−Ｓ（Ｏ）（Ｏ）−Ｃ（Ｒ11）（Ｈ）−Ｃ（Ｒ12）（Ｒ13）−
から選択される少なくとも１つの繰り返し単位を含み、式中、Ｒ11〜Ｒ15が、それぞれ独立して、Ｈ、Ｃ1〜Ｃ10アルキル、及びＣ4〜Ｃ18アリールから選択される、付記２〜４のいずれか１つに記載のポリマー。
（付記６）
−Ｃ（Ｒ3）（Ｒ4）−Ｃ（Ｒ5）（ＯＨ）−（Ｃ（Ｒ6）（Ｒ7））m−Ｂ−Ｘ−（Ｃ（Ｒ6）（Ｒ7））m−Ｃ（Ｒ5）（ＯＨ）−Ｃ（Ｒ3）（Ｒ4）−、
−Ｃ（Ｒ3）（Ｒ4）−Ｃ（Ｒ5）（ＯＨ）−（Ｃ（Ｒ6）（Ｒ7））m−Ｘ−Ｂ−（Ｃ（Ｒ6）（Ｒ7））m−Ｃ（Ｒ5）（ＯＨ）−Ｃ（Ｒ3）（Ｒ4）−、
−Ｃ（Ｒ3）（Ｒ4）−Ｃ（Ｒ5）（ＯＨ）−（Ｃ（Ｒ6）（Ｒ7））m−Ｘ1−Ｂ−Ｘ2−（Ｃ（Ｒ6）（Ｒ7））m−Ｃ（Ｒ5）（ＯＨ）−Ｃ（Ｒ3）（Ｒ4）−、
−Ｃ（Ｒ3）（Ｒ4）−Ｃ（Ｒ5）（Ｈ）−Ｃ（Ｏ）−Ｂ−Ｘ−Ｃ（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｃ（Ｏ）−Ｘ−Ｂ−Ｃ（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｃ（Ｏ）−Ｘ1−Ｂ−Ｘ2−Ｃ（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｓ（Ｏ）（Ｏ）−Ｂ−Ｘ−Ｓ（Ｏ）（Ｏ）−Ｃ（Ｒ5）（Ｈ）−Ｃ（Ｒ3）（Ｒ4）、
−Ｃ（Ｒ3）（Ｒ4）−Ｃ（Ｒ5）（Ｈ）−Ｓ（Ｏ）（Ｏ）−Ｘ−Ｂ−Ｓ（Ｏ）（Ｏ）−Ｃ（Ｒ5）（Ｈ）−Ｃ（Ｒ3）（Ｒ4）、及び
−Ｃ（Ｒ3）（Ｒ4）−Ｃ（Ｒ5）（Ｈ）−Ｓ（Ｏ）（Ｏ）−Ｘ1−Ｂ−Ｘ2−Ｓ（Ｏ）（Ｏ）−Ｃ（Ｒ5）（Ｈ）−Ｃ（Ｒ3）（Ｒ4）
からの少なくとも１つの繰り返し単位を含む、付記２〜４のいずれか１つに記載のポリマー。
（付記７）
繰り返し単位（Ａ）として、−Ｎ（Ｒ1）−及び−Ｎ+（Ｒ1）（Ｒ2）−の両方を含む、付記１〜６のいずれか１つに記載のポリマー。
（付記８）
Ｒ3〜Ｒ7が、独立して、Ｈ及びＣ1〜Ｃ10アルキルから選択される、付記１〜７のいずれか１つに記載のポリマー。
（付記９）
Ｒ1が、少なくとも１つの官能基で置換されたＣ1〜Ｃ10アルキル、及び少なくとも１つの官能基で置換されたＣ4〜Ｃ18アリールから選択される、付記１〜８のいずれか１つに記載のポリマー。
（付記１０）
（Ｂ）が、２００〜５０００の範囲の分子量（Ｍn）を有するポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択される、付記１〜９のいずれか１つに記載のポリマー。
（付記１１）
（Ｂ）が、２〜１００個の繰り返し単位を有するポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択される、付記１〜１０のいずれか１つに記載のポリマー。
（付記１２）
（Ｂ）が、ポリエーテル、ポリチオエーテル、及びビスフェノールから選択される、付記１〜１１のいずれか１つに記載のポリマー。
（付記１３）
（Ｂ）が、ポリエーテル及びビスフェノールから選択される、付記１〜１１のいずれか１つに記載のポリマー。
（付記１４）
（Ｃ）（ｉ）が、繰り返し単位（Ｂ）のジグリシジルエーテルから誘導された、付記１〜１３のいずれか１つに記載のポリマー。
（付記１５）
（Ｃ）（ｉｉ）が、繰り返し単位（Ｂ）のα，β不飽和カルボニル誘導体から誘導された、付記１〜１３のいずれか１つに記載のポリマー。
（付記１６）
（Ｃ）（ｉｉｉ）が、繰り返し単位（Ｂ）のα，β不飽和スルホニル誘導体から誘導された、付記１〜１３のいずれか１つに記載のポリマー。
（付記１７）
前記少なくとも１つの官能基が、少なくとも１つのイオン性基、少なくとも１つのイオン化可能基、又はそれらの混合物を含む、付記１〜１６のいずれか１つに記載のポリマー。
（付記１８）
Ｒ1が、少なくとも１つの官能基で置換されたＣ1〜Ｃ10アルキル、及び少なくとも１つの官能基で置換されたＣ4〜Ｃ18アリールから選択され、Ｒ2が、Ｈ、Ｃ1〜Ｃ10アルキル、及びＣ4〜Ｃ18アリールから選択され、式中、Ｒ1が、フェニルホスホン酸のカルシウム指数値以上のカルシウム指数値を有する、付記１〜１７のいずれか１つに記載のポリマー。
（付記１９）
Ｒ1が、少なくとも１つの官能基で置換されたＣ1〜Ｃ10アルキル、及び少なくとも１つの官能基で置換されたＣ4〜Ｃ18アリールから選択され、Ｒ2が、Ｈ、及びＣ1〜Ｃ10アルキルから選択され、式中、Ｒ1が、フェニルホスホン酸のカルシウム指数値以上のカルシウム指数値を有する、付記１〜１７のいずれか１つに記載のポリマー。
（付記２０）
前記少なくとも１つの官能基が、少なくとも１つのホスホン酸基、その部分エステル、及びその塩から選択される、付記１〜１９のいずれか１つに記載のポリマー。
（付記２１）
前記少なくとも１つの官能基が、少なくとも２つのホスホン酸基、その部分エステル、及びその塩から選択される、付記１〜１９のいずれか１つに記載のポリマー。
（付記２２）
前記少なくとも１つの官能基が、１つのジェミナルビスホスホン酸基、その部分エステル、及びその塩から選択される、付記１〜１９のいずれか１つに記載のポリマー。
（付記２３）
前記少なくとも１つの官能基が、−Ｃ（ＯＨ）（ＰＯ3Ｈ2）2、−ＣＨ2Ｃ（ＯＨ）（ＰＯ3Ｈ2）2、−ＣＨ2ＣＨ2Ｃ（ＯＨ）（ＰＯ3Ｈ2）2、−ＣＨ2ＣＨ2ＣＨ2Ｃ（ＯＨ）（ＰＯ3Ｈ2）2、−ＣＨ（ＰＯ3Ｈ2）2、−ＣＨ2ＣＨ（ＰＯ3Ｈ2）2、その部分エステル、及びその塩から選択される、付記１〜１９のいずれか１つに記載のポリマー。
（付記２４）
前記少なくとも１つの官能基が、少なくとも１つのＯＨ基又はその塩を有する少なくとも１つの複素環基を含む、付記１〜１９のいずれか１つに記載のポリマー。
（付記２５）
前記複素環基が少なくとも２つのＯＨ基を有する、付記２４に記載のポリマー。
（付記２６）
前記少なくとも１つの官能基が、少なくとも３つのカルボン酸を有するアリールポリ酸基を含む、付記１〜１９のいずれか１つに記載のポリマー。
（付記２７）
前記少なくとも１つの官能基が、少なくとも１つのホスホン酸基又はその塩と、前記ホスホン酸基又はその塩と隣接した又はジェミナルな少なくとも１つの第２のイオン性基、イオン化可能基、又は塩基性基とを含む、付記１〜１９のいずれか１つに記載のポリマー。
（付記２８）
前記少なくとも１つの官能基が、少なくとも１つのカルボン酸基又はその塩を有するヘテロアリール基を含む、付記１〜１９のいずれか１つに記載のポリマー。
（付記２９）
前記少なくとも１つの官能基が、少なくとも１つのニトロソ基と、少なくとも１つのＯＨ基又はその塩とを有するアリール基を含む、付記１〜１９のいずれか１つに記載のポリマー。
（付記３０）
前記少なくとも１つの官能基が、少なくとも１つのＯＨ基、少なくとも１つのＮＨ2基、又は、少なくとも１つのＯＨ基及び少なくとも１つのＮＨ2基を有するアゾアレーン基を含み、かつ、式Ａｒ1−Ｎ＝Ｎ−Ａｒ2を有し、式中、Ａｒ1及びＡｒ2が、同一であるか又は異なることができ、アリレン基又はアリール基であり、Ａｒ1又はＡｒ2の少なくとも１つがアリレン基である、付記１〜１９のいずれか１つに記載のポリマー。
（付記３１）
前記（Ａ）繰り返し単位が、繰り返し単位Ａ1及びＡ2を含む、付記１〜３０のいずれか１つに記載のポリマー。
（付記３２）
前記（Ｂ）繰り返し単位が、繰り返し単位Ｂ1及びＢ2を含む、付記１〜３１のいずれか１つに記載のポリマー。
（付記３３）
前記（Ｃ）繰り返し単位が、繰り返し単位Ｃ1及びＣ2を含む、付記１〜３２のいずれか１つに記載のポリマー。
（付記３４）
前記少なくとも１つの官能基が酸を含む、付記１〜３３のいずれか１つに記載のポリマー。
（付記３５）
前記酸が、−ＣＯＯＨ、ＳＯ3Ｈ、−ＯＳＯ3Ｈ、−ＨＰＯ3Ｈ、−ＯＰＯ3Ｈ及び−ＰＯ3Ｈから選択される少なくとも１つの基を含む、付記３４に記載のポリマー。
（付記３６）
前記ポリマーが３０以上の酸価を有し、前記酸価が、
ＡＮ＝（酸含有モノマーのモル）×５６．１ｍｇＫＯＨ／ｍｏｌ×ｎ×１０００／（ポリマー試料の総質量（ｇ））（式中、ｎ＝酸含有モノマーのモルに対するイオン化可能なプロトンのモル数）として規定されている、付記１〜３５のいずれか１つに記載のポリマー。
（付記３７）
前記ポリマー中の（Ａ）繰り返し単位の数が、
ＡｍｉｎｅＮｕｍ＝アミノ含有モノマーのモル×５６．１ｍｇＫＯＨ／ｍｏｌ×ｎ×１０００／（ポリマー試料の総質量（ｇ））（式中、ｎ＝モノマーのモルに対する塩基窒素のモル数）
として規定されたアミン価により示され、前記アミン価が２５以上である、付記１〜３６のいずれか１つに記載のポリマー。
（付記３８）
酸価がアミン価より大きい、付記３７に記載のポリマー。
（付記３９）
前記ポリマーがランダムコポリマーである、付記１〜３８のいずれか１つに記載のポリマー。
（付記４０）
式：Ｄ−Ｃ−Ｂ−Ｃを有する繰り返し単位をさらに含み、繰り返し単位（Ｄ）が、（Ｃ）の−Ｃ（Ｒ3）（Ｒ4）−基に結合しており、（Ｄ）が、アミン、ポリアミン、チオエーテル、及びポリチオエーテルから選択される、付記１〜３９のいずれか１つに記載のポリマー。
（付記４１）
前記ポリマー中のＤ−Ｃ−Ｂ−Ｃ繰り返し単位の数が１〜５０の範囲である、付記４０に記載のポリマー。
（付記４２）
繰り返し単位（Ｄ）が、フェニルホスホン酸のカルシウム指数値以上のカルシウム指数値を有する官能基を含有していない、付記４０又は４１に記載のポリマー。
（付記４３）
前記繰り返し単位が、式：Ｄ−Ｃ−Ｘ1−Ｂ−Ｘ2−Ｃを有するように、（Ｂ）が、それぞれのＸ基、Ｘ1及びＸ2を通じて２つの（Ｃ）繰り返し単位に結合している、付記４０〜４２のいずれか１つに記載のポリマー。
（付記４４）
（Ｄ）のアミンが、Ｃ1〜Ｃ10アルキルアミン、Ｃ4〜Ｃ18アリールアミン、Ｃ3〜Ｃ20ヘテロシクロアルキルアミン、及びＣ4〜Ｃ18アリールアミンから選択される、付記４０〜４３のいずれか１つに記載のポリマー。
（付記４５）
（Ｄ）のアミンが、−ＮＨ2基を有するアミン、及び各アミンが２級アミンであり、−ＮＨ基を含むジアミンから誘導された、付記４４に記載のポリマー。
（付記４６）
（Ｄ）の前記Ｃ3〜Ｃ20ヘテロシクロアルキルアミン、及びＣ4〜Ｃ18ヘテロアリールアミンが、２つの環状−ＮＨ基を有するヘテロシクロアルキルアミン及びヘテロアリールアミンから誘導された、付記４４に記載のポリマー。
（付記４７）
（Ｄ）の前記チオエーテルが、Ｃ2〜Ｃ20チオエーテルから選択される、付記４０〜４３のいずれか１つに記載のポリマー。
（付記４８）
（Ｄ）の前記チオエーテル及びポリチオエーテルが、２つの−ＳＨ基を有するチオールから誘導された、付記４０〜４３のいずれか１つに記載のポリマー。
（付記４９）
アミン及びヒドロキシルから選択された少なくとも１つの末端封鎖基を有する、付記１〜４８のいずれか１つに記載のポリマー。
（付記５０）
前記アミンが２級アミンから選択される、付記４９に記載のポリマー。
（付記５１）
前記ポリマーが架橋されている、付記１〜４８のいずれか１つに記載のポリマー。
（付記５２）
付記１〜５１のいずれか１つに記載のポリマーを含む分散体。
（付記５３）
顔料をさらに含む、付記５２に記載の分散体。
（付記５４）
液体ビヒクルをさらに含む、付記５２又は５３に記載の分散体。
（付記５５）
付記１〜５１のいずれか１つに記載のポリマーを含むインクジェットインク組成物。
（付記５６）
顔料をさらに含む、付記５５に記載の組成物。
（付記５７）
液体ビヒクルをさらに含む、付記５５又は５６に記載の組成物。
（付記５８）
顔料と、
液体ビヒクルと、
繰り返し単位（Ａ）、（Ｂ）及び（Ｃ）を含むポリマーであって、
（Ａ）が、−Ｎ（Ｒ1）−及び−Ｎ+（Ｒ1）（Ｒ2）−から選択され、
（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20チオエーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリアクリレート、ポリオレフィン、及びポリアルキルシロキサンから選択されるオリゴマー及びポリマー部分から選択され、
（Ｃ）が、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される少なくとも１つの基を含み、
（Ａ）が（Ｃ）の−Ｃ（Ｒ3）（Ｒ4）−基に結合しており、
（Ｂ）が（Ｃ）に結合しており、
Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｈ、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、Ｒ1が、又はＲ1及びＲ2の両方が、フェニルホスホン酸のカルシウム指数値以上のカルシウム指数値を有し、
ｍが０〜１０の範囲の整数であり、
Ｒ3〜Ｒ7が、それぞれ独立して、Ｈ、Ｃ1〜Ｃ10アルキル、及びＣ4〜Ｃ18アリールから選択される、ポリマーと
を含むインクジェットインク組成物。
（付記５９）
前記ポリマーが分散剤である、付記５５〜５８のいずれか１つに記載の組成物。
（付記６０）
前記ポリマーが架橋されている、付記５５〜５９のいずれか１つに記載の組成物。
（付記６１）
前記顔料が自己分散性顔料である、付記５５〜６０のいずれか１つに記載の組成物。
（付記６２）
前記顔料が非修飾顔料である、付記５５〜６０のいずれか１つに記載の組成物。
（付記６３）
前記ポリマーが第１のポリマーであり、ポリマー分散剤である第２のポリマーをさらに含む、付記５５〜６２のいずれか１つに記載の組成物。
（付記６４）
前記ポリマー分散剤が前記顔料に吸着している、付記６３に記載の組成物。
（付記６５）
前記ポリマー分散剤が前記顔料を封入している、付記６３に記載の組成物。
（付記６６）
前記ポリマー分散剤が架橋されている、付記６５に記載の組成物。
（付記６７）
前記ポリマーが、前記組成物中に０．１〜２０％の範囲の量で存在している、付記５５〜６６のいずれか１つに記載の組成物。
（付記６８）
前記液体ビヒクルが水性である、付記５５〜６７のいずれか１つに記載の組成物。
（付記６９）
前記繰り返し単位（Ａ）及び（Ｂ）を含むポリマーを製造する方法であって、
構造Ｈ−Ａ−Ｈを有する少なくとも１つのモノマーを、グリシジルエーテル、α、β−不飽和カルボニル、及びα、β−不飽和スルホニルから選択される少なくとも１つの基に結合した（Ｂ）を含む少なくとも１つの第２のモノマーと反応させる反応工程であって、
式中、（Ａ）が、Ｎ（Ｒ1）−及び−Ｎ+（Ｒ1）（Ｒ2）−から選択され、Ｒ1が、Ｃ1〜Ｃ10アルキル、Ｃ4〜Ｃ18アリール、Ｃ4〜Ｃ18ヘテロアリール、及びＣ3〜Ｃ20ヘテロシクロアルキルから選択され、それぞれが、少なくとも１つの官能基で置換されており、Ｒ2が、Ｃ1〜Ｃ10アルキル、Ｃ4〜Ｃ18アリール、少なくとも１つの官能基で置換されたＣ1〜Ｃ10アルキル、及び少なくとも１つの官能基で置換されたＣ4〜Ｃ18アリールから選択され、Ｒ1が、又はＲ1及びＲ2の両方が、フェニルホスホン酸のカルシウム指数値以上のカルシウム指数値を有し、
式中、（Ｂ）が、Ｃ1〜Ｃ10アルキレン、Ｃ3〜Ｃ20シクロアルキレン、Ｃ3〜Ｃ20ヘテロシクロアルキレン、アリレン、ヘテロアリレン、Ｃ2〜Ｃ20エーテル、Ｃ2〜Ｃ20エステル、Ｃ2〜Ｃ20アセタール、Ｃ2〜Ｃ20アミド、ビスフェノール、並びに、ポリエーテル、ポリエステル、ポリアミン、ポリカーボネート、ポリアセタール、ポリチオエーテル、ポリエステルアミド、ポリウレタン、ポリオレフィン、及びポリアルキルシロキサンから選択されるオリゴマー及びポリマー部分から選択される工程を含む、方法。
（付記７０）
前記ポリマーが前記繰り返し単位（Ｃ）をさらに含み、（Ｃ）が、グリシジルエーテル、α，β不飽和カルボニル、及びα，β不飽和スルホニルから選択される少なくとも１つの基から誘導されており、（Ｃ）が、
（ｉ）−Ｃ（Ｒ3）（Ｒ4）−Ｃ（Ｒ5）（ＯＨ）−（Ｃ（Ｒ6）（Ｒ7））m−、
（ｉｉ）−Ｃ（Ｒ3）（Ｒ4）−Ｃ（Ｒ5）（Ｈ）−Ｃ（Ｏ）−、及び
（ｉｉｉ）−Ｃ（Ｒ3）（Ｒ4）−Ｃ（Ｒ5）（Ｈ）−Ｓ（Ｏ）（Ｏ）−
から選択される少なくとも１つの基を含み、
（Ａ）が（Ｃ）の−Ｃ（Ｒ3）（Ｒ4）−基に結合しており、
（Ｂ）が（Ｃ）に結合しており、
ｍが０〜１０の範囲の整数であり、
Ｒ3〜Ｒ7が、それぞれ独立して、Ｈ、Ｃ1〜Ｃ10アルキル、及びＣ4〜Ｃ18アリールから選択される、付記６９に記載の方法。
（付記７１）
前記反応工程が、少なくとも１つの第３のモノマーを、前記少なくとも１つのモノマー及び前記少なくとも１つの第２のモノマーと反応させることをさらに含み、前記少なくとも１つの第３のモノマーが、１つの−ＮＨ2基を有するアミン；各アミンが２級アミンであり、−ＮＨ基を含むジアミン；及び２つの−ＳＨ基を有するチオールから選択される、付記６９又は７０に記載の方法。
（付記７２）
付記１〜５１のいずれか１つに記載のポリマーに付着した顔料を含む、修飾顔料。
（付記７３）
付記７２に記載の修飾顔料を含む、インクジェットインク組成物。